(57)【要約】  式Ｉ′のアミノフェニルトリアジンの新規な製造方法であって、式Ｉ″の対応するハロゲノフェニルトリアジンを、式ＩＸのアミン、Ｈ−ＮＲ′2Ｒ′3（式中、Ｘはクロロ又は好ましくはフルオロであり、記号Ａ、Ａ′、Ｒ′2、Ｒ′3、及びＲ44は請求項１で定義された有機残基である）と反応させることを含む。この方法の生成物及びそれらの誘導体は、光、酸素及び／又は熱による損傷に対して、有機材料を保護するための安定剤及びＵＶ吸収剤として、あるいは光学記録媒体、特に波長が４５０nm未満のレーザー放射を用いる記録層にデジタル情報を書き込み又は読み出すためのものにおける記録色素として有用である。
2007508275.tif 000002
【特許請求の範囲】
【請求項１】
式Ｉ′：
【化１】
2007508275.tif 000102
にしたがう化合物又は化合物の混合物の製造方法であって、
式Ｉ″：
【化２】
2007508275.tif 000103
で示される化合物から選択されるエダクト又はエダクトの混合物と、式ＩＸ：
【化３】
2007508275.tif 000104
で示されるアミンとを反応させることを含む方法
（式中、
Ａ及びＡ′は、独立に、Ｈ；Ｃ1〜Ｃ18アルキル；Ｃ5〜Ｃ12シクロアルキル；Ｃ2〜Ｃ18アルケニル；Ｃ2〜Ｃ18アルキニル；ＯＲ45；ＮＲ46Ｒ47；ＳＲ48であるか；又は式ＩＩ、ＩＩＩもしくはＩＶ：
【化４】
2007508275.tif 000105
で示されるとおりであり；
残基Ａ″は、独立に、式ＩＶが式ＩＶ′：
【化５】
2007508275.tif 000106
で置き換えられることを除いて、Ａ及びＡ′について定義されたとおりであり；
Ｒ′1は、Ｈ；Ｃ1〜Ｃ20アルキル；Ｃ5〜Ｃ12シクロアルキル；Ｃ3〜Ｃ18アルケニル；フェニル；フェニル、ビニルフェニル、Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4アルコキシ、Ｃ6〜Ｃ15ビシクロアルコキシ、Ｃ7〜Ｃ15ビシクロアルキル−アルコキシ、Ｃ7〜Ｃ15ビシクロアルケニル−アルコキシ、Ｃ6〜Ｃ15トリシクロアルコキシで置換されているＣ1〜Ｃ18アルキルであるか；又はＲ′1は、ＯＨ、Ｃ1〜Ｃ4アルキル、Ｃ2〜Ｃ6アルケニル、−Ｏ−ＣＯ−Ｒ5で置換されているＣ5〜Ｃ12シクロアルキルであるか；又はＲ′1は、−ＣＯ−Ｒ9；−ＳＯ2−Ｒ10；１個以上の酸素、−ＮＲ7−で中断されているか、及び／もしくはＯＨ、フェノキシ、Ｃ7〜Ｃ18アルキルフェノキシで置換されているＣ3〜Ｃ50アルキルであり；
Ｒ′2、Ｒ′3は、互いに独立に、水素；Ｃ1〜Ｃ20アルキル；Ｃ2〜Ｃ18アルケニル；Ｃ4〜Ｃ12シクロアルキル；ＯＨ；ＮＨ2；ＯＲ10；ＮＨＲ10；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、Ｃ1〜Ｃ18アルキルチオ、フェニルチオ、Ｃ1〜Ｃ18アルキルで置換されているフェニルチオ、フェニル−Ｃ1〜Ｃ4アルキルチオ、−ＣＯＯＨ、−ＣＯ−ＮＨ2、−ＣＯ−ＮＨＲ7、−ＣＯ−Ｎ（Ｒ7）（Ｒ8）、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15−トリシクロアルコキシで置換されているか、及び／又は−Ｓ−、−ＳＯ−、−ＳＯ2−、−Ｏ−、−ＮＲ7−、−ＣＲ54＝ＣＲ55で中断されているＣ1〜Ｃ18アルキルであるか；あるいはＲ′2とＲ′3は、一緒になって、−Ｏ−、−ＮＨ−、−ＮＲ7−、−Ｓ−で中断されていてもよいか、及び／又はＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；−Ｏ−、−ＮＨ−、−ＮＲ7−、−Ｓ−で中断されており、かつＯＨ、フェノキシもしくはＣ7〜Ｃ18アルキルフェノキシで置換されていることができるＣ3〜Ｃ50アルキルであるか；又はＣ2〜Ｃ12ヒドロキシアルキルであり；
Ｒ5は、Ｃ1〜Ｃ18アルキル；ＣＯＯＨ、ＣＯＯＲ4で置換されているＣ1〜Ｃ18アルキル；Ｃ2〜Ｃ18アルケニル；ＣＯＯＨもしくはＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ′6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、互いに独立に、フェニル；Ｃ1〜Ｃ12アルキル；Ｃ7〜Ｃ13アラルキル；Ｃ7〜Ｃ13アルキルアリール；Ｃ3〜Ｃ12アルコキシアルキル；Ｃ4〜Ｃ16ジアルキルアミノアルキル；又はＣ5〜Ｃ12シクロアルキルであるか；あるいは、同一の窒素原子に結合している場合、一緒になって、Ｃ3〜Ｃ9アルキレンを形成するか、又は−Ｏ−、−ＮＲ′6−、−Ｓ−、フェニレンで中断されているか、及び／もしくはオキソ、ＯＨ、Ｃ6〜Ｃ10アリールで置換されているＣ3〜Ｃ9アルキレンを形成し、
Ｒ9は、Ｃ1〜Ｃ18アルキル；Ｃ2〜Ｃ18アルケニル；フェニル；Ｃ7〜Ｃ11フェニルアルキル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ7〜Ｃ15トリシクロアルキルであり；
Ｒ10は、Ｃ1〜Ｃ12アルキル；フェニル；ナフチル；又はＣ7〜Ｃ14アルキルフェニルであり；
Ｒ11は、Ｈ；Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ41は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＮＨ2；ＮＨＲ7；ＮＲ7Ｒ8；ＳＲ′1；ハロゲン；ＣＯＯＨ；ＣＯＯＲ4；−Ｏ−ＣＯ−Ｒ5；−Ｏ−ＣＯ−Ｏ−Ｒ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2；ＣＮであり；
Ｒ42、Ｒ43は、互いに独立に、Ｈ；Ｃ1〜Ｃ18アルキル；Ｃ1〜Ｃ18アルコキシ；Ｏで中断されているか、及び／又はＯＨで置換されている、Ｃ3〜Ｃ18アルキルもしくはＣ3〜Ｃ18アルコキシ；Ｃ5〜Ｃ12シクロアルキル；Ｃ2〜Ｃ18アルケニル；フェニル；Ｃ1〜Ｃ18アルコキシ、ビニルフェニル、ＯＨ、ＯＲ49、ＮＲ′2Ｒ′3、ＣＯＯＨ、ＣＯＯＲ4、Ｏ（Ｃ＝Ｏ）−Ｒ5、Ｏ（Ｃ＝Ｏ）−ＯＲ6、ＳＯ2ＯＲ4、ＳＯ2Ｒ10、ＳＯＲ11、ＣＮ、ＮＯ2で置換されているフェニルであるか；あるいはＲ42、Ｒ43は、Ｃ1〜Ｃ20アルコキシ；Ｃ7〜Ｃ11フェニルアルキル；Ｃ7〜Ｃ11アルキルフェニル；ＳＲ1；ハロゲン；ＣＯＯＨ；ＣＯＯＲ4；−Ｏ−ＣＯ−Ｒ5；−Ｏ−ＣＯ−Ｏ−Ｒ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2であるか；あるいはＲ42、Ｒ43は、一緒になって、１個もしくは２個の二重結合を含むＣ3〜Ｃ5アルキレン鎖を形成するか、又はＣ1〜Ｃ8アルコキシ、Ｃ1〜Ｃ18アルキル、ＮＲ7Ｒ8で置換されている該アルキレン鎖を形成し；
Ｒ44は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ49；ＮＲ7Ｒ8；ＳＲ1；ハロゲン；ＣＯＯＨ；ＣＯＯＲ4；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2；ＣＮであり；
Ｒ45、Ｒ48は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50であり；
Ｒ46、Ｒ47は、互いに独立に、水素；Ｃ1〜Ｃ18−アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；ＣＨ2ＣＨ（ＯＲ50）Ｒ51；ＣＨ2ＣＨ（ＯＲ52）ＣＨＯＲ50であるか；あるいはＲ46、Ｒ47は、一緒になって、−Ｏ−、−ＮＨ−、−ＮＲ7−、−Ｓ−で中断されていてもよいか、及び／又はＯＨ、Ｃ6〜Ｃ10アリールで置換されていてもよいＣ3〜Ｃ9アルキレンを形成し；
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ53は、ＨもしくはＯＨであるか；又はＲ′1が上記と同義であるＯＲ′1であり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリールであるか；又はＣ1〜Ｃ18アルキル；−Ｏ−で中断されているＣ3〜Ｃ18アルキルであり；
Ｘは、クロロ又はフルオロである）。
【請求項２】
Ｘが、フルオロを意味し、かつ極性溶媒の存在下に実施される、請求項１記載の方法。
【請求項３】
式ＩＸのアミンが、第二級アミンであるか、あるいは式Ｉ″のトリアジンエダクトにおけるＸ１当量あたり１〜２０モル当量の量で使用される、請求項１記載の方法。
【請求項４】
式Ｉ：
【化６】
2007508275.tif 000107
（式中、
Ａは、Ｈ；Ｃ1〜Ｃ18アルキル；Ｃ5〜Ｃ12シクロアルキル；Ｃ2〜Ｃ18アルケニル；Ｃ2〜Ｃ18アルキニル；ＯＲ45；ＮＲ46Ｒ47；ＳＲ48であるか；又は式ＩＩ、ＩＩＩ及びＩＶ：
【化７】
2007508275.tif 000108
の１つで示される残基であり；
Ｒ1の各々は、独立に、フェニル；フェニル、ビニルフェニル、Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4アルコキシ、Ｃ6〜Ｃ15ビシクロアルコキシ、Ｃ7〜Ｃ15ビシクロアルキル−アルコキシ、Ｃ7〜Ｃ15ビシクロアルケニル−アルコキシ、Ｃ6〜Ｃ15トリシクロアルコキシで置換されているＣ1〜Ｃ18アルキルであるか；又はＲ1は、ＯＨ、Ｃ1〜Ｃ4アルキル、Ｃ2〜Ｃ6アルケニル、−Ｏ−ＣＯ−Ｒ5で置換されているＣ5〜Ｃ12シクロアルキルであるか；又はＲ1は、−ＣＯ−Ｒ9；−ＳＯ2−Ｒ10；１個以上の酸素、ＮＲ7で中断されているか、及び／もしくはＯＨ、フェノキシ、Ｃ7〜Ｃ18アルキルフェノキシで置換されているＣ3〜Ｃ50アルキルであり；
Ｒ53が、ＯＨであり、及び／又はＲ2、Ｒ3のうちの一方、もしくはＲ2、Ｒ3の双方が、水素、アルキル、シクロアルキル、アラルキル、−Ｃ＝Ｏ−Ｒ5、Ｃ＝ＯＯＲ6もしくは−Ｃ＝Ｏ−ＮＨ−Ｒ30以外である場合、Ｒ1はまた、Ｈ；Ｃ1〜Ｃ20アルキル；Ｃ5〜Ｃ12シクロアルキル；Ｃ3〜Ｃ18アルケニルを包含し；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；ＯＨ；ＮＨ2；ＯＲ10；ＮＨＲ10；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、Ｃ1〜Ｃ18アルキルチオ、フェニルチオ、Ｃ1〜Ｃ18アルキルで置換されているフェニルチオ、フェニル−Ｃ1〜Ｃ4アルキルチオ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又は−ＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか；あるいはＲ２、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ２、Ｒ3は、一緒になって、−Ｏ−、−ＮＨ−、−ＮＲ7−、−Ｓ−、フェニレンで中断されていてもよいか、及び／又はオキソ、ＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；−Ｏ−、−ＮＨ−、−ＮＲ7−、−Ｓ−で中断されており、かつＯＨ、フェノキシもしくはＣ7〜Ｃ18アルキルフェノキシで置換されていることができるＣ3〜Ｃ50アルキルであるか；又はＣ2〜Ｃ12ヒドロキシアルキルであり；
Ｒ5は、Ｃ1〜Ｃ18アルキル；ＣＯＯＨ、ＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ′6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アラルキル；Ｃ7〜Ｃ13アルキルアリール；Ｃ3〜Ｃ12アルコキシアルキル；Ｃ4〜Ｃ16ジアルキルアミノアルキル；又はＣ5〜Ｃ12シクロアルキルであるか；あるいは、同一の窒素原子に結合している場合、一緒になって、Ｃ3〜Ｃ9アルキレンを形成するか、又は−Ｏ−、−ＮＲ′6−、−Ｓ−、フェニレンで中断されているか、及び／もしくはオキソ、ＯＨ、Ｃ6〜Ｃ10アリールで置換されているＣ3〜Ｃ9アルキレンを形成し、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ7〜Ｃ15トリシクロアルキルであり；
Ｒ10は、Ｃ1〜Ｃ12アルキル；フェニル；ナフチル；又はＣ7〜Ｃ14アルキルフェニルであり；
Ｒ11は、Ｈ；Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、同一の原子に結合している場合、一緒になって、Ｃ3〜Ｃ9アルキレンであるか、又は−Ｏ−、−ＮＨ−、−ＮＲ7−、−Ｓ−で中断されているか、及び／もしくはＯＨ、Ｃ6〜Ｃ10アリールで置換されているＣ3〜Ｃ9アルキレンであり、
Ｒ41は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＮＨ2；ＮＨＲ7；ＮＲ7Ｒ8；ＳＲ1；ハロゲン；ＣＯＯＨ；ＣＯＯＲ4；−Ｏ−ＣＯ−Ｒ5；−Ｏ−ＣＯ−Ｏ−Ｒ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2；ＣＮであり；
Ｒ42、Ｒ43は、互いに独立に、Ｈ；Ｃ1〜Ｃ18アルキル；Ｃ5〜Ｃ12シクロアルキル；Ｃ2〜Ｃ18アルケニル；フェニル；Ｃ1〜Ｃ18アルコキシ、ビニルフェニル、ＯＨ、ＯＲ49、ＮＲ2Ｒ3、ＣＯＯＨ、ＣＯＯＲ4、Ｏ（Ｃ＝Ｏ）−Ｒ5、Ｏ（Ｃ＝Ｏ）−ＯＲ6、ＳＯ2ＯＲ4、ＳＯ2Ｒ10、ＳＯＲ11、ＣＮ、ＮＯ2で置換されているフェニルであるか；あるいはＲ42、Ｒ43は、Ｃ1〜Ｃ20アルコキシ；Ｃ7〜Ｃ11フェニルアルキル；Ｃ7〜Ｃ11アルキルフェニル；ＳＲ1；ハロゲン；ＣＯＯＨ；ＣＯＯＲ4；−Ｏ−ＣＯ−Ｒ5；−Ｏ−ＣＯ−ＯＲ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2であるか；あるいはＲ42、Ｒ43は、一緒になって、１個もしくは２個の二重結合を含むＣ3〜Ｃ5アルキレン鎖を形成するか、又はＣ1〜Ｃ8アルコキシ、Ｃ1〜Ｃ18アルキル、ＮＲ7Ｒ8で置換されている該アルキレン鎖を形成し；
Ｒ44は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ49；ＮＲ7Ｒ8；ＳＲ1；ハロゲン；ＣＯＯＨ；ＣＯＯＲ4；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2；ＣＮであり；
Ｒ45、Ｒ48は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50であり；
Ｒ46、Ｒ47は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；ＣＨ2ＣＨ（ＯＲ50）Ｒ51；ＣＨ2ＣＨ（ＯＲ52）ＣＨＯＲ50であるか；あるいはＲ46、Ｒ47は、一緒になって、−Ｏ−、−ＮＨ−、−ＮＲ7−、−Ｓ−で中断されていてもよいか、及び／又はＯＨ、Ｃ6〜Ｃ10アリールで置換されていてもよいＣ3〜Ｃ9アルキレンを形成し；
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ53は、ＨもしくはＯＨであるか；又はＲ1が上記と同義であるＯＲ1であり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ3〜Ｃ18アルキルであり；
Ｒ56、Ｒ57及びＲ58は、独立に、Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ3〜Ｃ18アルキルである）
で示される化合物。
【請求項５】
式：
【化８】
2007508275.tif 000109
（式中、
Ｒ1は、Ｈ；Ｃ1〜Ｃ20アルキル；Ｃ5〜Ｃ12シクロアルキル；Ｃ3〜Ｃ18アルケニル；Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4アルコキシで置換されているＣ1〜Ｃ18アルキルである）にしたがうか、
又は、式：
【化９】
2007508275.tif 000110
（式中、
Ｒ1は、Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4アルコキシで置換されているＣ1〜Ｃ18アルキルである）にしたがう、
請求項４の化合物。
【請求項６】
（Ａ）有機材料、ならびに（Ｂ）光、酸素及び／又は熱による損傷に対する安定剤としての請求項４記載の式Ｉの化合物の少なくとも１種を含む、組成物。
【請求項７】
成分（Ａ）が、合成有機ポリマー、記録材料又は化粧用配合物であり、
成分（Ｂ）が、成分（Ａ）の重量に対して０．０１〜１０重量％で含まれる、請求項６記載の組成物。
【請求項８】
成分（Ａ）が、コーティング結合剤又は硬化したコーティングであり、金属基板と直接接触しているエレクトロコートが、コーティング結合剤、及び場合により架橋剤に基づく１以上の層で直接被覆されており、ここで該層の少なくとも１層が成分（Ｂ）を含むことを特徴とする、請求項６記載の組成物。
【請求項９】
成分（Ａ）及び（Ｂ）に加えて、抗酸化剤、ホスファイト及びホスホナイト、更に加工安定剤、充填剤、清澄剤、変性剤、酸捕集剤、難燃剤、立体障害アミン、更に光安定剤から選択される更なる添加剤の少なくとも１種を含む、請求項６記載の組成物。
【請求項１０】
光、酸素及び／又は熱による損傷に対する有機材料の安定化方法であって、請求項４記載の式Ｉの化合物の少なくとも１種を該材料に添加又は組み込むことを含む方法。
【請求項１１】
光、酸素及び／又は熱による損傷に対する有機材料の安定剤としての、請求項４記載の式Ｉの化合物の使用。
【請求項１２】
基材及び記録層を含む光学記録媒体であって、該記録層が、式Ｘ：
【化１０】
2007508275.tif 000111
（式中、
Ａ及びＡ′は、独立に、式ＩＩ′又はＩＶ：
【化１１】
2007508275.tif 000112
の１つで示される残基であり、
式中、
Ｒ′1は、Ｈ；Ｃ1〜Ｃ20アルキル；Ｃ5〜Ｃ12シクロアルキル；Ｃ3〜Ｃ18アルケニル；フェニル；フェニル、ビニルフェニル、Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4アルコキシ、Ｃ6〜Ｃ15ビシクロアルコキシ、Ｃ7〜Ｃ15ビシクロアルキル−アルコキシ、Ｃ7〜Ｃ15ビシクロアルケニル−アルコキシ、Ｃ6〜Ｃ15トリシクロアルコキシで置換されているＣ1〜Ｃ18アルキルであるか；又はＲ′1は、ＯＨ、Ｃ1〜Ｃ4アルキル、Ｃ2〜Ｃ6アルケニル、−Ｏ−ＣＯ−Ｒ5で置換されているＣ5〜Ｃ12シクロアルキルであるか；又はＲ′1は、−ＣＯ−Ｒ9；−ＳＯ2−Ｒ10；１個以上の酸素、ＮＲ7で中断されているか、及び／もしくはＯＨ、フェノキシ、Ｃ7〜Ｃ18アルキルフェノキシで置換されているＣ3〜Ｃ50アルキルであり；
Ｒ′2は、水素であり；
Ｒ′3は、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；ＯＨ；ＮＨ2；ＯＲ4；ＮＨＲ4；ＮＲ4Ｒ′4；−Ｎ＝Ｃ（Ｒ′4）Ｒ4；−Ｎ＝ＣＨ−Ｒ4；フェニル、Ｍｅｃ、−ＣＯ−Ｍｅｃ、ビニルフェニル、ＯＨ、＝Ｏ、Ｃ1〜Ｃ18アルコキシ、Ｃ5〜Ｃ12シクロアルコキシ、Ｃ3〜Ｃ18アルケニルオキシ、Ｃ1〜Ｃ18アルキルチオ、フェニルチオ、−Ｓ−Ｍｅｃ、Ｃ1〜Ｃ18アルキルで置換されているフェニルチオ、フェニル−Ｃ1〜Ｃ4アルキルチオ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、−Ｏ−Ｍｅｃ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15−トリシクロアルコキシで置換されているか、及び／又は−ＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか；あるいはＲ′3は、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であり；
Ｍｅｃは、メタロセニル又はメタロセニルメチルであり；
Ｒ4及びＲ′4は、独立に、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；−Ｏ−、−ＮＨ−、−ＮＲ7−、−Ｓ−で中断されており、及び／又はＯＨ、フェノキシもしくはＣ7〜Ｃ18アルキルフェノキシもしくはＭｅｃで置換されていることができるＣ3〜Ｃ50アルキルであるか；あるいはＣ2〜Ｃ12ヒドロキシアルキルであり；
Ｒ5は、Ｈ；Ｃ1〜Ｃ18アルキル；Ｍｅｃ；ＣＯＯＨ、ＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ′6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アラルキル；Ｃ7〜Ｃ13アルキルアリール；Ｃ3〜Ｃ12アルコキシアルキル；Ｃ4〜Ｃ16ジアルキルアミノアルキル；Ｃ5〜Ｃ12シクロアルキルであるか；あるいは、一緒になって、Ｃ3〜Ｃ9アルキレンを形成するか、又は−Ｏ−、−ＮＲ′6−、−Ｓ−で中断されているか、及び／もしくはＯＨ、Ｃ6〜Ｃ10アリールで置換されているＣ3〜Ｃ9アルキレンを形成し、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ7〜Ｃ15トリシクロアルキルであり；
Ｒ10は、Ｃ1〜Ｃ12アルキル；フェニル；ナフチル；又はＣ7〜Ｃ14アルキルフェニルであり；
Ｒ11は、Ｈ；Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、同一の原子に結合している場合、一緒になって、Ｃ3〜Ｃ9アルキレンであるか、又は−Ｏ−、−ＮＨ−、−ＮＲ7−、−Ｓ−で中断されているか、及び／もしくはＯＨ、Ｃ6〜Ｃ10アリールで置換されているＣ3〜Ｃ9アルキレンであり；
Ｒ41は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＮＨ2；ＮＨＲ7；ＮＲ7Ｒ8；ＳＲ1；ハロゲン；ＣＯＯＨ；ＣＯＯＲ4；−Ｏ−ＣＯ−Ｒ5；−Ｏ−ＣＯ−Ｏ−Ｒ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2であり；
Ｒ44は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ49；ＮＲ7Ｒ8；ＳＲ1；ハロゲン；ＣＯＯＨ；ＣＯＯＲ4；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2であり；
Ｒ45、Ｒ48は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50であり；
Ｒ46、Ｒ47は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；ＣＨ2ＣＨ（ＯＲ52）ＣＨＯＲ50であるか；あるいはＲ46、Ｒ47は、一緒になって、−Ｏ−、−ＮＨ−、−ＮＲ7−、−Ｓ−で中断されていてもよいか、及び／又はＯＨ、Ｃ6〜Ｃ10アリールで置換されていてもよいＣ3〜Ｃ9アルキレンを形成し；
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ1〜Ｃ18アルキルであり；
Ｒ56、Ｒ57及びＲ58は、独立に、Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ3〜Ｃ18アルキルである）
で示される化合物を含む、光学記録媒体。
【請求項１３】
Ｒ′3が、Ｃ1〜Ｃ20アルキル；Ｃ2〜Ｃ18アルケニル；フェニル；Ｃ4〜Ｃ12シクロアルキル；Ｃ7〜Ｃ13フェニルアルキル；Ｃ7〜Ｃ13アルキルフェニル；ＯＨ；ＮＨ2；ＯＲ4；ＮＨＲ4；ＮＲ4Ｒ′4；−Ｎ＝Ｃ（Ｒ′4）Ｒ4；−Ｎ＝ＣＨ−Ｒ4；フェニル、Ｍｅｃ、−ＣＯ−Ｍｅｃ、ビニルフェニル、ＯＨ、＝Ｏ、Ｃ1〜Ｃ18アルコキシ、Ｃ5〜Ｃ12シクロアルコキシ、Ｃ3〜Ｃ18アルケニルオキシ、Ｃ1〜Ｃ18アルキルチオ、フェニルチオ、−Ｓ−Ｍｅｃ、Ｃ1〜Ｃ18アルキルで置換されているフェニルチオ、フェニル−Ｃ1〜Ｃ4アルキルチオ、ハロゲン、−ＣＯＯＨ、ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、−Ｏ−Ｍｅｃ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15−トリシクロアルコキシで置換されているか、及び／又はＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか；あるいはＲ′3が、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11である、請求項１２記載の式Ｘの化合物。
【請求項１４】
４５０nm未満の波長のレーザー放射による記録層でのデジタル情報の書き込み又は読み込み方法であって、記録層が、記録色素として請求項１２記載の式Ｘの化合物を含むことを特徴とする方法。
【請求項１５】
デジタル記録媒体における、記録色素としての請求項１２記載の式Ｘの化合物の使用。
【請求項１６】
式Ｖ：
【化１２】
2007508275.tif 000113
（式中、
Ｄは、式ＩＩ′、ＩＩＩ又はＩＶ″：
【化１３】
2007508275.tif 000114
で示される基であり、
Ｅは、塩素又は式ＩＩ′で示される基であり、
Ｒ″1は、Ｒ′について定義されたとおりであり、Ｒ′1及び他の全ての記号は、請求項１記載の式Ｉ′について定義されたとおりである）
で示される化合物。
【発明の詳細な説明】
【技術分野】
【０００１】
本発明は、アミノアリールトリアジンの新規な製造方法、アミノアリールトリアジンを含有する光学記録媒体、及びこの方法で得られる、発色団がアミノ基又はアミド基を含むヒドロキシフェニル−ｓ−トリアジンクラスのいくつかの新規な光安定剤、更に、光、酸素及び／又は熱による損傷から、有機材料を安定化もしくは保護するための、又は毛髪もしくは皮膚を保護するための、特にプラスチック、コーティング材料、化粧用配合物、日焼け止めローション又は複写用もしくは写真用材料を保護するための、これらの化合物の使用、ならびに、対応して安定化された有機材料に関する。
【０００２】
ＵＶ放射、酸素及び熱に対する有機材料の耐久性を改善するために有用な安定剤のうち、トリフェニル−ｓ−トリアジンＵＶ吸収剤は、重要なクラスである（例えばＵＳ−Ａ−３１１８８８７、ＵＳ−Ａ−４６１９９５６、ＷＯ−９６／２８４３１参照）。フェニル基上にアミノ基を含有するこのクラスのいくつかの化合物が、ＤＥ−Ａ−１９５３６３７６、ＵＳ−５７８０２１４、ＪＰ−Ａ−１１−１７４６３８、ＪＰ−Ａ−１１−１６０８４０中で推奨されている。ある種のアミノアリールトリアジンが、光学情報記録材料用の色素として推奨されている（ＪＰ−Ａ−２００１−２７７７２０；ＪＰ−Ａ−２００２−１６０４５２）。いくつかのアミノフェニルトリアジンの製造が、多置換フェニルからのトリアジン環の構築を経由して、ＷＯ９７／３６８８０中に記載されている。
【０００３】
種々のｐ−アミノフェニルトリアジンがハロゲン前駆体から好都合に得ることができることが見出されている。
【０００４】
このように、本発明は式Ｉ′：
【０００５】
【化１４】
2007508275.tif 000003
【０００６】
にしたがう化合物又は化合物の混合物の製造方法であって、
式Ｉ″：
【０００７】
【化１５】
2007508275.tif 000004
【０００８】
で示される化合物から選択されるエダクト又はエダクトの混合物と、式ＩＸ：
【０００９】
【化１６】
2007508275.tif 000005
【００１０】
で示されるアミンとを反応させることを含む方法に関し、
式中、
Ａ及びＡ′は、独立に、Ｈ；Ｃ1〜Ｃ18アルキル；Ｃ5〜Ｃ12シクロアルキル；Ｃ2〜Ｃ18アルケニル；Ｃ2〜Ｃ18アルキニル；ＯＲ45、ＮＲ46Ｒ47、ＳＲ48であるか；又は式ＩＩ、ＩＩＩもしくはＩＶ：
【００１１】
【化１７】
2007508275.tif 000006
【００１２】
で示されるとおりであり；
残基Ａ″は、独立に、式ＩＶが式ＩＶ′：
【００１３】
【化１８】
2007508275.tif 000007
【００１４】
で置き換えられることを除いて、Ａ及びＡ′について定義されたとおりであり；
Ｒ′1は、Ｈ；Ｃ1〜Ｃ20アルキル；Ｃ5〜Ｃ12シクロアルキル；Ｃ3〜Ｃ18アルケニル；フェニル；フェニル、ビニルフェニル、Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4アルコキシ、Ｃ6〜Ｃ15ビシクロアルコキシ、Ｃ7〜Ｃ15ビシクロアルキル−アルコキシ、Ｃ7〜Ｃ15ビシクロアルケニル−アルコキシ、Ｃ6〜Ｃ15トリシクロアルコキシで置換されているＣ1〜Ｃ18アルキルであるか；又はＲ′1は、ＯＨ、Ｃ1〜Ｃ4アルキル、Ｃ2〜Ｃ6アルケニル、−Ｏ−ＣＯ−Ｒ5で置換されているＣ5〜Ｃ12シクロアルキルであるか；又はＲ′1は、−ＣＯ−Ｒ9；−ＳＯ2−Ｒ10；１個以上の酸素、−ＮＲ7−で中断されているか、及び／もしくはＯＨ、フェノキシ、Ｃ7〜Ｃ18アルキルフェノキシで置換されているＣ3〜Ｃ50アルキルであり；
Ｒ′2、Ｒ′3は、互いに独立に、水素；Ｃ1〜Ｃ20アルキル；Ｃ2〜Ｃ18アルケニル；Ｃ4〜Ｃ12シクロアルキル；ＯＨ；ＮＨ2；ＯＲ10；ＮＨＲ10；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、Ｃ1〜Ｃ18アルキルチオ、フェニルチオ、Ｃ1〜Ｃ18アルキルで置換されているフェニルチオ、フェニル−Ｃ1〜Ｃ4−アルキルチオ、−ＣＯＯＨ、−ＣＯ−ＮＨ2、−ＣＯ−ＮＨＲ7、−ＣＯ−Ｎ（Ｒ7）（Ｒ8）、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4−アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15−トリシクロアルコキシで置換されているか、及び／又はＳ−、−ＳＯ−、−ＳＯ2−、−Ｏ−、−ＮＲ7−、−ＣＲ54＝ＣＲ55で中断されているＣ1〜Ｃ18アルキルであるか；あるいはＲ′2とＲ′3は、一緒になって、−Ｏ−、−ＮＨ−、−ＮＲ7−、−Ｓ−で中断されていてもよいか、及び／もしくはＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；−Ｏ−、−ＮＨ−、−ＮＲ7−、−Ｓ−で中断されており、かつＯＨ、フェノキシもしくはＣ7〜Ｃ18アルキルフェノキシで置換されていることができるＣ3〜Ｃ50アルキルであるか；又はＣ2〜Ｃ12ヒドロキシアルキルであり；
Ｒ5は、Ｃ1〜Ｃ18アルキル；ＣＯＯＨ、ＣＯＯＲ4で置換されているＣ1〜Ｃ18アルキル；Ｃ2〜Ｃ18アルケニル；ＣＯＯＨもしくはＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ′6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、互いに独立に、フェニル；Ｃ1〜Ｃ12アルキル；Ｃ7〜Ｃ13アラルキル；Ｃ7〜Ｃ13アルキルアリール；Ｃ3〜Ｃ12アルコキシアルキル；Ｃ4〜Ｃ16ジアルキルアミノアルキル；又はＣ5〜Ｃ12シクロアルキルであるか；あるいは、同一の窒素原子に結合している場合、一緒になって、Ｃ3〜Ｃ9アルキレンを形成するか、又は−Ｏ−、−ＮＲ′6−、−Ｓ−、フェニレンで中断されているか、及び／もしくはオキソ、ＯＨ、Ｃ6〜Ｃ10アリールで置換されているＣ3〜Ｃ9アルキレンを形成し、
Ｒ9は、Ｃ1〜Ｃ18アルキル；Ｃ2〜Ｃ18アルケニル；フェニル；Ｃ7〜Ｃ11フェニルアルキル；Ｃ5〜Ｃ12シクロアルキル；Ｃ7〜Ｃ11フェニルアルキル；Ｃ6〜Ｃ15−ビシクロアルキル；Ｃ6〜Ｃ15ビシクロアルキル−アルキル；Ｃ6〜Ｃ15ビシクロアルケニル；又はＣ7〜Ｃ15トリシクロアルキルであり；
Ｒ10は、Ｃ1〜Ｃ12アルキル；フェニル；ナフチル；又はＣ7〜Ｃ14アルキルフェニルであり；
Ｒ11は、Ｈ；Ｃ1〜Ｃ18アルキル；Ｃ3〜Ｃ18アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ41は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＮＨ2；ＮＨＲ7；ＮＲ7Ｒ8；ＳＲ′1；ハロゲン；ＣＯＯＨ；ＣＯＯＲ4；−Ｏ−ＣＯ−Ｒ5；−Ｏ−ＣＯ−Ｏ−Ｒ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2；ＣＮであり；
Ｒ42、Ｒ43は、互いに独立に、Ｈ；Ｃ1〜Ｃ18アルキル；Ｃ1〜Ｃ18アルコキシ；Ｏで中断されているか、及び／又はＯＨで置換されている、Ｃ3〜Ｃ18アルキルもしくはＣ3〜Ｃ18アルコキシ；Ｃ5〜Ｃ12シクロアルキル；Ｃ2〜Ｃ18アルケニル；フェニル；Ｃ1〜Ｃ18アルコキシ、ビニルフェニル、ＯＨ、ＯＲ49、ＮＲ′2Ｒ′3、ＣＯＯＨ、ＣＯＯＲ4、Ｏ（Ｃ＝Ｏ）−Ｒ5、Ｏ（Ｃ＝Ｏ）−ＯＲ6、ＳＯ2ＯＲ4、ＳＯ2Ｒ10、ＳＯＲ11、ＣＮ、ＮＯ2で置換されているフェニルであるか；あるいはＲ42、Ｒ43は、Ｃ1〜Ｃ20アルコキシ；Ｃ7〜Ｃ11フェニルアルキル；Ｃ7〜Ｃ11アルキルフェニル；ＳＲ1；ハロゲン；ＣＯＯＨ；ＣＯＯＲ4；−Ｏ−ＣＯ−Ｒ5；−Ｏ−ＣＯ−Ｏ−Ｒ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2；あるいはＲ42、Ｒ43は、一緒になって、１個もしくは２個の二重結合を含むＣ3〜Ｃ5アルキレン鎖を形成するか、又はＣ1〜Ｃ8アルコキシ、Ｃ1〜Ｃ18アルキル、ＮＲ7Ｒ8で置換されている該アルキレン鎖を形成し；
Ｒ44は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ49；ＮＲ7Ｒ8；ＳＲ1；ハロゲン；ＣＯＯＨ、ＣＯＯＲ4；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2；ＣＮであり；
Ｒ45、Ｒ48は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50であり；
Ｒ46、Ｒ47は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；ＣＨ2ＣＨ（ＯＲ50）Ｒ51；ＣＨ2ＣＨ（ＯＲ52）ＣＨＯＲ50であるか；あるいはＲ46、Ｒ47は、一緒になって、−Ｏ−、−ＮＨ−、−ＮＲ7−、−Ｓ−で中断されていてもよいか、及び／又はＯＨ、Ｃ6〜Ｃ10アリールで置換されていてもよいＣ3〜Ｃ9アルキレンを形成し；
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ53は、ＨもしくはＯＨであるか；又はＲ′1が上記と同義であるＯＲ′1であり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリールであるか；又はＣ1〜Ｃ18アルキル；−Ｏ−で中断されているＣ3〜Ｃ18アルキルであり；
Ｘは、クロロ又はフルオロであり、好ましくはフルオロである。
【００１５】
反応は、好ましくは、極性溶媒、特に極性非プロトン性溶媒、例えば、エーテル、エステル、アミド、第三級アミン又は適切なスルホキシド中で実施され、好ましい溶媒は、Ｎ，Ｎ′−ジメチルホルムアミド（ＤＭＦ）、Ｎ，Ｎ′−ジメチルアセトアミド、Ｎ−メチル−２−ピロリドン、ジメチルスルホキシド（ＤＭＳＯ）、スルホラン、ヘキサメチルホスホルアミド、特にＤＭＳＯである。アミノ官能基を有しない極性非プロトン性溶媒が好ましい。
【００１６】
式ＩＸの化合物は、第一級もしくは第二級アミン又はＮＨ3であることができる。ＮＨ2ＮＨ2、ＮＨ2ＯＨのようなアミンもまた適切である。第二級アミン、特に環状のものが、反応性がより高い点で有利でありうる。式ＩＸのアミンは、しばしば、式Ｉ″のトリアジンエダクト中のＸ１当量のあたり、約１〜２０モル当量の量で使用され、アミンは、好ましくは、過剰量（例えば、トリアジンエダクト中のＸ１当量あたり、２〜２０モル当量）で使用される。これは、式ＩＸが１個以上（アミノ）の反応部位を含む場合に、特に好ましい。式ＩＸのアミンはまた、好ましくは生成されたＨＸ（ＨＦ又はＨＣｌ）の捕集剤として作用しうる塩基を添加して、より少ない量（例えば、等モル）で使用することもできる。
【００１７】
反応温度は、例えば、５０℃〜２００℃の間である。最も好ましくは、８０〜１６０℃の間の反応温度である。
【００１８】
反応時間は、アミンの反応性に関連して、有利に調節される。
【００１９】
このようにして得られた生成物について、更なる反応を、一般に入手可能な試薬及びこの分野で周知の以下の方法、例えば、エステル化、エーテル化、アシル化等を使用して、ｐ−アミノ基及び／又はフェノール性ＯＨ基上で置換基の導入又は変性を続いて行ない、更なる化合物、例えば、以下の式Ｉ又はＸの化合物を得ることができる。
【００２０】
置換されたオルト位のフェノール性ＯＨ基のみを含む、すなわち、オルト位にある基ＯＲ′1中のＲ′1が水素ではない化合物において、この残基は、照射又は加熱により容易に開裂し、それにより、分子のＵＶ吸収性を確立する（ＥＰ−Ａ−７１１８０４も参照）。
【００２１】
式Ｉ′の最も重要な生成物は、Ａ及びＡ′が、独立に、式ＩＩ又はＩＶの生成物であり；
Ｒ′1が、Ｈ；Ｃ1〜Ｃ20アルキル；Ｃ3〜Ｃ18アルケニル；ＯＨで置換されているＣ1〜Ｃ18アルキル；Ｃ1〜Ｃ18アルコキシ；−ＣＯＯＲ4；−Ｏ−ＣＯ−Ｒ5であり；
Ｒ′2、Ｒ′3が、互いに独立に、水素；ＮＨ2；Ｃ1〜Ｃ20アルキル；ＯＨ、Ｃ1〜Ｃ18アルコキシで置換されているＣ1〜Ｃ18アルキル；又はＲ′2とＲ′3が、一緒になって、−Ｏ−、−ＮＨ−で中断されていてもよいＣ3〜Ｃ5アルキレンを形成し；
Ｒ4及びＲ5が、独立に、１〜１２個の炭素原子のアルキル又はヒドロキシアルキルであり；
Ｒ41が、水素であり；
Ｒ44が、水素又はＯＨであり；
Ｒ53が、ＯＨである、
生成物である。
【００２２】
好ましい方法において、目的化合物は、式Ｉａ：
【００２３】
【化１９】
2007508275.tif 000008
【００２４】
（式中、Ａは、式ＩＩ′：
【００２５】
【化２０】
2007508275.tif 000009
【００２６】
又は式ＩＶ：
【００２７】
【化２１】
2007508275.tif 000010
【００２８】
の基であり、他の全ての記号は上記式Ｉ′と同義である）
にしたがい、その方法は、
（ａ）式：
【００２９】
【化２２】
2007508275.tif 000011
【００３０】
（式中、Ｈａｌは、ハロゲン原子、好ましくはクロロを表し、Ｘは、クロロ又はフルオロ、好ましくはフルオロであり、Ｒ44は式Ｉ′と同義である）
で示される化合物から選択されるエダクト又はエダクトの混合物を、ルイス酸、好ましくはハロゲン化アルミニウムの存在下、式ＩＩ′：
【００３１】
【化２３】
2007508275.tif 000012
【００３２】
で示される化合物と反応させ、次いで、
（ｂ）得られた生成物を、式ＩＸ：
【００３３】
【化２４】
2007508275.tif 000013
【００３４】
で示されるアミンと反応させることを含む
（式中、
Ｒ′2、Ｒ′3は、互いに独立に、水素；Ｃ1〜Ｃ20アルキル；Ｃ2〜Ｃ18アルケニル；Ｃ4〜Ｃ12シクロアルキル；ＯＨ；ＮＨ2；ＯＲ10；ＮＨＲ10；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、Ｃ1〜Ｃ18アルキルチオ、フェニルチオ、Ｃ1〜Ｃ18アルキルで置換されているフェニルチオ、フェニル−Ｃ1〜Ｃ4−アルキルチオ、−ＣＯＯＨ、−ＣＯ−ＮＨ2、−ＣＯ−ＮＨＲ7、−ＣＯ−Ｎ（Ｒ7）（Ｒ8）、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4−アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15−トリシクロアルコキシで置換されているか、及び／又はＳ−、−ＳＯ−、−ＳＯ2−、−Ｏ−、−ＮＲ7−、−ＣＲ54＝ＣＲ55で中断されているＣ1〜Ｃ18アルキルであるか；あるいはＲ′2とＲ′3は、一緒になって、−Ｏ−、−ＮＨ−、−ＮＲ7−、−Ｓ−で中断されていてもよいか、及び／又はＯＨ、Ｃ6〜Ｃ15アリールで置換されていてもよいＣ3〜Ｃ9アルキレンを形成し、他の記号は上記式Ｉ′について定義されたとおりである）。
【００３５】
式Ｉａ中のＲ′1が水素である方法が、特に工業的に関心のもたれるものである。
【００３６】
同様に好ましいものは、目的化合物が、式Ｉｃ：
【００３７】
【化２５】
2007508275.tif 000014
【００３８】
にしたがい、その方法が、
（ａ）一般式：
【００３９】
【化２６】
2007508275.tif 000015
【００４０】
で示される化合物から選択されるエダクト又はエダクトの混合物を、式ＩＸ：
【００４１】
【化２７】
2007508275.tif 000016
【００４２】
で示されるアミンと反応させることを含む（式中、全ての記号は式Ｉ′と同義である）
。
【００４３】
もっとも好ましい方法において、Ｘはフルオロであり、Ｈａｌはクロロである。
【００４４】
ＵＶ吸収剤用途又は電子材料についての、更に好ましい生成物は、下記のとおりである。
【００４５】
反応工程（ａ）の後に形成される中間体を、単離してもよく、あるいは、好ましくは、単離又は精製せずに、更に工程（ｂ）で反応させてもよい。
【００４６】
第一級又は第二級アミノ基（Ｒ′2及び／又はＲ′3が水素）は、また、続く反応工程、例えば、この分野で公知の方法に従ったアルキル化又はアシル化により、第二級又は第三級アミノ基に変換することができる。同様に、ｐ−位にあるフェノール性ＯＨ基は、上記のように、エーテル化又はエステル化することができる。
【００４７】
処理及び精製は、所望ならば、（再）結晶化、抽出、クロマトグラフィー、蒸留又はそのような方法の組合せ等の、当該技術に既知の方法で達成できる。
【００４８】
本化合物の有利な製造方法では、ハロゲン化シアヌル、好ましくは塩化シアヌルから出発し、このエダクトを約１当量又は約２当量のｐ−ブロモハロゲノベンゼンとグリニャール型反応で反応させ、ここでハロゲン（下記式において、Ｘで表す）が好ましくは塩素又はフッ素、最も好ましくはフッ素であり、式：
【００４９】
【化２８】
2007508275.tif 000017
【００５０】
で示される中間体化合物を得る。
【００５１】
この方法は、当該技術に既知の方法、例えばＥＰ−Ａ−５７７５５９と同様に行うことができる。
【００５２】
あるいは、ハロゲン化シアヌルを、非フェノール性ベンゼンと、例えば、式ＩＩＩ′：
【００５３】
【化２９】
2007508275.tif 000018
【００５４】
で示される化合物と、例えば、フリーデル・クラフツ型又はグリニャール型反応において反応させることができ、次いで、ｐ−ブロモハロゲノベンゼンを使用して、式：
【００５５】
【化３０】
2007508275.tif 000019
【００５６】
（式中、全ての記号は式Ｉ″について上記で定義されたとおりである）の一つで示される中間体又はこれらの化合物の混合物への変換を行う。
【００５７】
その後、トリアジン環上に反応部位を依然として含有する中間体化合物は、ベンゼン、好ましくは置換されたものと、フリーデル・クラフツ型の他の反応（例えば、ＵＳ−４８２６９７８参照）で、又はJ. Org. Chem. 66, 7125-8 (2001)に記載のカップリング反応と同様に反応させて、式Ｉ″の中間体を得ることができる。目的化合物が、下記の式Ｉの化合物である場合、この反応工程に使用されるベンゼンは、レゾルシノールを含む。
【００５８】
式Ｉ″の中間体の更なる製造方法は、例えば、H. Brunetti and C. E. Luethi, Helv. Chim. Acta 55, 1566 (1972)、又はＥＰ−Ａ−４３４６０８又はＧＢ−Ａ−９７５９６６又はＵＳ−４８２６９７８に記載の方法に従う。
【００５９】
トリアジン環上のアリール以外の置換基Ａは、A. Fuerstnerら（J. Am. Chem. Soc. 124, 13856 [2002]; Angew. Chem. Int. Ed. 41, 609 [2002]; Angew. Chem. 115, 320 [2003]）により記載された方法と同様にして、都合よく導入することができる。
【００６０】
このようにして得られる中間体中のフェノール性ＯＨ基、特にｐ−位にある基は、当該技術に既知の方法に従ってエーテル化又はエステル化することができ（例えば、ＥＰ−Ａ−４３４６０８、H. Brunetti and C. E. Luethi, Helv. Chim. Acta 55, 1566 (1972)；ＧＢ−Ａ−９７５９６６）、具体例は、式：
【００６１】
【化３１】
2007508275.tif 000020
【００６２】
（式中、Ｈａｌは、ハロゲン、好ましくはＢｒ又はＣｌ、特にＢｒであり；
Ｒ′1は、Ｃ1〜Ｃ20アルキル；Ｃ5〜Ｃ12シクロアルキル；Ｃ3〜Ｃ18アルケニル；又は式ＩのＲ1について与えられた意味の一つを有し；
Ｒ″1は、２個の炭素原子を減少させた対応する残基、例えば、Ｃ1〜Ｃ18アルキル；Ｃ5〜Ｃ12シクロアルキル；Ｃ3〜Ｃ16アルケニル；フェニル、ビニルフェニル、Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4アルコキシ、Ｃ6〜Ｃ15ビシクロアルコキシ、Ｃ7〜Ｃ15ビシクロアルキル−アルコキシ、Ｃ7〜Ｃ15ビシクロアルケニル−アルコキシ、Ｃ6〜Ｃ15トリシクロアルコキシで置換されているＣ1〜Ｃ16アルキルであるか；又はＲ1は、ＯＨ、Ｃ1〜Ｃ4アルキル、Ｃ2〜Ｃ6アルケニル、−Ｏ−ＣＯ−Ｒ5で置換されているＣ5〜Ｃ12シクロアルキルであるか；又はＲ1は、１個以上の酸素原子で中断されているか、及び／もしくはＯＨ、フェノキシ、Ｃ7〜Ｃ18アルキルフェノキシで置換されているＣ3〜Ｃ48アルキルであり；
更なる残基は、式Ｉと同義である）
で示される適切なハロゲン化物又はエポキシドとの反応である。
【００６３】
あるいは、この任意なエーテル化又はエステル化工程は、また、上記のようにｐ−ハロゲノ基Ｘのアミノ基での置換の後に行うことができる。
【００６４】
これらの反応の例を、以下のスキームに示す。
【００６５】
【化３２】
2007508275.tif 000021
【００６６】
最後に、ｐ−ハロゲノ化合物を、好ましくは極性溶媒中で、適切なアミノ試薬と反応させて、上記の式Ｉ′の標題化合物を得る。
【００６７】
上記の方法で使用されるいくつかの中間体は、新規化合物である。したがって、本発明は、更に、式Ｖ：
【００６８】
【化３３】
2007508275.tif 000022
【００６９】
（式中、Ｄは、式ＩＩ′、ＩＩＩ又はＩＶ″：
【００７０】
【化３４】
2007508275.tif 000023
【００７１】
で示される基であり、
Ｅは、クロロ又は式ＩＩ′の基であり、
Ｒ″1は、Ｒ′1と同義であり、
他の全ての記号は、式Ｉ′と同義である）
で示される化合物に関する。
【００７２】
好ましいものは、Ｄが式ＩＩ′又はＶＩ″であり、Ｒ41及びＲ44が水素である、式Ｖの化合物である。好ましいＲ′1又はＲ″1は、独立に、水素であるか、又は式Ｉ′について先に記載したとおりであり；Ｒ″1は特に好ましくは水素であり；他に好ましいものは、上記式Ｉ′について記載されたとおりである。
【００７３】
式Ｉの化合物は、また、以下の合成経路の一つに従って製造することができる。
【００７４】
例えば、式：
【００７５】
【化３５】
2007508275.tif 000024
【００７６】
（式中、Ｒ41は、その前述の意味を有し、Ｒ′1は、好ましくはＨ又はＲ1と同義である）
で示されるｏ−ヒドロキシベンズアミドは、式：Ｃｌ−ＣＯ−Ａの塩化物、例えば、式：
【００７７】
【化３６】
2007508275.tif 000025
【００７８】
（式中、全ての記号は、それらの前述の意味を有する）
の一つで示される塩化ベンゾイルと反応させて、式：
【００７９】
【化３７】
2007508275.tif 000026
【００８０】
（Ａは、基本的に、式Ｉ′と同義である）
で示される中間体を生成し、次いで、式（６）の中間体を、式：
【００８１】
【化３８】
2007508275.tif 000027
【００８２】
（式中、Ｒ2、Ｒ3及びＲ44は、それらの前述の意味を有する）
を有するベンズアミジンと反応させて、式Ｉの化合物を生成する。
【００８３】
第二の合成経路において、式（４）のｏ−ヒドロキシベンズアミドは、式：
【００８４】
【化３９】
2007508275.tif 000028
【００８５】
（式中、Ｒ44は、その前述の意味を有する）
で示される塩化ｐ−ニトロベンゾイルと反応させて、式：
【００８６】
【化４０】
2007508275.tif 000029
【００８７】
（式中、Ｒ′1、Ｒ41及びＲ44は、それらの前述の意味を有する）
を有する化合物を生成し、次いで、式（９）の化合物を、式：ＨＮ＝Ｃ（ＮＨ2）−Ａの適切なアミジン、例えば、式：
【００８８】
【化４１】
2007508275.tif 000030
【００８９】
で示される一つを有するベンズアミジンと反応させて、式：
【００９０】
【化４２】
2007508275.tif 000031
【００９１】
（式中、記号は、それらの前述の意味を有する）
で示される化合物を生成し、最後に、式（１１）の化合物を水素化して、式Ｉｂ：
【００９２】
【化４３】
2007508275.tif 000032
【００９３】
（式中、全ての記号は、上記の式Ｉと同義である）
で示される化合物を生成するものであり、Ｒ′1が、Ｈである場合、特に、ＥＰ−Ａ−４３４６０８又はH. Brunetti and C. E. Luethi, Helv. Chim. Acta 55, 1566 (1972)に記載の方法と同様に、例えば、適切なハロゲン化物Ｒ1−Ｘ（ここで、Ｘはハロゲン原子、好ましくはＣｌ又はＢｒを表す）と反応させることにより、式Ｉの化合物にエーテル化又はエステル化することができる。
【００９４】
第三の合成方法において、式Ｉの特定の化合物の製造のために、式（４）のｏ−ヒドロキシベンズアミドを、式：
【００９５】
【化４４】
2007508275.tif 000033
【００９６】
（式中、Ｒ33は、Ｒ5、ＯＲ6、ＣＯＯＲ6、ＮＨＲ30又はＮＲ30Ｒ31であり、ここでＲ5、Ｒ6、Ｒ30、Ｒ31及びＲ44は、それらの前述の意味を有する）
を有する塩化ｐ−アシルアミノベンゾイルと反応させて、式：
【００９７】
【化４５】
2007508275.tif 000034
【００９８】
（式中、記号は、それらの前述の意味を有する）
を有する化合物を生成し、最後に、式（１３）の化合物を式（１０１）、（１０２）又は（１０３）の化合物と反応させて、式Ｉ′の化合物（ここで、Ａは、式ＩＩ、ＩＩＩ又はＩＶにしたがい、Ｒ2は、Ｈであり、Ｒ3は、ＣＯ−Ｒ5；ＣＯＯＲ6；ＣＯ−ＣＯ−ＯＲ6；ＣＯ−ＮＨ−Ｒ30；ＣＯ−ＮＲ30Ｒ31である）を生成する。
【００９９】
本化合物は、また、当該技術に既知の方法と同様にして、適切なベンゾニトリルの三量化により得ることもできる。これは、特に、式Ｉ′又は式Ｉ″：
【０１００】
【化４６】
2007508275.tif 000035
【０１０１】
（式中、Ｒ60は、上記のＸ又はＮＲ′2Ｒ′3である）
で示される、対称に置換されたトリアジンの製造に好都合である。具体例は、
【０１０２】
【化４７】
2007508275.tif 000036
【０１０３】
である。
上記の方法で挙げられた式、及び特定の技術的用途について後述する化合物について、以下が適用される：
言及された定義の範囲内で、アルキルとしての基は、分岐鎖状又は非分岐鎖状のアルキルであり、例えば、メチル、エチル、プロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシルが挙げられる。
【０１０４】
基Ｃ5〜Ｃ12シクロアルキルとしては、シクロペンチル、シクロヘキシル、シクロヘプチル、シクロオクチル、シクロノニル、シクロデシル、シクロウンデシル、シクロドデシルが挙げられる。シクロペンチル、シクロヘキシル、シクロオクチル及びシクロドデシルが好ましい。
【０１０５】
言及された定義の範囲内で、アルケニルとしては、特に、ビニル、アリール、イソプロペニル、２−ブテニル、３−ブテニル、イソブテニル、ｎ−ペンタ−２，４−ジエニル、３−メチルブタ−２−エニル、ｎ−オクタ−２−エニル、ｎ−ドデカ−２−エニル、イソドデセニル、ｎ−ドデカ−２−エニル又はｎ−オクタデカ−４−エニルを包含する。
【０１０６】
置換されたアルキル、シクロアルキル又はフェニル基は、１回又は複数回置換されることができ、結合している炭素原子（α位で）又は他の炭素原子上に置換基を有することができる。置換基がヘテロ原子により結合している場合（例えば、アルコキシ）、α位ではないことが好ましく、置換されたアルキル基は、２個以上、特に３個以上の炭素原子を含む。２個以上の置換基は、異なる炭素原子に結合することが好ましい。例えばオキソで置換されたアルキル中の、オキソ（＝Ｏ）で置換された炭素は、カルボニルである。
【０１０７】
酸素、硫黄、及び／又は窒素原子で中断されているアルキル、アルケニル、アルキレン、アルケニレンなどの任意の炭化水素は、通常、−Ｏ−、−ＮＨ−、−ＮＲ7−、−Ｓ−で中断されている。これらの部分は、１個又は複数個のこれらの基で中断されていることができ、各場合における１個の基は、一般に、１個の結合に挿入され、ヘテロ−ヘテロ結合、例えばＯ−Ｏ、Ｓ−Ｓ、ＮＨ−ＮＨ等は生じず、中断されたアルキルが更に置換される場合は、置換基は、一般に、ヘテロ原子のα位ではない。−Ｏ−、−ＮＨ−、−ＮＲ7−、−Ｓ−型の２個以上の中断する基が１個のラジカルの中に生じる場合は、それらは通常同一である。
【０１０８】
それらが結合する窒素原子と一緒になって、−Ｏ−、−ＮＨ−、−ＮＲ7−、−Ｓ−、フェニレンで中断されていてもよく、及び／又はオキソ、ＯＨ、Ｃ6〜Ｃ10アリールで置換されていてもよい、アルキレンである、Ｒ2とＲ3又はＲ7とＲ8としては、例えば、式：
【０１０９】
【化４８】
2007508275.tif 000037
【０１１０】
で示される残基があげられる。
【０１１１】
アリールは、一般に、芳香族炭化水素基、例えば、フェニル、ビフェニル又はナフチルである。言及された定義の範囲内で、アリールは、例えば、フェニル、ナフチル、ビフェニル、又は式：
【０１１２】
【化４９】
2007508275.tif 000038
【０１１３】
で示される残基から選択されてよく、好ましくは、フェニル、ナフチル、ビフェニル，特に、フェニルである。
【０１１４】
アラルキルは、一般に、アリールで、特にフェニルで置換されたアルキルであり、したがって、Ｃ7〜Ｃ20アラルキルは、例えば、ベンジル、α−メチルベンジル、フェニルエチル、フェニルプロピル、フェニルブチル、フェニルペンチル及びフェニルヘキシルが挙げられ、Ｃ7〜Ｃ11フェニルアルキルとしては、好ましくは、ベンジル、α−メチルベンジル及びα，α−メチルベンジルを包含する。
【０１１５】
アルキルフェニル及びアルキルフェノキシは、それぞれ、アルキルで置換された、フェニル及びフェノキシである。
【０１１６】
ハロゲン置換基は、−Ｆ、−Ｃｌ、−Ｂｒ又はＩであり、好ましいものは、特記しない限り、−Ｆ又はＣｌ、特に−Ｃｌである。
【０１１７】
Ｃ1〜Ｃ20アルキレンは、例えば、メチレン、エチレン、プロピレン、ブチレン、ペンチレン、ヘキシレン等である。本明細書でアルキル鎖は、また、例えばイソプロピレン中のように、分岐状であることができる。
【０１１８】
Ｃ4〜Ｃ12シクロアルキレンは、例えば、２−シクロブテン−１−イル、２−シクロペンテン−１−イル、２、４−シクロペンタジエン−１−イル、２−シクロヘキセン−１−イル、２−シクロヘプテン−１−イル又は２−シクロオクテン−１−イルである。
【０１１９】
Ｃ6〜Ｃ15ビシクロアルキルは、例えば、ボルニル、ノルボルニル、[２．２．２]ビシクロオクチルである。好ましいものは、ボルニル及びノルボルニル、特に、ボルニル及びノルボルナ−２−イルである。
【０１２０】
Ｃ6〜Ｃ15ビシクロアルコキシは、例えば、ボルニルオキシ及びノルボルナ−２−イルオキシである。
【０１２１】
Ｃ6〜Ｃ15ビシクロアルキル−アルキル又はアルコキシは、全炭素数が６〜１５である、ビシクロアルキルで置換された、アルキル又はアルコキシであり、例は、ノルボルナン−２−メチル及びノルボルニル−２−メトキシである。
【０１２２】
Ｃ6〜Ｃ15ビシクロアルケニルは、例えば、ノルボルネニル及びノルボルナジエニルである。好ましいものは、ノルボルネニル、特に、ノルボルナ−５−エンである。
【０１２３】
Ｃ6〜Ｃ15ビシクロアルケニルアルコキシは、全炭素数が６〜１５である、ビシクロアルケニルで置換されたアルコキシであり、例は、ノルボルナ−５−エン−２−メトキシである。
【０１２４】
Ｃ6〜Ｃ15トリシクロアルキルは、例えば、１−アダマンチル、２−アダマンチルである。１−アダマンチルが好ましい。
【０１２５】
Ｃ6〜Ｃ15トリシクロアルコキシは、例えば、アダマンチルオキシである。
【０１２６】
Ｃ3〜Ｃ12ヘテロアリールは、好ましくは、ピリジニル、ピリミジニル、トリアジニル、ピロリニル、フラニル、チオフェニル又はキノリニルである。
【０１２７】
安定剤としての用途
アミノアリール−ｓ−トリアジンのクラスからの特定の化合物が、特に良好な安定剤特性を有することが見出された。その化合物は、主として、有害な放射線を吸収するが、それにより、有機材料を保護し、更に、引き続く化学反応、例えば酸化及び／又は通常は熱で誘起される反応（例えば、鎖の開裂、架橋など）を抑制することにより、望ましい効果をもたらす。
【０１２８】
したがって、本発明は、更に、式Ｉ：
【０１２９】
【化５０】
2007508275.tif 000039
【０１３０】
（式中、Ａは、Ｈ；Ｃ1〜Ｃ18アルキル；Ｃ5〜Ｃ12シクロアルキル；Ｃ2〜Ｃ18アルケニル；Ｃ2〜Ｃ18アルキニル；ＯＲ45；ＮＲ46Ｒ47；ＳＲ48であるか；又は式：
【０１３１】
【化５１】
2007508275.tif 000040
【０１３２】
の一つで示される残基であり；
Ｒ1の各々は、独立に、フェニル；フェニル、ビニルフェニル、Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4−アルコキシ、Ｃ6〜Ｃ15ビシクロアルコキシ、Ｃ7〜Ｃ15ビシクロアルキル−アルコキシ、Ｃ7〜Ｃ15ビシクロアルケニル−アルコキシ、Ｃ6〜Ｃ15トリシクロアルコキシで置換されているＣ1〜Ｃ18アルキルであるか；又はＲ1は、ＯＨ、Ｃ1〜Ｃ4アルキル、Ｃ2〜Ｃ6アルケニル、−Ｏ−ＣＯ−Ｒ5で置換されているＣ5〜Ｃ12シクロアルキルであるか；又はＲ1は、−ＣＯ−Ｒ9；−ＳＯ2−Ｒ10；１個以上の酸素、−ＮＲ7−で中断されているか、及び／もしくはＯＨ、フェノキシ、Ｃ7〜Ｃ18アルキルフェノキシで置換されているＣ3〜Ｃ50アルキルであり；
Ｒ53が、ＯＨであり、及び／又はＲ2、Ｒ3もしくはＲ2、Ｒ3の双方が、水素、アルキル、シクロアルキル、アラルキル、−Ｃ＝Ｏ−Ｒ5、Ｃ＝ＯＯＲ6もしくは−Ｃ＝Ｏ−ＮＨ−Ｒ30以外である場合、Ｒ1はまた、Ｈ；Ｃ1〜Ｃ20アルキル；Ｃ5〜Ｃ12シクロアルキル；Ｃ3〜Ｃ18アルケニルを包含し；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；ＯＨ；ＮＨ2；ＯＲ10；ＮＨＲ10；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、Ｃ1〜Ｃ18アルキルチオ、フェニルチオ、Ｃ1〜Ｃ18アルキルで置換されているフェニルチオ、フェニル−Ｃ1〜Ｃ4アルキルチオ、ハロゲン、−ＣＯＯＨ、ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又はＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか；あるいはＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、−Ｏ−、−ＮＨ−、−ＮＲ7−、−Ｓ−、フェニレンで中断されていてもよいか、及び／又はオキソ、ＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；−Ｏ−、−ＮＨ−、−ＮＲ7−、−Ｓ−で中断されており、かつＯＨ、フェノキシもしくはＣ7〜Ｃ18アルキルフェノキシで置換されていることができるＣ3〜Ｃ50アルキルであるか；又はＣ2〜Ｃ12ヒドロキシアルキルであり；
Ｒ5は、Ｃ1〜Ｃ18アルキル；ＣＯＯＨ、ＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ′6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アラルキル；Ｃ7〜Ｃ13アルキルアリール；Ｃ3〜Ｃ12アルコキシアルキル；Ｃ4〜Ｃ16ジアルキルアミノアルキル；又はＣ5〜Ｃ12シクロアルキルであるか；あるいは、同一の窒素原子に結合している場合、一緒になって、Ｃ3〜Ｃ9アルキレンを形成してもよいか、又は−Ｏ−、−ＮＲ′6−、−Ｓ−で中断されているか、及び／もしくはオキソ、ＯＨ、Ｃ6〜Ｃ10アリールで置換されているＣ3〜Ｃ9アルキレンを形成してもよく、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ7〜Ｃ15トリシクロアルキルであり；
Ｒ10は、Ｃ1〜Ｃ12アルキル；フェニル；ナフチル又はＣ7〜Ｃ14アルキルフェニルであり；
Ｒ11は、Ｈ；Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、同一の原子に結合している場合、一緒になって、Ｃ3〜Ｃ9アルキレンであるか、又は−Ｏ−、−ＮＨ−、−ＮＲ7−、−Ｓ−で中断されているか、及び／もしくはＯＨ、Ｃ6〜Ｃ10アリールで置換されているＣ3〜Ｃ9アルキレンであり、
Ｒ41は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＮＨ2；ＮＨＲ7；ＮＲ7Ｒ8；ＳＲ1；ハロゲン；ＣＯＯＨ；ＣＯＯＲ4；−Ｏ−ＣＯ−Ｒ5；−Ｏ−ＣＯ−Ｏ−Ｒ6、ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2；ＣＮであり；
Ｒ42、Ｒ43は、互いに独立に、Ｈ；Ｃ1〜Ｃ18アルキル；Ｃ5〜Ｃ12シクロアルキル；Ｃ2〜Ｃ18アルケニル；フェニル；Ｃ1〜Ｃ18アルコキシ、ビニルフェニル、ＯＨ、ＯＲ49、ＮＲ2Ｒ3、ＣＯＯＨ、ＣＯＯＲ4、Ｏ（Ｃ＝Ｏ）−Ｒ5、Ｏ（Ｃ＝Ｏ）−ＯＲ6、ＳＯ2ＯＲ4、ＳＯ2Ｒ10、ＳＯＲ11、ＣＮ、ＮＯ2で置換されているフェニル；あるいはＲ42、Ｒ43は、Ｃ1〜Ｃ20アルコキシ；Ｃ7〜Ｃ11フェニルアルキル；Ｃ7〜Ｃ11アルキルフェニル；ＳＲ1；ハロゲン；ＣＯＯＨ；ＣＯＯＲ4；−Ｏ−ＣＯ−Ｒ5；−Ｏ−ＣＯ−ＯＲ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2；あるいはＲ42、Ｒ43は、一緒になって、１個以上の二重結合を含むＣ3〜Ｃ5アルキレン鎖を形成するか、又はＣ1〜Ｃ8アルコキシ、Ｃ1〜Ｃ18アルキル、ＮＲ7Ｒ8で置換されている該アルキレン鎖を形成し；
Ｒ44は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ49；ＮＲ7Ｒ8；ＳＲ1；ハロゲン；ＣＯＯＨ；ＣＯＯＲ4；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2；ＣＮであり；
Ｒ45、Ｒ48は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50であり；
Ｒ46、Ｒ47は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；ＣＨ2ＣＨ（ＯＲ50）Ｒ51；ＣＨ2ＣＨ（ＯＲ52）ＣＨＯＲ50であるか；又はＲ46、Ｒ47は、一緒になって、−Ｏ−、−ＮＨ−、−ＮＲ7−、−Ｓ−で中断されていてもよいか、及び／もしくはＯＨ、Ｃ6〜Ｃ10アリールで置換されてもよいＣ3〜Ｃ9アルキレンを形成し；
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ53は、ＨもしくはＯＨであるか；又はＲ1が上記と同義のＯＲ1であり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ3〜Ｃ18アルキルであり；
Ｒ56、Ｒ57及びＲ58は、独立に、Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ3〜Ｃ18アルキルである）
で示される化合物を提供する。
【０１３３】
Ｒ53がＯＨの場合、Ｒ1は、好ましくは、Ｈ；Ｃ1〜Ｃ18アルキル；Ｃ5〜Ｃ12シクロアルキル；Ｃ3〜Ｃ18アルケニル；フェニル；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4−アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシ、及び／もしくはＣ6〜Ｃ15トリシクロアルコキシで置換されているＣ1〜Ｃ18アルキルであるか；ＯＨ、Ｃ1〜Ｃ4アルキル、Ｃ2〜Ｃ6アルケニルもしくは−Ｏ−ＣＯ−Ｒ5で置換されているＣ5〜Ｃ12シクロアルキル；−ＣＯ−Ｒ9もしくは−ＳＯ2−Ｒ10；あるいはＲ1は、１個〜数個の酸素原子で中断されているか、及び／又はＯＨ、フェノキシもしくはＣ7〜Ｃ18アルキルフェノキシで置換されているＣ3〜Ｃ50アルキルである。
【０１３４】
より好ましい式Ｉの化合物は、式：
【０１３５】
【化５２】
2007508275.tif 000041
【０１３６】
（特に、式中、
Ｒ1は、Ｈ；Ｃ1〜Ｃ20アルキル；Ｃ5〜Ｃ12シクロアルキル；Ｃ3〜Ｃ18アルケニル；Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4−アルコキシで置換されているＣ1〜Ｃ18アルキルである）
又は式：
【０１３７】
【化５３】
2007508275.tif 000042
【０１３８】
（特に、式中、
Ｒ1は、Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4−アルコキシで置換されているＣ1〜Ｃ18アルキルである）にしたがう化合物であり、
上記の両式中、
Ｒ2、Ｒ3は、互いに独立に、水素；Ｃ1〜Ｃ20アルキル；Ｃ2〜Ｃ18アルケニル；Ｃ7〜Ｃ13フェニルアルキル；Ｃ7〜Ｃ13アルキルフェニル；ＯＨ；ＮＨ2；ＯＲ10；ＮＨＲ10；フェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4−アルコキシで置換されているＣ1〜Ｃ18アルキルであるか；あるいはＲ2、Ｒ3は、一緒になって、−Ｏ−、−ＮＨ−、−ＮＲ7−で中断されていてもよいか、及び／又はオキソ、ＯＨで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；シクロヘキシル；−Ｏ−で中断されており、かつＯＨで置換されていることができるＣ3〜Ｃ50アルキルであるか；又はＣ2〜Ｃ12ヒドロキシアルキルであり；
Ｒ5は、Ｃ1〜Ｃ18アルキル；ＣＯＯＨ、ＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；シクロヘキシル；フェニル；Ｃ7〜Ｃ11フェニルアルキル；Ｃ7〜Ｃ11アルキルフェニルであり；
Ｒ6は、Ｃ1〜Ｃ18アルキル；フェニル；Ｃ7〜Ｃ11フェニルアルキルであり；
Ｒ7及びＲ8は、独立に、Ｃ1〜Ｃ12アルキル；Ｃ7〜Ｃ13フェニルアルキル；Ｃ3〜Ｃ12アルコキシアルキル；Ｃ4〜Ｃ16ジアルキルアミノアルキル；シクロヘキシル；あるいは、同一の窒素原子に結合している場合、一緒になって、Ｃ3〜Ｃ9アルキレンを形成してもよいか、又は−Ｏ−、−ＮＨ−で中断されているか、及び／もしくはオキソ、ＯＨで置換されているＣ3〜Ｃ9アルキレンを形成してもよく、
Ｒ10は、Ｃ1〜Ｃ12アルキル；又はＣ7〜Ｃ14アルキルフェニルであり；
Ｒ44は、Ｈ；Ｃ1〜Ｃ8アルキル；ＯＨ；ＮＲ7Ｒ8である）。
【０１３９】
最も好ましい式Ｉの化合物は、
Ａが、式ＩＩ又はＩＶの化合物であり；
Ｒ1が、ＯＨ、Ｃ1〜Ｃ18アルコキシ、−ＣＯＯＲ4、−Ｏ−ＣＯ−Ｒ5で置換されているＣ1〜Ｃ18アルキルであり；
Ｒ2、Ｒ3が、互いに独立に、水素；ＮＨ2；Ｃ1〜Ｃ20アルキル；ＯＨ、Ｃ1〜Ｃ18アルコキシで置換されているＣ1〜Ｃ18アルキルであるか；又はＲ′2、Ｒ′3は、一緒になって、−Ｏ−、−ＮＨ−で中断されていてもよいＣ3〜Ｃ5アルキレンを形成し；
Ｒ4及びＲ5は、独立に、１〜１２個の炭素原子のアルキル又はヒドロキシアルキルであり；
Ｒ41が、水素であり；
Ｒ44が、水素又はＯＨであり；
Ｒ53が、ＯＨである、
化合物である。
【０１４０】
代表的な式Ｉの化合物は、
Ａが、Ｈ；Ｃ1〜Ｃ18アルキル；Ｃ5〜Ｃ12シクロアルキル；Ｃ2〜Ｃ18アルケニル；Ｃ2〜Ｃ18アルキニル；ＯＲ45；ＮＲ46Ｒ47；ＳＲ48であるか；又は式：
【０１４１】
【化５４】
2007508275.tif 000043
【０１４２】
で示される残基であり；
Ｒ1が、フェニル；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4−アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているＣ1〜Ｃ18アルキル；ＯＨ、Ｃ1〜Ｃ4アルキル、Ｃ2〜Ｃ6アルケニルもしくは−Ｏ−ＣＯ−Ｒ5で置換されているＣ5〜Ｃ12シクロアルキル；−ＣＯ−Ｒ9もしくは−ＳＯ2−Ｒ10であるか；又はＲ1が、１個以上の酸素、−ＮＲ7−で中断されているか、及び／もしくはＯＨ、フェノキシ、Ｃ7〜Ｃ18アルキルフェノキシで置換されているＣ3〜Ｃ50アルキルであり；
Ｒ2、Ｒ3が、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又はＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか；ならびに／又はＲ2、Ｒ3が、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3が、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4が、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；又は１個〜数個の−Ｏ−、−ＮＨ−、−ＮＲ7−、−Ｓ−基で中断されており、かつＯＨ、フェノキシもしくはＣ7〜Ｃ18アルキルフェノキシで置換されていることができるＣ3〜Ｃ50アルキルであるか；又はＣ2〜Ｃ12ヒドロキシアルキルであり；
Ｒ5が、Ｃ1〜Ｃ18アルキル；ＣＯＯＨ又はＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6が、Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8が、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ9が、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ6〜Ｃ15トリシクロアルキルであり；
Ｒ10が、Ｃ1〜Ｃ12アルキル；フェニル；ナフチル；又はＣ7〜Ｃ14アルキルフェニルであり；
Ｒ11が、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31が、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ41が、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＮＨ2；ＮＨＲ7；ＮＲ7Ｒ8；ＳＲ1；ハロゲン；ＣＯＯＨ；ＣＯＯＲ4；−Ｏ−ＣＯ−Ｒ5；−Ｏ−ＣＯ−Ｏ−Ｒ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2であり；
Ｒ42、Ｒ43が、互いに独立に、Ｈ；Ｃ1〜Ｃ18アルキル；Ｃ5〜Ｃ12シクロアルキル；Ｃ2〜Ｃ18アルケニル；Ｃ1〜Ｃ18アルコキシ、ビニルフェニル、ＯＨ、ＯＲ49、ＮＲ2Ｒ3、ＣＯＯＨ、ＣＯＯＲ4、ＯＣ＝ＯＲ5、ＯＣ＝ＯＯＲ6、ＳＯ2ＯＲ4、ＳＯ2Ｒ10、ＳＯＲ11、ＮＯ2で置換されているフェニル；Ｃ7〜Ｃ11フェニルアルキル；Ｃ7〜Ｃ11アルキルフェニル；ＳＲ1；ハロゲン；ＣＯＯＨ；ＣＯＯＲ4；−Ｏ−ＣＯ−Ｒ5；−Ｏ−ＣＯ−ＯＲ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2；又はＲ42、Ｒ43が、一緒になって、１個もしくは２個の二重結合を含み、かつＣ1〜Ｃ8アルコキシ、Ｃ1〜Ｃ18アルキル、ＮＲ7Ｒ8で置換されていることができるＣ3〜Ｃ5アルケニル鎖により結合され；
Ｒ44が、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ49；ＮＲ7Ｒ8；ＳＲ1；ハロゲン；ＣＯＯＨ；ＣＯＯＲ4；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2であり；
Ｒ49が、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52が、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル（Ｃ5〜Ｃ12アルキル−シクロアルキルではない）；Ｃ6〜Ｃ14アリール；Ｃ7〜Ｃ11フェニルアルキル；Ｃ7〜Ｃ14アルキルフェニルであり；
Ｒ51が、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ54、Ｒ55が、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ3〜Ｃ18アルキルであり；
Ｒ56、Ｒ57及びＲ58が、独立に、フェニル；Ｃ7〜Ｃ18アルキルフェニル又は−アルコキシフェニル；Ｃ1〜Ｃ18アルキル；−Ｏ−で中断されているＣ3〜Ｃ18アルキルである、
化合物を含む。
【０１４３】
Ｒ2、Ｒ3が、互いに独立に、Ｃ2〜Ｃ18アルケニル；Ｃ6〜Ｃ14アリール；Ｃ7〜Ｃ13アルキルアリール；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているＣ1〜Ｃ18アルキルであるか；又はＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルである場合であるか、あるいはＲ2、Ｒ3が、互いに独立に；−Ｃ＝ＯＮＲ30Ｒ31；ＳＯ2Ｒ10；ＳＯＲ11である場合であるか、あるいはＲ2、Ｒ3が、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成する場合には、
Ｒ1は、Ｒ100である。
【０１４４】
Ｒ100は、Ｒ1について先に記載されたとおりであるか、又は、Ｈ；Ｃ1〜Ｃ18アルキル；Ｃ5〜Ｃ12シクロアルキル；Ｃ3〜Ｃ18アルケニル；フェニルである。
【０１４５】
例として、式Ｉｄ：
【０１４６】
【化５５】
2007508275.tif 000044
【０１４７】
（特に式中、
Ｒ1は、Ｈ；Ｃ1〜Ｃ18アルキル；Ｃ5〜Ｃ12シクロアルキル；Ｃ3〜Ｃ18アルケニル；フェニル；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4−アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシ、及び／又はＣ6〜Ｃ15トリシクロアルコキシで置換されているＣ1〜Ｃ18アルキル；ＯＨ、Ｃ1〜Ｃ4アルキル、Ｃ2〜Ｃ6アルケニル又は−Ｏ−ＣＯ−Ｒ5で置換されているＣ5〜Ｃ12シクロアルキル；−ＣＯ−Ｒ9もしくは−ＳＯ2−Ｒ10であるか；あるいはＲ1は、１個〜数個の酸素原子で中断されているか、及び／又はＯＨ、フェノキシもしくはＣ7〜Ｃ18アルキルフェノキシで置換されているＣ3〜Ｃ50アルキルであり；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又は−ＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか、ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；又は１個〜数個の−Ｏ−、−ＮＨ−、−ＮＲ7−、−Ｓ−基で中断されており、かつＯＨ、フェノキシもしくはＣ7〜Ｃ18アルキルフェノキシで置換されていることができるＣ3〜Ｃ50アルキルであるか；又はＣ2〜Ｃ12ヒドロキシアルキルであり；
Ｒ5は、Ｈ；Ｃ1〜Ｃ18アルキル；ＣＯＯＨ又はＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ6〜Ｃ15トリシクロアルキルであり；
Ｒ10は、Ｃ1〜Ｃ12アルキル；フェニル；ナフチル；又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ41は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ1；ＮＨ2；ＮＨＲ7；ＮＲ7Ｒ8；ＳＲ1；ハロゲン；ＣＯＯＨ；ＣＯＯＲ4；−Ｏ−ＣＯ−Ｒ5；−Ｏ−ＣＯ−ＯＲ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2であり；
Ｒ44は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＲ49；ＮＲ7Ｒ8；ＳＲ1；ハロゲン；ＣＯＯＨ；ＣＯＯＲ4；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2であり；
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル（Ｃ5〜Ｃ12アルキル−シクロヘキシルではない）；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ1〜Ｃ18アルキルである）
で示される化合物である。
【０１４８】
更なる例として、式Ｉｅ：
【０１４９】
【化５６】
2007508275.tif 000045
【０１５０】
（特に式中、
Ｒ1は、フェニル；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているＣ1〜Ｃ18アルキル；ＯＨ、Ｃ1〜Ｃ4アルキル、Ｃ2〜Ｃ6アルケニルもしくは−Ｏ−ＣＯ−Ｒ5で置換されているＣ5〜Ｃ12シクロアルキル；−ＣＯ−Ｒ9又は−ＳＯ2−Ｒ10；あるいはＲ1は、１個〜数個の酸素原子で中断されているか、かつ／又はＯＨ、フェノキシもしくはＣ7〜Ｃ18アルキルフェノキシで置換されているＣ3〜Ｃ50アルキルであり；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル、Ｃ7〜Ｃ13アルキルアリール；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又はＣＯ−；−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか、ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；又は１個〜数個の−Ｏ−、−ＮＨ−、−ＮＲ7−、−Ｓ−基で中断されており、かつＯＨ、フェノキシもしくはＣ7〜Ｃ18アルキルフェノキシで置換されていることができるＣ3〜Ｃ50アルキル；又はＣ2〜Ｃ12ヒドロキシアルキルであり；
Ｒ5は、Ｈ；Ｃ1〜Ｃ18アルキル；ＣＯＯＨ又はＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ6〜Ｃ15トリシクロアルキルであり；
Ｒ10は、Ｃ1〜Ｃ12アルキル；フェニル；ナフチル；又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ41は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ1；ＮＨ2；ＮＨＲ7；ＮＲ7Ｒ8；ＳＲ1；ハロゲン；ＣＯＯＨ；ＣＯＯＲ4；−Ｏ−ＣＯ−Ｒ5；−Ｏ−ＣＯ−ＯＲ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2であり；
Ｒ44は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＲ49；ＮＲ7Ｒ8；ＳＲ1；ハロゲン；ＣＯＯＨ；ＣＯＯＲ4；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2であり；
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル（Ｃ5〜Ｃ12アルキル−シクロヘキシルではない）；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ1〜Ｃ18アルキルである）
で示される化合物である。
【０１５１】
更なる例として、式Ｉｆ：
【０１５２】
【化５７】
2007508275.tif 000046
【０１５３】
（特に式中、
Ｒ1は、Ｈ；Ｃ1〜Ｃ18アルキル；Ｃ5〜Ｃ12シクロアルキル；Ｃ3〜Ｃ18アルケニル；フェニル；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシ、及び／もしくはＣ6〜Ｃ15トリシクロアルコキシで置換されているＣ1〜Ｃ18アルキル；ＯＨ、Ｃ1〜Ｃ4アルキル、Ｃ2〜Ｃ6アルケニル、もしくは−Ｏ−ＣＯ−Ｒ5で置換されているＣ5〜Ｃ12シクロアルキル；−ＣＯ−Ｒ9もしくは−ＳＯ2−Ｒ10であるか；又はＲ1は、１個〜数個の酸素原子で中断されているか、及び／もしくはＯＨ、フェノキシ、Ｃ7〜Ｃ18アルキルフェノキシで置換されているＣ3〜Ｃ50アルキルであり；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又はＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか、ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；又は、１個〜数個の−Ｏ−、−ＮＨ−、−ＮＲ7−、−Ｓ−基で中断されており、かつＯＨ、フェノキシもしくはＣ7〜Ｃ18アルキルフェノキシで置換されていることができるＣ3〜Ｃ50アルキル；又はＣ2〜Ｃ12−ヒドロキシアルキルであり；
Ｒ5は、Ｈ；Ｃ1〜Ｃ18アルキル；ＣＯＯＨ又はＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ6〜Ｃ15トリシクロアルキルであり；
Ｒ10は、Ｃ1〜Ｃ12アルキル；フェニル；ナフチル；又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ41は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ1；ＮＨ2；ＮＨＲ7；ＮＲ7Ｒ8；ＳＲ1；ハロゲン；ＣＯＯＨ；ＣＯＯＲ4；−Ｏ−ＣＯ−Ｒ5；−Ｏ−ＣＯ−Ｏ−Ｒ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2であり；
Ｒ42、Ｒ43は、互いに独立に、ビニルフェニル、ＯＨ、ＮＲ2Ｒ3、ＯＲ49、ＳＯ2ＯＲ4、ＳＯ2Ｒ10、ＳＯＲ11、ＮＯ2からの１個以上の置換基で置換されているフェニル；Ｃ7〜Ｃ11フェニルアルキル；Ｃ7〜Ｃ11アルキルフェニル；ＳＲ1；ハロゲン；ＣＯＯＨ；ＣＯＯＲ4；−Ｏ−ＣＯ−Ｒ5；−Ｏ−ＣＯ−ＯＲ6；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2であるか；あるいはＲ42、Ｒ43は、一緒になって、１個又は２個の二重結合を含み、かつＣ1〜Ｃ8アルコキシ、Ｃ1〜Ｃ18アルキル、ＮＲ7Ｒ8で置換されていることができるＣ3〜Ｃ5アルケニル鎖により結合されており；
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル（Ｃ5〜Ｃ12アルキル−シクロヘキシルではない）；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ1〜Ｃ18アルキルである）
で示される化合物である。
【０１５４】
更なる例として、式Ｉｇ：
【０１５５】
【化５８】
2007508275.tif 000047
【０１５６】
（特に式中、
Ｒ1は、Ｈ；Ｃ1〜Ｃ18アルキル；Ｃ5〜Ｃ12シクロアルキル；Ｃ3〜Ｃ18アルケニル；フェニル；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4−アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシ、及び／もしくはＣ6〜Ｃ15トリシクロアルコキシで置換されているＣ1〜Ｃ18アルキル；ＯＨ、Ｃ1〜Ｃ4アルキル、Ｃ2〜Ｃ6アルケニルもしくは−Ｏ−ＣＯ−Ｒ5で置換されているＣ5〜Ｃ12シクロアルキル；−ＣＯ−Ｒ9もしくは−ＳＯ2−Ｒ10であるか；又はＲ1は、１個〜数個の酸素原子で中断されているか、及び／もしくはＯＨ、フェノキシ、Ｃ7〜Ｃ18アルキルフェノキシで置換されているＣ3〜Ｃ50アルキルであり；
Ｒ2、Ｒ3は、互いに独立に、水素；Ｃ1〜Ｃ20アルキル、Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又はＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか、ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；又は、１個〜数個の−Ｏ−、−ＮＨ−、−ＮＲ7−、−Ｓ−基で中断されており、かつＯＨ、フェノキシもしくはＣ7〜Ｃ18アルキルフェノキシで置換されていることができるＣ3〜Ｃ50アルキル；又はＣ2〜Ｃ12ヒドロキシアルキルであり；
Ｒ5は、Ｈ；Ｃ1〜Ｃ18アルキル；ＣＯＯＨ又はＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｈ：Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ6〜Ｃ15トリシクロアルキルであり；
Ｒ10は、Ｃ1〜Ｃ12アルキル；フェニル；ナフチル又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ12は、フェニル；ビニルフェニル；ＯＨ；ＮＲ2Ｒ3；ＯＲ49；ＳＯ2ＯＲ4；ＳＯ2Ｒ10；ＳＯＲ11；ＮＯ2；Ｃ7〜Ｃ11フェニルアルキル；Ｃ7〜Ｃ11アルキルフェニル；ＳＲ49；ハロゲンであり；
Ｒ30、Ｒ31は、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル（Ｃ5〜Ｃ12アルキル−シクロヘキシルではない）；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ1〜Ｃ18アルキルである）
で示される化合物である。
【０１５７】
更なる例として、式Ｉｈ：
【０１５８】
【化５９】
2007508275.tif 000048
【０１５９】
（特に式中、
Ｒ1は、Ｈ；Ｃ1〜Ｃ18アルキル；Ｃ5〜Ｃ12シクロアルキル；Ｃ3〜Ｃ18アルケニル；フェニル；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシ、及び／もしくはＣ6〜Ｃ15トリシクロアルコキシで置換されているＣ1〜Ｃ18アルキル；ＯＨ、Ｃ1〜Ｃ4アルキル、Ｃ2〜Ｃ6アルケニルもしくは−Ｏ−ＣＯ−Ｒ5で置換されているＣ5〜Ｃ12シクロアルキル；−ＣＯ−Ｒ9もしくは−ＳＯ2−Ｒ10であるか；又はＲ1は、１個〜数個の酸素原子で中断されているか、かつ／もしくはＯＨ、フェノキシ、Ｃ7〜Ｃ18アルキルフェノキシで置換されているＣ3〜Ｃ50アルキルであり；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又はＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか、ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；又は、１個〜数個の−Ｏ−、−ＮＨ−、−ＮＲ7−、−Ｓ−基で中断されており、かつＯＨ、フェノキシもしくはＣ7〜Ｃ18アルキルフェノキシで置換されていることができるＣ3〜Ｃ50アルキル；又はＣ2〜Ｃ12−ヒドロキシアルキルであり；
Ｒ5は、Ｈ；Ｃ1〜Ｃ18アルキル；ＣＯＯＨ又はＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｈ：Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ6〜Ｃ15トリシクロアルキルであり；
Ｒ10は、Ｃ1〜Ｃ12アルキル；フェニル；ナフチル；又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、一緒になって、酸素、硫黄及び窒素原子で中断されていてもよいか、かつ／又はＯＨ、Ｃ6〜Ｃ10アリールで置換されていてもよいＣ3〜Ｃ9アルキレンを形成し、
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ1〜Ｃ18アルキルである）
で示される化合物である。
【０１６０】
更なる例として、式Ｉｉ：
【０１６１】
【化６０】
2007508275.tif 000049
【０１６２】
（特に式中、
Ｒ1は、フェニル；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているＣ1〜Ｃ18アルキル；ＯＨ、Ｃ1〜Ｃ4アルキル、Ｃ2〜Ｃ6アルケニルもしくは−Ｏ−ＣＯ−Ｒ5で置換されているＣ5〜Ｃ12シクロアルキル；−ＣＯ−Ｒ9もしくは−ＳＯ2−Ｒ10であるか；又はＲ1は、１個〜数個の酸素原子で中断されているか、及び／もしくはＯＨ、フェノキシ、Ｃ7〜Ｃ18アルキルフェノキシで置換されているＣ3〜Ｃ50アルキルであり；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／もしくはＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか；ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；又は、１個〜数個の−Ｏ−、−ＮＨ−、−ＮＲ7−、−Ｓ−基で中断されており、かつＯＨ、フェノキシもしくはＣ7〜Ｃ18アルキルフェノキシで置換されていることができるＣ3〜Ｃ50アルキル；又はＣ2〜Ｃ12ヒドロキシアルキルであり；
Ｒ5は、Ｈ；Ｃ1〜Ｃ18アルキル；ＣＯＯＨ又はＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル；Ｃ6〜Ｃ15ビシクロアルキル−アルキル；Ｃ6〜Ｃ15ビシクロアルケニル；又はＣ6〜Ｃ15トリシクロアルキルであり；
Ｒ10は、Ｃ1〜Ｃ12アルキル；フェニル；ナフチル；又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ1〜Ｃ18アルキルである）
で示される化合物である。
【０１６３】
更なる例として、式Ｉｊ：
【０１６４】
【化６１】
2007508275.tif 000050
【０１６５】
（特に式中、
Ｒ1は、Ｈ；Ｃ1〜Ｃ18アルキル；−（ＣＨ2−ＣＨ2Ｏ）ｎ−Ｒ4；−ＣＨＲ5−Ｃ＝ＯＯＲ6；−ＣＨ2−ＣＨＯＨ−ＣＨ2−ＯＲ4であり；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＮＨ2、ＮＨＲ7、−Ｎ（Ｒ7）（Ｒ8）、−ＮＨ−ＣＯ−Ｒ5で置換されているか、及び／もしくはＳ−、−ＳＯ−、−ＳＯ2−、−Ｏ−で中断されているＣ1〜Ｃ18アルキルであるか；ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ8アルキル；フェニル；Ｃ7〜Ｃ13アラルキル；Ｃ7〜Ｃ13アルキルアリールであり；
Ｒ5は、Ｃ1〜Ｃ8アルキル；フェニル；Ｃ7〜Ｃ13アラルキル；Ｃ7〜Ｃ13アルキルアリールであり；
Ｒ6は、直鎖状又は分岐鎖状のＣ1〜Ｃ18アルキル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ10は、Ｃ1〜Ｃ12アルキル；フェニル；ナフチル；又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成する）
で示される化合物である。
【０１６６】
更なる例として、式Ｉｋ：
【０１６７】
【化６２】
2007508275.tif 000051
【０１６８】
（特に式中、
Ｒ1は、−（ＣＨ2−ＣＨ2Ｏ）ｎ−Ｒ4；−ＣＨＲ5−Ｃ＝ＯＯＲ6；−ＣＨ2−ＣＨＯＨ−ＣＨ2−ＯＲ4であり；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、ハロゲン、−ＣＯＯＨ、ＣＯＯＲ4、−Ｏ−ＣＯ−Ｒ5；−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＮＨ2、ＮＨＲ7、−Ｎ（Ｒ7）（Ｒ8）、−ＮＨ−ＣＯ−Ｒ5で置換されているか、及び／もしくは−Ｓ−、−ＳＯ−、−ＳＯ2−、−Ｏ−で中断されているＣ1〜Ｃ18アルキルであるか；ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ8アルキル；フェニル；Ｃ7〜Ｃ13アラルキル；Ｃ7〜Ｃ13アルキルアリールであり；
Ｒ5は、Ｃ1〜Ｃ8アルキル；フェニル；Ｃ7〜Ｃ13アラルキル；Ｃ7〜Ｃ13アルキルアリールであり；
Ｒ6は、直鎖状又は分岐鎖状のＣ1〜Ｃ18アルキル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ10は、Ｃ1〜Ｃ12アルキル；フェニル；ナフチル；又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成する）
で示される化合物である。
【０１６９】
更なる例として、式Ｉｍ：
【０１７０】
【化６３】
2007508275.tif 000052
【０１７１】
（特に式中、
Ｒ1は、−（ＣＨ2−ＣＨ2Ｏ）ｎ−Ｒ4；−ＣＨＲ5−Ｃ＝ＯＯＲ6；−ＣＨ2−ＣＨＯＨ−ＣＨ2−ＯＲ4であり；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、ハロゲン、−ＣＯＯＨ、ＣＯＯＲ4、−Ｏ−ＣＯ−Ｒ5；−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＮＨ2、ＮＨＲ7、−Ｎ（Ｒ7）（Ｒ8）、−ＮＨ−ＣＯ−Ｒ5で置換されているか、及び／もしくはＳ−、−ＳＯ−、−ＳＯ2−、−Ｏ−で中断されているＣ1〜Ｃ18アルキルであるか；ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ8アルキル；フェニル；Ｃ7〜Ｃ13アラルキル；Ｃ7〜Ｃ13アルキルアリールであり；
Ｒ5は、Ｃ1〜Ｃ8アルキル；フェニル；Ｃ7〜Ｃ13アラルキル；Ｃ7〜Ｃ13アルキルアリールであり；
Ｒ6は、直鎖状又は分岐鎖状のＣ1〜Ｃ18アルキル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ10は、Ｃ1〜Ｃ12アルキル；フェニル；ナフチル；又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成する）
で示される化合物である。
【０１７２】
更なる例として、式Ｉｎ：
【０１７３】
【化６４】
2007508275.tif 000053
【０１７４】
（特に式中、
Ｒ1は、Ｈ；Ｃ1〜Ｃ18アルキル；−（ＣＨ2−ＣＨ2Ｏ）ｎ−Ｒ4；−ＣＨＲ5−Ｃ＝ＯＯＲ6；−ＣＨ2−ＣＨＯＨ−ＣＨ2−ＯＲ4であり；
Ｒ2、Ｒ3は、互いに独立に、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；フェニル、ビニルフェニル、ＯＨ、Ｃ1〜Ｃ18アルコキシ、ハロゲン、−ＣＯＯＨ、−ＣＯＯＲ4、−Ｏ−ＣＯ−Ｒ5；−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＮＨ2、ＮＨＲ7、−Ｎ（Ｒ7）（Ｒ8）、−ＮＨ−ＣＯ−Ｒ5で置換されているか、及び／もしくは−Ｓ−、−ＳＯ−、−ＳＯ2−、−Ｏ−で中断されているＣ1〜Ｃ18アルキルであるか；ならびに／又はＲ2、Ｒ3は、互いに独立に、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であるか；あるいはＲ2、Ｒ3は、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ4は、Ｃ1〜Ｃ8アルキル；フェニル；Ｃ7〜Ｃ13アラルキル；Ｃ7〜Ｃ13アルキルアリールであり；
Ｒ5は、Ｃ1〜Ｃ8アルキル；フェニル；Ｃ7〜Ｃ13アラルキル；Ｃ7〜Ｃ13アルキルアリールであり；
Ｒ6は、直鎖状又は分岐鎖状のＣ1〜Ｃ18アルキル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アルキルアリール；Ｃ7〜Ｃ13アラルキル；Ｃ3〜Ｃ12アルコキシアルキル；Ｃ4〜Ｃ16−ジアルキルアミノアルキル；又はＣ5〜Ｃ12シクロアルキルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ10は、Ｃ1〜Ｃ12アルキル；フェニル；ナフチル；又はＣ7〜Ｃ14アルキルフェニルであり；
Ｒ11は、Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニルであるか；あるいは、一緒になって、酸素、硫黄、窒素原子で中断されていてもよいか、かつ／又はＯＨ、Ｃ6〜Ｃ10アリールで置換されていてもよいＣ3〜Ｃ9アルキレンを形成し、
Ｒ13は、Ｃ1〜Ｃ6アルコキシ；Ｃ1〜Ｃ18アルキル；ＮＲ2Ｒ3である）
で示される化合物である。
【０１７５】
本定義で言及されるときはいつでも、定義された範囲内の任意のアルキル基は、例えば、分岐鎖状又は非分岐鎖状のアルキル、例えば、メチル、エチル、プロピル、イソプロピル、ｎ−ブチル、ｓｅｃ−ブチル、イソブチル、ｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシルが挙げられる。低級アルキルが言及されるときはいつでも、この用語は、好ましくはＣ1〜Ｃ4アルキル基を表す。
【０１７６】
１個超のＯで中断されているアルキルは、例えば、ポリエチレングリコール残基等のポリオキシアルキレンである。
【０１７７】
言及された定義の範囲内で、アルケニルとしては、特に、ビニル、アリール、イソプロペニル、２−ブテニル、３−ブテニル、イソブテニル、ｎ−ペンタ−２，４−ジエニル、３−メチル−ブタ−２−エニル、ｎ−オクタ−２−エニル、ｎ−ドデカ−２−エニル、イソドデセニル、ｎ−ドデカ−２−エニル又はｎ−オクタデカ−４−エニルが挙げられる。
【０１７８】
ハロゲンは主に、フルオロ、クロロ、ブロモ又はヨード，特にクロロである。
【０１７９】
言及された定義の範囲内で、シクロアルキルは、主に、シクロペンチル、シクロヘキシル、シクロドデシル、特に、シクロヘキシルである。
【０１８０】
アリールは、一般に、Ｃ6〜Ｃ12アリール、好ましくは、フェニル又はナフチル、特にフェニルである。アラルキルは、一般に、上記のアリールで置換された、定義されたようなアルキルであり、好ましくは、Ｃ7〜Ｃ11フェニルアルキルである。アル（アルキル）アリールは、アルキルで置換されている上記のアリールであり、好ましいものは、Ｃ1〜Ｃ4アルキルでモノ置換、ジ置換又はトリ置換されたフェニルである。
【０１８１】
非置換であるか、又はフェニルもしくはシクロアルキル環のようなＣ6〜Ｃ12アリールもしくはＣ5〜Ｃ12シクロアルキル等の選択された基で置換されていてもよい基は、好ましくは非置換であるか、モノ置換、ジ置換又はトリ置換、特に好ましくは、非置換又はモノ置換もしくはジ置換のこれらの基である。
【０１８２】
式Ｉの化合物は、高いＵＶ吸収性、良好な光安定性及び有機基材との優れた相溶性が特に注目される。
【０１８３】
式Ｉの新規なトリアジン化合物は、特に、ＵＶ吸収剤として効果的であり、したがって、それらは、広い範囲の有機材料（例えば、熱可塑性ポリマー、記録材料及びコーティング材料）の光による損傷に対する安定剤として、ならびに布繊維材料及びそれらの着色物の光安定剤として有用である。それらは、更に、化粧用配合物、特に日焼け防止剤のＵＶ吸収剤として、及びシャンプー、コンディショナー等の毛髪処理用製品で使用することができる。
【０１８４】
安定化される材料は、例えば、油、脂肪、ワックス、コーティング材料、化粧品、写真材料及び殺生物剤であることができる。特に興味深いものは、プラスチック、ゴム、コーティング材料、写真材料又は接着剤中に存在するような、ポリマー材料中での使用である。化粧用配合物中で使用される場合、保護される材料は、しばしば、製品自体ではなく、製品が適用される皮膚又は毛髪又は毛髪着色物である。
【０１８５】
本発明の化合物は、（大きく長波長側にシフトした吸収のため）より長い波長の、すなわち、３５０nm以上の、可視に近い波長（４００〜４２０nm）に対して感受性である、基材の保護に特に適切である。例として、カソードエレクトロコートのような芳香族部分を含む樹脂（例えば、芳香族エポキシ樹脂）に基づくコーティング（基材）が挙げられる。
【０１８６】
この方法で安定化できるポリマー及び他の基材の例は以下のとおりである。
１．モノオレフィン及びジオレフィンのポリマー、例えば、ポリプロピレン、ポリイソブチレン、ポリブト−１−エン、ポリ−４−メチルペント−１−エン、ポリビニルシクロヘキサン、ポリイソプレン又はポリブタジエン、ならびにシクロオレフィンのポリマー、例えば、シクロペンテン又はノルボルネンのポリマー、ポリエチレン（これは、場合により架橋されうる）、例えば、高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）ならびに（ＵＬＤＰＥ）。
【０１８７】
前段落に例示されているポリオレフィン類、すなわちモノオレフィン類のポリマー、好ましくはポリエチレン及びポリプロピレンは、様々な方法、特に下記の方法により製造することができる。
ａ）ラジカル重合（通常、高圧及び高温下）。
ｂ）通常、周期表のＩＶｂ、Ｖｂ、ＶＩｂ又はＶＩＩＩ族の１種以上の金属を含有する触媒を使用する触媒重合である。これらの金属は、通常、１個以上のリガンド、典型的には、π−もしくはσ配位のいずれかであってよい、酸化物、ハロゲン化物、アルコラート、エステル、エーテル、アミン、アルキル、アルケニル及び／又はアリールを有する。これらの金属錯体は、遊離形態であっても、あるいは基材上、典型的には活性化された塩化マグネシウム、塩化チタン（ＩＩＩ）、アルミナ又は酸化ケイ素に固定されていてもよい。これらの触媒は、重合媒体に可溶性又は不溶性であることができる。触媒はそれ自体重合に使用できるか、又は更に活性化剤を使用してもよく、典型的には金属アルキル、金属水素化物、金属アルキルハロゲン化物、金属アルキル酸化物又は金属アルキルオキサン（metal alkyloxanes）であり、この金属は周期表のＩａ、ＩＩａ及び／又はＩＩＩａ族の元素である。活性剤を、更にエステル、エテール、アミン又はシリルエーテル基により都合よく変性してよい。これらの触媒系は、通常、Phillips、Standard Oil Indiana、Ziegler (-Natta)、TNZ (DuPont）、メタロセン又はシングルサイト触媒（ＳＳＣ）と称される。
【０１８８】
２．１．に記載されたポリマーの混合物、例えば、ポリプロピレンとポリイソブチレンの混合物、ポリプロピレンとポリエチレンの混合物（例えば、ＰＰ／ＨＤＰＥ、ＰＰ／ＬＤＰＥ）及びポリエチレンの異なる種類の混合物（例えば、ＬＤＰＥ／ＨＤＰＥ）。
【０１８９】
３．モノオレフィンとジオレフィンの相互のコポリマー又は他のビニルモノマーとのコポリマー、例えば、エチレン／プロピレンコポリマー、直鎖状低密度ポリエチレン（ＬＬＤＰＥ）及びそれらと低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣのようなエチレン／ノルボルネン）、１−オレフィンがインサイチュで生成されるエチレン／１−オレフィンコポリマー、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）、ならびにエチレンとプロピレン及びへキサジエン、ジシクロペンタジエン又はエチリデン−ノルボルネンのようなジエンとのターポリマー、そしてそのようなコポリマーの相互の混合物及び１．に記載されたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、及び交互又はランダムのポリアルキレン／一酸化炭素コポリマー及びそれらの他のポリマー、例えばポリアミドとの混合物。
【０１９０】
４．それらの水素化変性物（例えば、粘着付与剤）を含む炭化水素樹脂（例えば、Ｃ5−Ｃ9）及びポリアルキレンとデンプンの混合物。
【０１９１】
１．〜４．のホモポリマー及びコポリマーは、シンジオタクチック、アイソタクチック、ヘミ−アイソタクチック又はアタクチックを含む、いずれの立体構造を有していてもよく、アタクチックポリマーが好ましい。ステレオブロックポリマーもまた含まれる。
【０１９２】
５．ポリスチレン、ポリ（ｐ−メチルスチレン）、ポリ（α−メチルスチレン）。
【０１９３】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、ならびにそれらの混合物を含む、芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造を有していてもよく、アタクチックポリマーが好ましい。ステレオブロックポリマーもまた含まれる。
【０１９４】
６ａ．エチレン、プロピレン、ジエン、ニトリル、酸、無水マレイン酸、マレイミド、酢酸ビニル及び塩化ビニル又はそれらのアクリル誘導体及び混合物から選択される上記の芳香族ビニルモノマー及びコモノマーを含む、コポリマー、例えば、スチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；ならびにスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【０１９５】
６ｂ．６．で言及されたポリマーの水素化から誘導された水素化芳香族ポリマー、特にアタクチックポリスチレンを水素化することにより調製され、しばしばポリビニルシクロヘキサン（ＰＶＣＨ）として言及されるポリシクロヘキシルエチレン（ＰＣＨＥ）を含む。
【０１９６】
６ｃ．６ａ．で言及されたポリマーの水素化から誘導された水素化芳香族ポリマー。
【０１９７】
ホモポリマー及びコポリマーはシンジオタクチック、アイソタクチック、ヘミ−アイソタクチック又はアタクチックを含むいずれの立体構造を有していてもよく、アタクチックポリマーが好ましい。ステレオブロックポリマーもまた含まれる。
【０１９８】
７．スチレン又はα−メチルスチレンのような芳香族ビニルモノマーのグラフトコポリマー、例えば、ポリブタジエン上のスチレン、ポリブタジエン−スチレンコポリマー又はポリブタジエン−アクリロニトリルコポリマー上のスチレン；ポリブタジエン上のスチレン及びアクリロニトリル（又はメタクリロニトリル）；ポリブタジエン上のスチレン、アクリロニトリル及びメタクリル酸メチル；ポリブタジエン上のスチレン及び無水マレイン酸；ポリブタジエン上のスチレン、アクリロニトリル及び無水マレイン酸又はマレイミド；ポリブタジエン上のスチレン及びマレイミド；ポリブタジエン上のスチレン及びアクリル酸アルキル又はメタクリル酸アルキル；エチレン／プロピレン／ジエンターポリマー上のスチレン及びアクリロニトリル；ポリアクリル酸アルキル又はポリメタクリル酸アルキル上のスチレン及びアクリロニトリル；アクリレート／ブタジエンコポリマー上のスチレン及びアクリロニトリル、ならびにそれらと６．に示されたコポリマーとの混合物、例えば、ＡＢＳ、ＭＢＳ、ＡＳＡ又はＡＥＳポリマーとして既知のコポリマー混合物。
【０１９９】
８．ハロゲン含有ポリマー、例えば、ポリクロロプレン、塩化ゴム、塩化及び臭化されたイソブチレン−イソプレンコポリマー（ハロブチルゴム）、塩化又はスルホ塩化ポリエチレン、エチレンと塩化エチレンのコポリマー、エピクロロヒドリンホモ−及びコポリマー、特にハロゲン含有ビニル化合物のポリマー、例えば、ポリ塩化ビニル、ポリ塩化ビニリデン、ポリフッ化ビニル、ポリフッ化ビニリデン、ならびに、それらのコポリマー、例えば、塩化ビニル／塩化ビニリデン、塩化ビニル／酢酸ビニル又は塩化ビニリデン／酢酸ビニルコポリマー。
【０２００】
９．α，β−不飽和酸及びそれらの誘導体から誘導されるポリマー、例えば、ポリアクリレート及びポリメタクリレート；アクリル酸ブチルにより耐衝撃性を改良した、ポリメタクリル酸メチル、ポリアクリルアミド及びポリアクリロニトリル。
【０２０１】
１０．９．に記載されたモノマー相互のコポリマー又は他の不飽和モノマーとのコポリマー、例えば、アクリロニトリル／ブタジエンコポリマー、アクリロニトリル／アクリル酸アルキルコポリマー、アクリロニトリル／アクリル酸アルコキシアルキルもしくはアクリロニトリル／ハロゲン化ビニルコポリマー又はアクリロニトリル／メタクリル酸アルキル／ブタジエンターポリマー。
【０２０２】
１１．不飽和アルコール及びアミン、又はそれらのアシル誘導体もしくはアセタールから誘導されるポリマー、例えば、ポリビニルアルコール、ポリ酢酸ビニル、ポリステアリン酸ビニル、ポリ安息香酸ビニル、ポリマレイン酸ビニル、ポリビニルブチラール、ポリアリルフタラート又はポリアリルメラミン、ならびに上記１．に記載のオレフィンとそれらのコポリマー。
【０２０３】
１２．環状エーテルのホモポリマー及びコポリマー、例えば、ポリアルキレングリコール、ポリエチレンオキシド、ポリプロピレンオキシド又はビスグリシジルエーテルとのコポリマー。
【０２０４】
１３．ポリアセタール、例えば、ポリオキシメチレン及びコモノマーとしてエチレンオキシドを含有するポリオキシメチレン；熱可塑性ポリウレタン、アクリレート又はＭＢＳで変性されているポリアセタール。
【０２０５】
１４．ポリフェニレンオキシド及びスルフィド、ならびにポリフェニレンオキシドとスチレンポリマー又はポリアミドの混合物。
【０２０６】
１５．一方がヒドロキシルを末端基とするポリエーテル、ポリエステル又はポリブタジエン、そして他方が脂肪族もしくは芳香族ポリイソシアナートから誘導されるポリウレタン類、ならびにそれらの前駆体。
【０２０７】
１６．ジアミンとジカルボン酸から、及び／又はアミノカルボン酸もしくは対応するラクタムから誘導されるポリアミド及びコポリアミド、例えば、ポリアミド４、ポリアミド６、ポリアミド６/６、６/１０、６/９、６/１２、４/６、１２/１２、ポリアミド１１、ポリアミド１２、ｍ−キシレンジアミンとアジピン酸を原料とする芳香族ポリアミド；変性剤としてエラストマーを用いるか、又は用いずにヘキサメチレンジアミンとイソフタル酸及び／又はテレフタル酸から調製されるポリアミド、例えば、ポリ−２，４，４−トリメチルヘキサメチレンテレフタルアミドもしくはポリ−ｍ−フェニレンイソフタルアミド；また、上記のポリアミドと、ポリオレフィン、オレフィンコポリマー、イオノマー又は化学的に結合しているか、もしくはグラフトしているエラストマーとのブロックコポリマーであるか、あるいはポリエーテル、例えば、ポリエチレングリコール、ポリプロピレングリコールもしくはポリテトラメチレングリコールとのブロックコポリマー；ならびにＥＰＤＭもしくはＡＢＳで変性されているポリアミド又はコポリアミド；そして加工中に縮合されるポリアミド（ＲＩＭポリアミド系）。
【０２０８】
１７．ポリウレア、ポリイミド、ポリアミド−イミド、ポリエーテルイミド、ポリエステルイミド、ポリヒダントイン及びポリベンズイミダゾール。
【０２０９】
１８．ジカルボン酸とジオールから、及び／又はヒドロキシカルボン酸もしくは対応するラクトンから誘導されるポリエステル、例えば、ポリエチレンテレフタレート、ポリブチレンテレフタレート、ポリ−１，４−ジメチルロールシクロヘキサンテレフタレート、ポリアルキレンナフタレート（ＰＡＮ）及びポリヒドロキシベンゾエート、ならびにヒドロキシルを末端基とするポリエーテルから誘導されるブロックコポリエーテルエステル；またポリカーボネート又はＭＢＳで変性されているポリエステル。
【０２１０】
１９．ポリカーボネート及びポリエステルカーボネート。
【０２１１】
２０．ポリケトン。
【０２１２】
２１．ポリスルホン、ポリエーテルスルホン及びポリエーテルケトン。
【０２１３】
２２．一方がアルデヒド、他方がフェノール、尿素及びメラミンから誘導された架橋ポリマー、例えば、フェノール／ホルムアルデヒド樹脂、尿素／ホルムアルデヒド樹脂及びメラミン／ホルムアルデヒド樹脂。
【０２１４】
２３．乾性及び非乾性アルキド樹脂。
【０２１５】
２４．飽和及び不飽和ジカルボン酸と、多価アルコール及び架橋剤としてのビニル化合物とから誘導された不飽和ポリエステル樹脂、ならびに低燃性のそれらのハロゲン含有変性物。
【０２１６】
２５．置換アクリレート、例えば、エポキシアクリレート、ウレタンアクリレート又はポリエステルアクリレートから誘導された架橋性アクリル樹脂。
【０２１７】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【０２１８】
２７．脂肪族、脂環式、複素環式又は芳香族グリシジル化合物から誘導された架橋エポキシ樹脂、例えば、促進剤を用いて又は用いずに、無水物又はアミンのような慣用の硬化剤を用いて架橋されている、ビスフェノールＡ及びビスフェノールＦのジグリシジルエーテル生成物。
【０２１９】
２８．天然ポリマー、例えばセルロース、ゴム、ゼラチン及びそれらの化学的に変性された相同の誘導体、例えばセルロースアセテート、セルロースプロピオネート及びセルロースブチレート、又はセルロースエーテル、例えばメチルセルロース；ならびにロジン及びそれらの誘導体。
【０２２０】
２９．上記のポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０２２１】
したがって、本発明は、更に、（Ａ）酸化、熱及び／又は化学線での分解／ビルドアップに感受性を有する有機材料ならびに（Ｂ）安定剤として、少なくとも１種の式Ｉの化合物を含む組成物を提供し、また、酸化、熱及び／又は化学線での分解／ビルドアップに対して有機材料を安定化する式Ｉの化合物の使用を提供する。
【０２２２】
本発明は、同様に、少なくとも１種の式Ｉの化合物を材料に適用又は添加することを含む、熱、酸化及び／又は化学線での分解／ビルトアップに対して有機材料を安定化する方法を包含する。
【０２２３】
安定剤の使用量は、安定化される有機材料及び安定化された材料の使用目的に依存する。一般に、新規組成物は、成分（Ａ）１００重量部あたり、安定剤（成分（Ｂ）０．０１〜１５、特に０．０１〜１０、とりわけ０．０５〜５重量部を含有する。安定剤（成分（Ｂ）は、式Ｉの個々の化合物又は混合物であることができる。
【０２２４】
式Ｉの化合物に加えて、新規組成物は、追加成分（Ｃ）として、１種以上の慣用の添加剤、例えば、抗酸化剤、ホスファイトもしくはホスホナイト、更に加工安定剤、充填剤、清澄剤、変性剤、酸捕集剤、難燃剤、及び特に、更なる光安定剤を含んでいてもよい。
【０２２５】
これらの例を下記に示す：
１．  酸化防止剤
１．１．  アルキル化モノフェノール類、例えば、２，６−ジ−tert−ブチル−４−メチルフェノール、２−tert−ブチル−４，６−ジメチルフェノール、２，６−ジ−tert−ブチル−４−エチルフェノール、２，６−ジ−tert−ブチル−４−ｎ−ブチルフェノール、２，６−ジ−tert−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−tert−ブチル−４−メトキシメチルフェノール、側鎖において直鎖又は分岐鎖のノニルフェノール類、例えば２，６−ジ−ノニル−４−メチルフェノール、２，４−ジメチル−６−（１′−メチルウンデカ−１′−イル）フェノール、２，４−ジメチル−６−（１′−メチルヘプタデカ−１′−イル）フェノール、２，４−ジメチル−６−（１′−メチルトリデカ−１′−イル）フェノール及びそれらの混合物。
【０２２６】
１．２．  アルキルチオメチルフェノール類、例えば、２，４−ジオクチルチオメチル−６−tert−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０２２７】
１．３．  ヒドロキノン類及びアルキル化ヒドロキノン類、例えば、２，６−ジ−tert−ブチル−４−メトキシフェノール、２，５−ジ−tert−ブチルヒドロキノン、２，５−ジ−tert−アミルヒドロキノン、２，６−ジフェニル−４−オクタデシルオキシフェノール、２，６−ジ−tert−ブチルヒドロキノン、２，５−ジ−tert−ブチル−４−ヒドロキシアニソール、３，５−ジ−tert−ブチル−４−ヒドロキシアニソール、３，５−ジ−tert−ブチル−４−ヒドロキシフェニルステアレート、ビス（３，５−ジ−tert−ブチル−４−ヒドロキシフェニル）アジパート。
【０２２８】
１．４．  トコフェロール類、例えば、α−トコフェロール、β−トコフェロール、γ−トコフェロール、δ−トコフェロール及びそれらの混合物（ビタミンＥ）。
【０２２９】
１．５．  ヒドロキシル化チオジフェニルエステル類、例えば、２，２′−チオビス（６−tert−ブチル−４−メチルフェノール）、２，２′−チオビス（４−オクチルフェノール）、４，４′−チオビス（６−tert−ブチル−３−メチルフェノール）、４，４′−チオビス（６−tert−ブチル−２−メチルフェノール）、４，４′−チオビス（３，６−ジ−ｓｅｃ−アミルフェノール）、４，４′−ビス（２，６−ジメチル−４−ヒドロキシフェニル）ジスルフィド。
【０２３０】
１．６．  アルキリデンビスフェノール類、例えば、２，２′−メチレンビス（６−tert−ブチル−４−メチルフェノール）、２，２′−メチレンビス（６−tert−ブチル−４−エチルフェノール）、２，２′−メチレンビス［４−メチル−６−（α−メチルシクロヘキシル）フェノール］、２，２′−メチレンビス（４−メチル−６−シクロヘキシルフェノール）、２，２′−メチレンビス（６−ノニル−４−メチルフェノール）、２，２′−メチレンビス（４，６−ジ−tert−ブチルフェノール）、２，２′−エチリデンビス（４，６−ジ−tert−ブチルフェノール）、２，２′−エチリデンビス（６−tert−ブチル−４−イソブチルフェノール）、２，２′−メチレンビス［６−（α−メチルベンジル）−４−ノニルフェノール］、２，２′−メチレンビス［６−（α，α−ジメチルベンジル）−４−ノニルフェノール］、４，４′−メチレンビス（２，６−ジ−tert−ブチルフェノール）、４，４′−メチレンビス（６−tert−ブチル−２−メチルフェノール）、１，１−ビス（５−tert−ブチル−４−ヒドロキシ−２−メチルフェニル）ブタン、２，６−ビス（３−tert−ブチル−５−メチル−２−ヒドロキシベンジル）−４−メチルフェノール、１，１，３−トリス（５−tert−ブチル−４−ヒドロキシ−２−メチルフェニル）ブタン、１，１−ビス（５−tert−ブチル−４−ヒドロキシ−２−メチルフェニル）−３−ｎ−ドデシルメルカプトブタン、エチレングリコールビス［３，３−ビス（３′−tert−ブチル−４′−ヒドロキシフェニル）ブチラート］、ビス（３−tert−ブチル−４−ヒドロキシ−５−メチル−フェニル）ジシクロペンタジエン、ビス［２−（３′−tert−ブチル−２′−ヒドロキシ−５′−メチルベンジル）−６−tert−ブチル−４−メチルフェニル］テレフタレート、１，１−ビス−（３，５−ジメチル−２−ヒドロキシフェニル）ブタン、２，２−ビス（３，５−ジ−tert−ブチル−４−ヒドロキシフェニル）プロパン、２，２−ビス−（５−tert−ブチル−４−ヒドロキシ−２−メチルフェニル）−４−ｎ−ドデシルメルカプトブタン、１，１，５，５−テトラ（５−tert−ブチル−４−ヒドロキシ−２−メチルフェニル）ペンタン。
【０２３１】
１．７．  Ｏ−、Ｎ−及びＳ−ベンジル化合物、例えば、３，５，３′，５′−テトラ−tert−ブチル−４，４′−ジヒドロキシジべンジルエーテル、オクタデシル−４−ヒドロキシ−３，５−ジメチルベンジルメルカプトアセテート、トリデシル−４−ヒドロキシ−３，５−ジ−tert−ブチルベンジルメルカプトアセテート、トリス（３，５−ジ−tert−ブチル−４−ヒドロキシベンジル）アミン、ビス（４−tert−ブチル−３−ヒドロキシ−２，６−ジメチルベンジル）ジチオテレフタレート、ビス（３，５−ジ−tert−ブチル−４−ヒドロキシベンジル）スルフィド、イソオクチル−３，５−ジ−tert−ブチル−４−ヒドロキシベンジルメルカプトアセテート。
【０２３２】
１．８．  ヒドロキシベンジル化マロネート類、例えば、ジオクタデシル−２，２−ビス（３，５−ジ−tert−ブチル−２−ヒドロキシベンジル）マロネート、ジ−オクタデシル−２−（３−tert−ブチル−４−ヒドロキシ−５−メチルベンジル）マロネート、ジ−ドデシルメルカプトエチル−２，２−ビス（３，５−ジ−tert−ブチル−４−ヒドロキシベンジル）マロネート、ビス［４−（１，１，３，３−テトラメチルブチル）フェニル］−２，２−ビス（３，５−ジ−tert−ブチル−４−ヒドロキシベンジル）マロネート。
【０２３３】
１．９．  芳香族ヒドロキシベンジル化合物、例えば、１，３，５−トリス（３，５−ジ−tert−ブチル−４−ヒドロキシベンジル）−２，４，６−トリメチルベンゼン、１，４−ビス（３，５−ジ−tert−ブチル−４−ヒドロキシベンジル）−２，３，５，６−テトラメチルベンゼン、２，４，６−トリス（３，５−ジ−tert−ブチル−４−ヒドロキシベンジル）フェノール。
【０２３４】
１．１０．  トリアジン化合物、例えば、２，４−ビス（オクチルメルカプト）−６−（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシフェノキシ）−１，３，５−トリアジン、２，４，６−トリス（３，５−ジ−tert−ブチル−４−ヒドロキシフェノキシ）−１，２，３−トリアジン、１，３，５−トリス（３，５−ジ−tert−ブチル−４−ヒドロキシベンジル）イソシアヌレート、１，３，５−トリス（４−tert−ブチル−３−ヒドロキシ−２，６−ジメチルベンジル）イソシアヌレート、２，４，６−トリス（３，５−ジ−tert−ブチル−４−ヒドロキシフェニルエチル）−１，３，５−トリアジン、１，３，５−トリス（３，５−ジ−tert−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０２３５】
１．１１．  ベンジルホスホネート類、例えば、ジメチル−２，５−ジ−tert−ブチル−４−ヒドロキシベンジルホスホネート、ジエチル−３，５−ジ−tert−ブチル−４−ヒドロキシベンジルホスホネート、ジオクタデシル−３，５−ジ−tert−ブチル−４−ヒドロキシベンジルホスホネート、ジオクタデシル−５−tert−ブチル−４−ヒドロキシ−３−メチルベンジルホスホネート、３，５−ジ−tert−ブチル−４−ヒドロキシベンジルホスホン酸のモノエチルエステルのカルシウム塩。。
【０２３６】
１．１２．  アシルアミノフェノール類、例えば、４−ヒドロキシラウルアニリド、４−ヒドロキシステアルアニリド、オクチル Ｎ−（３，５−ジ−tert−ブチル−４−ヒドロキシフェニル）カルバメート。
【０２３７】
１．１３．  β−（３，５−ジ−tert−ブチル−４−ヒドロキシフェニル）プロピオン酸と一価又は多価アルコール類とのエステル類、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル類。
【０２３８】
１．１４．  β−（５−tert−ブチル−４−ヒドロキシ−３−メチルフェニル）プロピオン酸と一価又は多価アルコール類とのエステル類、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル類；３，９−ビス［２−｛３−（３−tert−ブチル−４−ヒドロキシ−５−メチルフェニル）プロピオニルオキシ｝−１，１−ジメチルエチル］−２，４，８，１０−テトラオキサスピロ［５．５］ウンデカン。
【０２３９】
１．１５．  β−（３，５−ジシクロヘキシル−４−ヒドロキシフェニル）プロピオン酸と一価又は多価アルコール類とのエステル類、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル類。
【０２４０】
１．１６．  ３，５−ジ−tert−ブチル−４−ヒドロキシフェニル酢酸と一価又は多価アルコール類とのエステル類、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル類。
【０２４１】
１．１７．  β−（３，５−ジ−tert−ブチル−４−ヒドロキシフェニル）プロピオン酸のアミド類、例えば、Ｎ，Ｎ′−ビス（３，５−ジ−tert−ブチル−４−ヒドロキシフェニルプロピオニル）ヘキサメチレンジアミド、Ｎ，Ｎ′−ビス（３，５−ジ−tert−ブチル−４−ヒドロキシフェニルプロピオニル）トリメチレンジアミド、Ｎ，Ｎ′−ビス（３，５−ジ−tert−ブチル−４−ヒドロキシフェニルプロピオニル）ヒドラジド、Ｎ，Ｎ′−ビス［２−（３−［３，５−ジ−tert−ブチル−４−ヒドロキシフェニル］プロピオニルオキシ）エチル］オキサミド（Naugard（登録商標）XL-1、Uniroyal社製）。
【０２４２】
１．１８．  アスコルビン酸（ビタミンＣ）
【０２４３】
１．１９．  アミン抗酸化剤、例えば、Ｎ，Ｎ′−ジ−イソプロピル−ｐ−フェニレンジアミン、Ｎ，Ｎ′−ジ−ｓｅｃ−ブチル−ｐ−フェニレンジアミン、Ｎ，Ｎ′−ビス（１，４−ジメチルペンチル）−ｐ−フェニレンジアミン、Ｎ，Ｎ′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ビス（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエンスルファモイル）ジフェニルアミン、Ｎ，Ｎ′−ジメチル−Ｎ，Ｎ′−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−tert−オクチルフェニル）−１−ナフチルアミン、Ｎ−フェニル−２−ナフチルアミン、オクチレートジフェニルアミン、例えば、ｐ，ｐ′−ジ−tert−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−tert−ブチル−４−ジメチルアミノメチルフェノール、２，４′−ジアミノジフェニルメタン、４，４′−ジアミノジフェニルメタン、Ｎ，Ｎ，Ｎ′，Ｎ′−テトラメチル−４，４′−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１′，３′−ジメチルブチル）フェニル］アミン、tert−オクチル化Ｎ−フェニル−１−ナフチルアミン、モノ−及びジアルキル化tert−ブチル／tert−オクチルジフェニルアミン類の混合物、モノ−及びジアルキル化ノニルジフェニルアミン類の混合物、モノ−及びジアルキル化ドデシルジフェニルアミン類の混合物、モノ−及びジアルキル化イソプロピル／イソヘキシルジフェニルアミン類の混合物、モノ−及びジアルキル化tert−ブチルジフェニルアミン類の混合物、２，３−ジヒドロ−３，３−ジメチル−４Ｈ−１，４−ベンゾチアジン、フェノチアジン、モノ−及びジアルキル化tert−ブチル／tert−オクチルフェノチアジン類の混合物、モノ−及びジアルキル化tert−オクチルフェノチアジン類の混合物、Ｎ−アリルフェノチアジン、Ｎ，Ｎ，Ｎ′，Ｎ′−テトラフェニル−１，４−ジアミノブタ−２−エン、Ｎ，Ｎ−ビス（２，２，６，６−テトラメチルピペリド−４−イル−ヘキサメチレンジアミン、ビス（２，２，６，６−テトラメチルピペリド−４−イル）セバケート、２，２，６，６−テトラメチルピペリジン−４−オン、２，２，６，６−テトラメチルピペリジン−４−オール。
【０２４４】
２．  ＵＶ吸収剤及び光安定剤
２．１．  ２−（２′−ヒドロキシフェニル）ベンゾトリアゾール類、例えば、２−（２′−ヒドロキシ−５′−メチルフェニル）ベンゾトリアゾール、２−（３′，５′−ジ−tert−ブチル−２′−ヒドロキシフェニル）ベンゾトリアゾール、２−（５′−tert−ブチル−２′−ヒドロキシフェニル）ベンゾトリアゾール、２−（２′−ヒドロキシ−５′−（１，１，３，３−テトラメチルブチル）フェニル）ベンゾトリアゾール、２−（３′，５′−ジ−tert−ブチル−２′−ヒドロキシフェニル）−５−クロロベンゾトリアゾール、２−（３′−tert−ブチル−２′−ヒドロキシ−５′−メチルフェニル）−５−クロロベンゾトリアゾール、２−（３′−ｓｅｃ−ブチル−５′−tert−ブチル−２′−ヒドロキシフェニル）ベンゾトリアゾール、２−（２′−ヒドロキシ−４′−オクチルオキシフェニル）ベンゾトリアゾール、２−（３′，５′−ジ−tert−アミル−２′−ヒドロキシフェニル）ベンゾトリアゾール、２−（３′，５′−ビス（α，α−ジメチルベンジル）−２′−ヒドロキシフェニル）ベンゾトリアゾール、２−（３′−tert−ブチル−２′−ヒドロキシ−５′−（２−オクチルオキシカルボニルエチル）フェニル）−５−クロロベンゾトリアゾール、２−（３′−tert−ブチル−５′−［２−（２−エチルヘキシルオキシ）カルボニルエチル］−２′−ヒドロキシフェニル）−５−クロロベンゾトリアゾール、２−（３′−tert−ブチル−２′−ヒドロキシ−５′−（２−メトキシカルボニルエチル）フェニル）−５−クロロベンゾトリアゾール、２−（３′−tert−ブチル−２′−ヒドロキシ−５′−（２−メトキシカルボニルエチル）フェニル）ベンゾトリアゾール、２−（３′−tert−ブチル−２′−ヒドロキシ−５′−（２−オクチルオキシカルボニルエチル）フェニル）ベンゾトリアゾール、２−（３′−tert−ブチル−５′−［２−（２−エチルヘキシルオキシ）カルボニルエチル］−２′−ヒドロキシフェニル）ベンゾトリアゾール、２−（３′−ドデシル−２′−ヒドロキシ−５′−メチルフェニル）ベンゾトリアゾール、２−（３′−tert−ブチル−２′−ヒドロキシ−５′−（２−イソオクチルオキシカルボニルエチル）フェニルベンゾトリアゾール、２，２′−メチレンビス［４−（１，１，３，３−テトラメチルブチル）−６−ベンゾトリアゾール−２−イルフェノール］；２−［３′−tert−ブチル−５′−（２−メトキシカルボニルエチル）−２′−ヒドロキシフェニル］−２Ｈ−ベンゾトリアゾールとポリエチレングリコール３００とのエステル交換生成物；
【０２４５】
【化６５】
2007508275.tif 000054
【０２４６】
（ここで、Ｒ＝３′−tert−ブチル−４′−ヒドロキシ−５′−２Ｈ−ベンゾトリアゾール−２−イルフェニルである）、２−［２′−ヒドロキシ−３′−（α，α−ジメチルベンジル）−５′−（１，１，３，３−テトラメチルブチル）フェニル］ベンゾトリアゾール；２−［２′−ヒドロキシ−３′−（１，１，３，３−テトラメチルブチル）−５′−（α，α−ジメチルベンジル）フェニル］ベンゾトリアゾール。
【０２４７】
２．２．  ２−ヒドロキシベンゾフェノン類、例えば、４−ヒドロキシ、４−メトキシ、４−オクチルオキシ、４−デシルオキシ、４−ドデシルオキシ、４−ベンジルオキシ、４，２′，４′−トリヒドロキシ及び２′−ヒドロキシ−４，４′−ジメトキシ誘導体。
【０２４８】
２．３．  置換されているか、又は非置換の安息香酸のエステル類、例えば、４−tert−ブチルフェニルサリチラート、フェニルサリチラート、オクチルフェニルサリチラート、ジベンゾイルレゾルシノール、ビス（４−tert−ブチルベンゾイル）レゾルシノール、ベンゾイルレゾルシノール、２，４−ジ−tert−ブチルフェニル３，５−ジ−tert−ブチル−４−ヒドロキシベンゾエート、ヘキサデシル３，５−ジ−tert−ブチル−４−ヒドロキシベンゾエート、オクタデシル３，５−ジ−tert−ブチル−４−ヒドロキシベンゾエート、２−メチル−４，６−ジ−tert−ブチルフェニル３，５−ジ−tert−ブチル−４−ヒドロキシベンゾエート。
【０２４９】
２．４．  アクリレート類、例えば、エチルα−シアノ−β，β−ジフェニルアクリレート、イソオクチルα−シアノ−β，β−ジフェニルアクリレート、メチルα−カルボメトキシシンナマート、メチルα−シアノ−β−メチル−ｐ−メトキシシンナマート、ブチルα−シアノ−β−メチル−ｐ−メトキシシンナマート、メチルα−カルボメトキシ−ｐ−メトキシシンナマート及びＮ−（β−カルボメトキシ−β−シアノビニル）−２−メチルインドリン。
【０２５０】
２．５．  ニッケル化合物、例えばｎ−ブチルアミン、トリエタノールアミン若しくはＮ−シクロヘキシルジエタノールアミンのような追加のリガンドを含む、又は含まない１：１又は１：２錯体のような２，２′−チオビス〔４−（１，１，３，３−テトラメチルブチル）フェノール〕のニッケル錯体、ニッケルジブチルジチオカルバマート、４−ヒドロキシ−３，５−ジ−tert−ブチルベンジルリン酸のモノアルキルエステル類、例えばメチル又はエチルエステルのニッケル塩、ケトキシム類のニッケル錯体、例えば２−ヒドロキシ−４−メチルフェニルウンデシルケトキシムのニッケル錯体、追加のリガンドを含む、又は含まない１−フェニル−４−ラウロイル−５−ヒドロキシピラゾールのニッケル錯体。
【０２５１】
２．６．  立体障害アミン類、例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−tert−ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ′−ビス（２，２，６，６−テトラメチル−４−ピペリジル）ヘキサメチレンジアミンと４−tert−オクチルアミノ−２，６−ジクロロ−１，３，５−トリアジンの直鎖又は環式縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１′−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−tert−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ′−ビス（２，２，６，６−テトラメチル−４−ピペリジル）ヘキサメチレンジアミンと４−モルホリノ−２，６−ジクロロ−１，３，５−トリアジンの直鎖又は環式縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジンの縮合物及び４−ブチルアミノ−２，２，６，６−テト���メチルピペリジンの縮合物（CAS Reg. No.［１３６５０４−９６−６］）；１，６−ヘキサンジアミンと２，４，６−トリクロロ−１，３，５−トリアジンの縮合物及びＮ，Ｎ−ジブチルアミンと４−ブチルアミノ−２，２，６，６−テトラメチルピペリジンの縮合物（CAS Reg. No.［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ′−ビス−ホルミル−Ｎ，Ｎ′−ビス（２，２，６，６−テトラメチル−４−ピペリジル）ヘキサメチレンジアミン、１，２，２，６，６−ペンタメチル−４−ヒドロキシピペリジンと４−メトキシメチレンマレイン酸のジエステル、ポリ［メチルプロピル−３−オキシ−４−（２，２，６，６−テトラメチル−４−ピペリジル）］シロキサン、無水マレイン酸−α−オレフィンコポリアーと２，２，６，６−テトラメチル−４−アミノピペリジンの反応生成物又は１，２，２，６，６−ペンタメチル−４−アミノピペリジンの反応生成物。
【０２５２】
２．７．  オキサミド類、例えば、４，４′−ジオクチルオキシオキサニリド、２，２′−ジエトキシオキサニリド、２，２′−ジオクチルオキシ−５，５′−ジ−tert−ブトオキサニリド、２，２′−ジドデシルオキシ−５，５′−ジ−tert−ブトオキサニリド、２−エトキシ−２′−エチルオキサニリド、Ｎ，Ｎ′−ビス（３−ジメチルアミノプロピル）オキサミド、２−エトキシ−５−tert−ブチル−２′−エトオキサニリド及び２−エトキシ−２′−エチル−５，４′−ジ−tert−ブトオキサニリドとの混合物、ｏ−及びｐ−メトキシ−ジ置換オキサニリドの混合物、並びにｏ−及びｐ−エトキシ−ジ置換オキサニリドの混合物。
【０２５３】
２．８．  ２−（２−ヒドロキシフェニル）−１，３，５−トリアジン類、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０２５４】
３．  金属不活性剤、例えば、Ｎ，Ｎ′−ジフェニルオキサミド、Ｎ−サリチラール−Ｎ′−サリチロイルヒドラジン、Ｎ，Ｎ′−ビス（サリチロイル）ヒドラジン、Ｎ，Ｎ′−ビス（３，５−ジ−tert−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ′−ジアセチルアジポイルジヒドラジド、Ｎ，Ｎ′−ビス（サリチロイル）オキサリルジヒドラジド、Ｎ，Ｎ′−ビス（サリチロイル）チオプロピオニルジヒドラジド。
【０２５５】
４．  ホスファイト及びホスホナイト類、例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−tert−ブチルフェニル）ホスファイト、ジイソデシルペンタエリスリトールジホスファイト、ビス（２，４−ジ−tert−ブチルフェニル）ペンタエリスリトールジホスファイト、ビス（２，４−ジ−クミルフェニル）ペンタエリスリトールジホスファイト、ビス（２，６−ジ−tert−ブチル−４−メチルフェニル）ペンタエリスリトールジホスファイト、ジイソデシルオキシペンタエリスリトールホスファイト、ビス（２，４−ジ−tert−ブチル−６−メチルフェニル）ペンタエリスリトールジホスファイト、ビス（２，４，６−トリス（ｔｅｒｔ−ブチルフェニル）ペンタエリスリトールジホスファイト、トリステアリルソルビトールホスファイト、テトラキス（２，４−ジ−tert−ブチルフェニル）４，４′−ビフェニレンジホスホナイト、６−イソオクチルオキシ−２，４，８，１０−テトラ−tert−ブチル−１２Ｈ−ジベンゾ［ｄ，ｇ］−１，３，２−ジオキサホスホシン、ビス（２，４−ジ−tert−ブチル−６−メチルフェニル）メチルホスファイト、ビス（２，４−ジ−tert−ブチル−６−メチルフェニル）エチルホスファイト、６−フルオロ−２，４，８，１０−テトラ−tert−ブチル−１２−メチル−ジベンズ［ｄ，ｇ］−１，３，２−ジオキサホスホシン、２，２′，２′′−ニトリロ［トリエチルトリス（３，３′，５，５′−テトラ−tert−ブチル−１，１′−ビフェニル−２，２′−ジイル）ホスファイト］、２−エチルヘキシル（３，３′，５，５′−テトラ−tert−ブチル−１，１′−ビフェニル−２，２′−ジイル）ホスファイト、５−ブチル−５−エチル−２−（２，４，６−トリ−tert−ブチルフェノキシ）−１，３，２−ジオキサホスフィラン。
【０２５６】
以下のホスファイト類が特に好ましい：
トリス（２，４−ジ−tert−ブチルフェニル）ホスファイト（Irgafos（登録商標）168、Ciba-Geigy）、トリス（ノニルフェニル）ホスファイト、
【０２５７】
【化６６】
2007508275.tif 000055
【０２５８】
５．  ヒドロキシルアミン類、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されるＮ，Ｎ−ジアルキルヒドロキシルアミン。
【０２５９】
６．  ニトロン類、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されるＮ，Ｎ−ジアルキルヒドロキシルアミンから誘導されるニトロン。
【０２６０】
７．  チオ相乗剤、例えば、ジラウリルチオジプロピオネート又はジステアリルチオジプロピオネート。
【０２６１】
８．  過酸化物スカベンジャー、例えば、β−チオジプロピオン酸のエステル類、例えば、ラウリル、ステアリル、ミリスチル又はトリデシルエステル類、メルカプトベンズイミダゾール又は２−メルカプトベンズイミダゾールの亜鉛塩、ジブチルジチオカルバミン酸亜鉛、ジオクタデシルジスルフィド、ペンタエリスリトールテトラキス（β−ドデシルメルカプト）プロピオネート。
【０２６２】
９．  ポリアミド安定剤、例えば、例えばヨウ化物及び／又はリン化合物と組み合わされた銅塩及び二価マンガンの塩。
【０２６３】
１０．  塩基性共安定剤、例えば、メラミン、ポリビニルピロリドン、ジシアンジアミド、トリアリルシアヌレート、ウレア誘導体、ヒドラジン誘導体、アミン類、ポリアミド類、ポリアミド類、ポリウレタン類、高級脂肪酸類のアルカリ金属塩及びアルカリ土類金属塩、例えば、ステアリン酸カルシウム、ステアリン酸亜鉛、ベヘン酸マグネシウム、ステアリン酸マグネシウム、リシノール酸ナトリウム及びパルミチン酸カリウム、アンチモンピロカテコラート又は亜鉛ピロカテコラート。
【０２６４】
１１．  核剤、例えば、タルク、二酸化チタン又は酸化マグネシウムのような金属酸化物、好ましくはアルカリ土類金属のホスファート類、カルボナート類又はスルファート類ような無機物質；モノ−又はポリカルボン酸類及びその塩、例えば４−tert−ブチル安息香酸、アジピン酸、ジフェニル酢酸、コハク酸ナトリウム又は安息香酸ナトリウムのような有機化合物；イオンコポリマー（イオノマー）のようなポリマー化合物。特に好ましいものは、１，３：２，４−ビス（３′，４′−ジメチルベンジリデン）ソルビトール、１，３：２，４−ジ（パラメチルジベンジリデン）ソルビトール及び１，３：２，４−ジ（ベンジリデン）ソルビトール。
【０２６５】
１２．  充填剤及び補強剤、例えば、炭酸カルシウム、ケイ酸塩、ガラス繊維、ガラス球、石綿、タルク、カオリン、雲母、硫酸バリウム、金属酸化物及び水酸化物、カーボンブラック、グラファイト、木粉又は他の天然生成物の粉末若しくは繊維、合成繊維。
【０２６６】
１３．  他の添加剤、例えば、例えば可塑剤、滑剤、乳化剤、顔料、レオロジー添加剤、触媒、流れ制御剤、蛍光増白剤、防炎加工剤、帯電防止剤及び発泡剤。
【０２６７】
１４．  ベンゾフラノン類及びインドリノン類、例えば、Ｕ．Ｓ．４，３２５，８６３；Ｕ．Ｓ．４，３３８，２４４；Ｕ．Ｓ．５，１７５，３１２；Ｕ．Ｓ．５，２１６，０５２；Ｕ．Ｓ．５，２５２，６４３；ＤＥ−Ａ−４３１６６１１；ＤＥ−Ａ−４３１６６２２；ＤＥ−Ａ−４３１６８７６；ＥＰ−Ａ−０５８９８３９又はＥＰ−Ａ−０５９１１０２に記載されたもの、あるいは３−［４−（２−アセトキシエトキシ）フェニル］−５，７−ジ−tert−ブチルベンゾフラン−２−オン、５，７−ジ−tert−ブチル−３−［４−（２−ステアロイルオキシエトキシ）フェニル］ベンゾフラン−２−オン、３，３′−ビス［５，７−ジ−tert−ブチル−３−（４−［２−ヒドロキシエトキシ］フェニル）ベンゾフラン−２−オン］、５，７−ジ−tert−ブチル−３−（４−エトキシフェニル）ベンゾフラン−２−オン、３−（４−アセトキシ−３，５−ジメチルフェニル）−５，７−ジ−tert−ブチルベンゾフラン−２−オン、３−（３，５−ジメチル−４−ピバロイルオキシフェニル）−５，７−ジ−tert−ブチルベンゾフラン−２−オン、３−（３，４−ジメチルフェニル）−５，７−ジ−tert−ブチルベンゾフラン−２−オン、３−（２，３−ジメチルフェニル）−５，７−ジ−tert−ブチルベンゾフラン−２−オン。
【０２６８】
添加される更なる安定剤の性質及び量は、安定化される基材及びその使用目的により決定される。安定化される材料に対して、更なる安定剤を０．１〜１０重量％、例えば、０．２〜５重量％使用することが一般的である。
【０２６９】
他の添加剤、例えば、充填剤、難燃剤等も、多量に、例えば、ポリマーの重量に対して、５０重量％まで、特に３０重量％まで使用することができる。
【０２７０】
保護される有機材料は、好ましくは、天然、半合成又は合成有機材料である。化粧用配合物において、本発明に係る化合物はまた、ヒト及び動物の皮膚又は毛髪に対する日焼け防止剤として使用することができる。したがって、本発明はまた、化粧用配合物の全重量に対して式ＩのＵＶ吸収剤を好ましくは０．２５〜５重量％、ならびに皮膚及び毛髪が許容しうる担体又は賦形剤を含む化粧用配合物に関する。
【０２７１】
新規化合物を、更なる光安定剤としての立体障害アミンと組み合わせて使用することが特に有利である。したがって、本発明は、（ａ）式Ｉの化合物と、（ｂ）少なくとも１種の立体障害アミン、その任意の所望の酸との塩又は金属との錯体を含む、相乗的安定剤混合物を包含し、また、（Ａ）酸化、熱及び／又は化学線での崩壊／ビルトアップに感受性を有する有機材料、（Ｂ）少なくとも１種の式Ｉの化合物、ならびに（Ｃ）立体障害アミン型の慣用の添加剤を含む組成物を包含する。好ましい立体障害アミンは、例えば、上記の２．６のリスト中に示されたもの又は新規コーティング組成物への添加剤として以下に示されるものである。
【０２７２】
特に関心のもたれるものは、合成有機ポリマーにおける安定剤としての式Ｉの化合物の使用及び対応する組成物である。
【０２７３】
本発明に係る安定剤混合物は、特に有利には、成分Ａとしての合成有機ポリマー、特に熱可塑性ポリマー、コーティング用結合剤（例えば、表面コーティング）又は写真材料を含む組成物において使用することができる。適切な熱可塑性ポリマーは、例えば、ポリオレフィン、特にポリエチレン（ＰＥ）及びポリプロピレン（ＰＰ）ならびにそれらのコポリマーであり、そして主鎖中にヘテロ原子を含むポリマー（例えば、ＵＳ−５２８８７７８、２及び３欄参照）である。
【０２７４】
本発明に係る添加剤は、更なる成分と一緒に適用可能な場合、個々に又は混合物として、材料に添加することができる。所望ならば、個々の成分は、ポリマーに添加される前に、例えば、乾燥状態で、圧縮することにより、又は溶融物として、互いに混合することができる。
【０２７５】
本発明に係る添加剤及び場合により更なる成分のポリマーへの組み込みは、慣用の方法、例えば、粉末形態での乾式混合、又は溶液、分散液もしくは懸濁液（例えば不活性溶媒、水もしくは油中）の形態での湿式混合により行われる。本発明に係る添加剤及び場合により更なる成分のポリマーへの組み込みは、例えば、成形の前もしくは後に、あるいは溶解もしくは分散された添加剤又は添加剤混合物をポリマー材料に適用又は添加して、その後、溶媒もしくは懸濁剤／分散剤を除去して又は除去せずに、行うことができる。乾式混合物又は粉末から、あるいは溶液もしくは分散液、懸濁液又は溶融物として、加工装置（例えば、押出機、混合機等）に直接添加することが可能である。
【０２７６】
組み込みは、原則として、攪拌装置を備えた任意の加熱可能な容器中で、例えば、混練機、混合機又は攪拌容器等の密閉装置中で行うことができる。組み込みは、好ましくは、押出機又は混練機中で行われる。組み込みは、不活性雰囲気下で、又は同様に、酸素の存在下で行うことができる。
【０２７７】
従来のポリマーの溶融及び混合用の任意の装置を、添加剤又は添加剤混合物の添加に使用することができる。上記したような適切な装置は、この分野で公知である。
【０２７８】
好ましくは、添加剤は、押出機中での加工工程の間に添加される。特に好ましい加工装置は、一軸押出機、反対方向に又は同一方向に動く二軸押出機、遊星ギア押出機又は混練機である。加工機械は、陰圧を付加できる１個以上の脱気容器を具備していることができる。
【０２７９】
適切な押出機及び混練機は、例えば、Handbuch der Kunststoffextrusion, Vol. 1 Grundlagen, F. Hensen, W Knappe, H. Potente編、1989, pp. 3-7, ISBN:3-446-14339-4 (Vol.2 Extusionsanlagen 1986, ISBN 3-446-14329-7)に記載されている。
【０２８０】
スクリューの長さは、例えば、スクリュー直径で１〜６０、好ましくは３５〜４８である。スクリューの回転速度は、好ましくは１分間あたり１０〜６００回転（rpm）、特に２５〜３００rpmである。
【０２８１】
スループットの極大は、スクリュー直径、回転速度及び駆動力に依存する。本発明に係る方法は、また、言及されたパラメーターを変化させるか、あるいは測定機の使用するかして、スループットの極大より小さい値で作動させることができる。
【０２８２】
数成分を添加する場合、これらは、予備混合するか、又は個々に測定することができる。
【０２８３】
本発明に係る添加剤及び任意的な更なる成分は、ポリマー材料に、噴霧することによっても添加することができる。それらは、他の添加剤（例えば、上記の慣用の添加剤）又はそれらの溶融物を希釈するのに適切であり、後者とともにそれらを噴霧することができる。特に有利なものは、重合触媒の不活性化の間に噴霧することにより、本発明に係る添加剤の添加であり、その場合、気体の発生は不活性化に利用することができる。例えば他の添加剤と、場合によっては一緒の、噴霧による添加は、球状に重合されたポリオレフィンの場合に有利である。
【０２８４】
本発明に係る添加剤及び場合により更なる成分は、それらの成分を例えばポリマーの重量に対して１〜４０％、好ましくは２〜２０％の濃度で含む濃縮物（マスターバッチ）の形態でもポリマーに添加することができる。そのポリマーは、添加剤が最終的に添加されるポリマーと、必ずしも同じ構造を有する必要はない。ポリマーは、粉末、顆粒、溶液、懸濁液の形態で、又はラテックスの形態で使用することができる。
【０２８５】
組み込みは、成形前に又は成形中に、あるいは、引き続く溶媒の蒸発が適用可能な場合に、溶解した又は分散された化合物をポリマーに適用することにより行うことができる。エラストマーの場合、これらはラテックスの形態で安定化することもできる。式Ｉの化合物をポリマーに組み込む更なる可能性は、対応するモノマーの重合の前に、その間に、又はその直後に、あるいは架橋前に、それらを添加することを包含する。式Ｉの化合物は、そのままで、あるいはカプセル化された形態（例えば、ワックス、油又はポリマー）で添加することができる。
【０２８６】
そのようにして得られる安定化されたポリマー組成物は、通常の方法、例えば、熱プレス、紡糸、押出、ブロー成形、回転成形、噴霧又は射出成形により、成形品に、例えば繊維、フィルム、モノフィラメント、テープ、不織布、表面コーティング、パネル、ウエブパネル、容器、チューブ及び他の形状に変換することができる。
【０２８７】
多層系での使用もまた、関心がもたれる。この場合、本発明に係る安定剤を相対的に高い含量（例えば５〜１５重量％）で含む本発明に係るポリマー組成物は、式Ｉの安定剤を殆ど又は全く含まないポリマーから作成される成形品に、薄層（１０〜１００μm）で適用される。適用は、基体の成形と同時に、例えば、いわゆる共押出により行うことができる。適用は、また、しかしながら、成形ずみ基体に、例えば、フィルムでのラミネーション又は溶液でのコーティングにより行うことができる。外層又は仕上げ品の層は、ＵＶ光から物品の内部を保護するＵＶフィルターの機能を有する。外層は、少なくとも１種の式Ｉの化合物を好ましくは５〜１５重量％、特に５〜１０重量％で含む。透明なフィルター層の場合、ＵＶ吸収剤はまた、異なる層又は単一ポリマー層中に存在できる。
【０２８８】
そのように安定化された材料は、高い耐候性、特にＵＶ光への高い耐性により、特徴付けられる。その結果、ポリマーは、屋外で使用されたとしても、長期間、それらの機械特性ならびに色及び光沢を保持する。
【０２８９】
ＵＶフィルター層に本発明に係る化合物を使用することにより、ＵＶ放射線の透過及びそれに伴う損傷の影響を、有効に防止することができる。したがって、例えば、食品、医薬品又は化粧品用の、特に、保護容器又は包装フィルムを製造することが可能である。
【０２９０】
本式Ｉの化合物は、農業で使用される種類の、特に、温室のカバーとしての、プラスチックフィルム、例えばポリエチレンフィルム中で、有利に使用することができる。本発明に従って安定化された温室フィルム又は農業用フィルムの特別な長所は、作物を直接損傷し、かつ／又は病原性微生物（例えば菌もしくはウイルス）及び病原性昆虫（例えばコナジラミ、アブラムシ、アザミウマ等）の蔓延を助長するＵＶ放射線の一部を除去することが可能であるということである。それらの害は、ＵＶ放射の植物への進入を防止又は減少させると、大いに減少させることができる。［R. Reuveniら、Plasticulture No. 102, p. 7 (1994); Y. Antignusら、CIPA Congress March 1997, pp. 23-33］。驚くべきことに、ＵＶフィルター作用にかかわらず、特定の帯域幅でのＵＶ放射を要する、温室内での益虫（通常、マルハナバチ又はハチ）の活動は妨害されない。同時に、本発明のヒドロキシフェニルＵＶ吸収剤は、ポリオレフィン中で良好な相溶性及び持続性を示す。したがって、本発明は、また、農業用フィルムの改良に貢献し、栽培植物、例えば、トマト、きゅうり、ヘチマ、メロン、柑橘果実、バラ、イチゴ、ブドウ、パプリカ等の微生物感染を抑制する方法を記述する。
【０２９１】
同様に、特に関心のもたれることは、式Ｉの化合物の、コーティング材、例えば塗料用の安定剤としての使用である。したがって、本発明はまた、成分（Ａ）がコーティング材用のフィルム形成結合剤であり、成分（Ｂ）が本発明の安定剤である、組成物に関する。
【０２９２】
新規なコーティング組成物は、好ましくは、固体結合剤（Ａ）１００重量部あたり、０．０１〜１０重量部の（Ｂ）、特に０．０５〜１０重量部の（Ｂ）、特に０．１〜５重量部の（Ｂ）を含む。
【０２９３】
外層中の新規安定剤（成分（Ｂ））の濃度が相対的に高く、例えば、固体結合剤（Ａ）１００重量部あたり、例えば１〜１５重量部の（Ｂ）、特に３〜１０重量部の（Ｂ）である、多層系も同様に可能である。
【０２９４】
コーティング剤中の新規安定剤の使用は、層剥離、すなわち、基材からコーティングの剥落を防止する付加的な長所を伴う。この長所は、金属基材、特に金属基材上に多層系を含む金属基材の場合に特に重要である。コーティングされる基材として、木、セラミック材料、金属、プラスチック、あるいは有機材料でコーティングされているか、又は着色されている物品が挙げられる。
【０２９５】
結合剤（成分（Ａ）は、基本的に、産業界において慣用である任意の結合剤、例えば、Ullmann's Encyclopedia of Industrial Chemistry, 第５版、Ａ１８巻、pp. 368-426, VCH, Weinheim 1991に記載のものであることができる。一般に、熱可塑性又は熱硬化性樹脂、主に、熱硬化性樹脂に基づくフィルム形成結合剤である。具体例は、アルキド、アクリル、ポリエステル、フェノール、メラミン、エポキシ及びポリウレタン樹脂ならびにそれらの混合物である。
【０２９６】
成分（Ａ）は、常温硬化性又は熱硬化性であることができ、硬化触媒の添加が有利でありうる。結合剤の硬化を促進する適切な触媒は、例えば、Ullmann's Encyclopedia of Industrial Chemistry、Ａ１８巻、p. 469, VCH, Verlagsgesellschaft, Weinheim 1991に記載されている。
【０２９７】
成分（Ａ）が機能性アクリル樹脂及び架橋剤を含む結合剤であるコーティング組成物が好ましい。
【０２９８】
特定の結合剤を含有するコーティング組成物の例は：
１．所望ならば硬化触媒を添加した、常温硬化性又は熱硬化性アルキド、アクリレート、ポリエステル、エポキシもしくはメラミン樹脂又はそれらの樹脂の混合物に基づく塗料；
２．ヒドロキシ含有アクリレート、ポリエステル又はポリエーテル樹脂及び脂肪族もしくは芳香族イソシアネート、イソシアヌレート又はポリイソシアネートに基づく２成分ポリウレタン塗料；
３．チオール含有アクリレート、ポリエステル又はポリエーテル樹脂及び脂肪族もしくは芳香族イソシアネート、イソシアヌレート又はポリイソシアネートに基づく２成分ポリウレタン塗料；
４．所望ならばメラミン樹脂が添加された、焼付け中に脱ブロックされる、ブロックされたイソシアネート、イソシアヌレート又はポリイソシアネートに基づく１成分ポリウレタン塗料；
５．脂肪族もしくは芳香族ウレタン又はポリウレタン及びヒドロキシ含有アクリレート、ポリエステル又はポリエーテル樹脂に基づく１成分ポリウレタン塗料；
６．必要に応じて硬化触媒を有する、ウレタン構造内の遊離のアミノ基及びメラミン樹脂又はポリエーテル樹脂を有する、脂肪族もしくは芳香族ウレタンアクリレート又はポリウレタンアクリレートに基づく１成分ポリウレタン塗料；
７．（ポリ）ケチミン及び脂肪族もしくは芳香族イソシアネート、イソシアヌレート又はポリイソシアネートに基づく２成分塗料；
８．（ポリ）ケチミン及び不飽和アクリレート樹脂又はポリアセトアセテート樹脂もしくはメチルメタクリルアミドグリコレートエステルに基づく２成分塗料；
９．カルボキシル又はアミノ含有ポリアクリレート及びポリエポキシドに基づく２成分塗料；
１０．無水物基を含むアクリレート樹脂及びポリヒドロキシ又はポリアミノ成分に基づく２成分塗料；
１１．アクリレート含有無水物及びポリエポキシドに基づく２成分塗料；
１２．（ポリ）オキサゾリン及び無水物基を含むアクリレート樹脂、又は不飽和アクリレート樹脂、又は脂肪族もしくは芳香族イソシアネート、イソシアヌレートもしくはポリイソシアネートに基づく２成分塗料；
１３．不飽和ポリアクリレート及びポリマロネートに基づく２成分塗料；
１４．エーテル化メラミン樹脂と組み合わせた、熱可塑性アクリレート樹脂又は外部架橋するアクリレート樹脂に基づく熱可塑性ポリアクリレート塗料；
１５．シロキサン変性又はフッ素変性アクリレート樹脂に基づく塗料系；
１６．メラミン樹脂（例えば、ヘキサメトキシメチルメラミン）を（酸を触媒とする）架橋剤として有する、マロネートブロックトイソシアネートに基づく、特にクリヤコート用の、塗料系；
１７．所望ならば他のオリゴマー又はモノマーと組み合わせた、オリゴマーウレタンアクリレート及び／又はアクリレートアクリレートに基づくＵＶ硬化性系；
１８．まず熱で、引き続いてＵＶもしくは電子照射で、又はその逆にして硬化し、かつその成分が、光開始剤の存在下のＵＶ光又は電子線の照射により反応することができるエチレン性二重結合を含む、二重硬化系
である。
【０２９９】
シロキサンに基づくコーティング系も可能であり、例えばＷＯ９８／５６８５２、ＷＯ９８／５６８５３、ＤＥ−Ａ−２９１４４２７又はＤＥ−Ａ−４３３８３６１に記載されている系である。
【０３００】
成分（Ａ）及び（Ｂ）に加えて、本発明に係るコーティング組成物は、好ましくは成分（Ｃ）として、例えば、上記のリストで２．１、２．６及び２．８項に挙げた、立体障害アミン、２−（２−ヒドロキシフェニル）−１，３，５−トリアジン及び／又は２−ヒドロキシフェニル−２Ｈ−ベンゾトリアゾール型の光安定剤を含む。添加される２−（２−ヒドロキシフェニル）−１，３，５−トリアジン型の光安定剤の更なる例は、例えば、刊行物ＵＳ−Ａ−４６１９９５６、ＥＰ−Ａ−４３４６０８、ＵＳ−Ａ−５１９８４９８、ＵＳ−Ａ−５３２２８６８、ＵＳ−Ａ−５３６９１４０、ＵＳ−Ａ−５２９８０６７、ＷＯ９４／１８２７８、ＥＰ−Ａ−７０４４３７、ＧＢ−Ａ−２２９７０９１、ＷＯ９６／２８４３１中に見出すことができる。特に技術的に関心のもたれるものは、２−レゾルシニル−４，６−ジフェニル−１，３，５−トリアジン、２−レゾルシニル−４，６−ビス（ビフェニリル）−１，３，５−トリアジン、及び／又は２−ヒドロキシフェニル−２Ｈ−ベンゾトリアゾールである。
【０３０１】
最高の光安定性を達成するために、上記のリストで２．６項に挙げた立体障害アミンを添加することに特に関心がもたれる。したがって、本発明はまた、成分（Ａ）及び（Ｂ）に加えて、成分（Ｃ）として、立体障害アミンの光安定剤を含むコーティング組成物に関する。
【０３０２】
この安定剤は、好ましくは、式：
【０３０３】
【化６７】
2007508275.tif 000056
【０３０４】
（式中、Ｇは水素又はメチル、特に水素である）
で示される少なくとも一つの基を含む、２，２，６，６−テトラアルキルピペリジン誘導体又は３，３，５，５−テトラアルキルモルホリン−２−オン誘導体である。
【０３０５】
成分（Ｃ）は、好ましくは、固体結合剤１００重量部あたり、０．０５〜５重量部の量で使用される。
【０３０６】
成分（Ｃ）として使用することができるテトラアルキルピペリジン誘導体の例は、ＥＰ−Ａ−３５６６７７、３〜１７頁、ａ）〜ｆ）項に示されている。このＥＰ−Ａのこれらの段落は、本明細書の一部とみなされる。以下のテトラアルキルピペリジン誘導体を使用することが、特に好都合である：
ビス（２，２，６，６−テトラメチルピペリド−４−イル）スクシネート、
ビス（２，２，６，６−テトラメチルピペリド−４−イル）セバケート、
ビス（１，２，２，６，６−ペンタメチルピペリド−４−イル）セバケート、
ジ（１，２，２，６，６−ペンタメチルピペリド−４−イル）ブチル−（３，５−ジ−ｔｅｒｔ−ブチル−４−ヒドロキシベンジル）マロネート、
ビス（１−オクチルオキシ−２，２，６，６−テトラメチルピペリド−４−イル）セバケート、
テトラ（２，２，６，６−テトラメチルピペリド−４−イル）ブタン−１，２，３，４−テトラカルボキシレート、
テトラ（１，２，２，６，６−ペンタメチルピペリド−４−イル）ブタン−１，２，３，４−テトラカルボキシレート、
２，２，４，４−テトラメチル−７−オキサ−３，２０−ジアザ−２１−オキソ−ジスピロ［５．１．１１．２］ヘンエイコサン、
８−アセチル−３−ドデシル−１，３，８−トリアザ−７，７，９，９−テトラメチルスピロ［４．５］デカン−２，４−ジオン、
１，１−ビス−（１，２，２，６，６−ペンタメチルピペリジン−４−イル−オキシカルボニル）−２−（４−メトキシフェニル）−エテン、
又は式：
【０３０７】
【化６８】
2007508275.tif 000057
2007508275.tif 000058
2007508275.tif 000059
【０３０８】
（式中、ｍは５〜５０である）
で示される化合物。
【０３０９】
成分（Ａ）、（Ｂ）及び、使用する場合は（Ｃ）以外に、コーティング組成物はまた、更なる成分を含むことができ、例は、溶媒、顔料、染料、可塑剤、安定剤、レオロジー剤もしくはチクソトロピー剤、乾燥触媒及び／又はレベリング剤である。可能な成分の例は、Ullmann's Encyclopedia of Industrial Chemistry, 第５版、Ａ１８巻、pp. 429-471, VCH, Weinheim 1991に記載されている。
【０３１０】
可能な乾燥触媒又は硬化触媒は、例えば、熱処理又は照射で脱ブロック化される、遊離（有機）酸もしくは塩基又は（有機）ブロックされた酸もしくは塩基、有機金属化合物、アミン、アミノ含有樹脂及び／又はホスフィンである。有機金属化合物の例は、金属カルボキシレート、特に、金属がＰｂ、Ｍｎ、Ｃｏ、Ｚｎ、Ｚｒ又はＣｕのもの、あるいは金属キレート、特に、金属Ａｌ、Ｔｉ、Ｚｒ又はＨｆのもの、あるいは有機スズ化合物のような有機金属化合物である。
【０３１１】
金属カルボキシレートの例は、Ｐｂ、Ｍｎ又はＺｎのステアレート、Ｃｏ、Ｚｎ又はＣｕのオクトエート、Ｍｎ及びＣｏのナフテネート、あるいは対応するリノレエート、レジネート又はタレートである。
【０３１２】
金属キレートの例は、アセチルアセトン、エチルアセチルアセテート、サリチルアルデヒド、サリチルアルドキシム、ｏ−ヒドロキシアセトフェノン又はエチルトリフルオロアセチルアセテートのアルミニウム、チタニウム又はジルコニウムキレート及びこれらの金属のアルコキシドである。
【０３１３】
有機スズ化合物の例は、ジブチルスズオキシド、ジブチルスズジラウレート又はジブチルスズジオクトエートである。
【０３１４】
アミンの例は、特に、第三級アミン、例えば、トリブチルアミン、トリエタノールアミン、Ｎ−メチルジエタノールアミン、Ｎ−ジメチルエタノールアミン、Ｎ−エチルモルホリン、Ｎ−メチルモルホリンもしくはジアザビシクロオクタン（トリエチレンジアミン）、ジアザビシクロウンデセン、ＤＢＮ（＝１，５−ジアザビシクロ［４．３．０］ノナ−５−エン）、及びそれらの塩である。更なる例は、第四級アンモニウム塩、例えば、塩化トリメチルベンジルアンモニウムである。
【０３１５】
アミノ含有樹脂は、同時に、結合剤及び硬化触媒である。それらの例は、アミノ含有アクリレートコポリマーである。
【０３１６】
使用される硬化触媒は、また、ホスフィン、例えば、トリフェニルホスフィンであることができる。
【０３１７】
新規なコーティング組成物はまた、放射線硬化性コーティング組成物であることができる。この場合、結合剤は、基本的に、エチレン性不飽和結合（プレポリマー）を含むモノマー状又はオリゴマー状の化合物を含み、それは、適用後に、化学線で硬化され、すなわち、架橋した、高分子量型のものへ変換される。系がＵＶ硬化である場合、一般に、同様に少なくとも１種の光開始剤を含む。対応する系は、上記の文献、Ullmann's Encyclopedia of Industrial Chemistry, 第５版、Ａ１８巻、pp. 451-453に記載されている。放射線硬化性コーティング組成物において、新規な安定剤は、また、立体障害アミンを添加せずに使用することができる。
【０３１８】
本発明に係るコーティング組成物は、任意の所望の基材、例えば、金属、木、プラスチック又はセラミック材料に適用することができる。それらは、好ましくは、自動車の仕上げにおけるトップコートとして使用する。トップコートが二層を含み、下層が着色され、上層が着色されていない場合、新規なコーティング組成物は、上層又は下層又は両層に使用することができるが、好ましくは上層に使用する。
【０３１９】
本発明に係るコーティング組成物は、より長波長、すなわち３５０nm以上から近可視（４００〜４２０nm）に対して感受性である基材の保護に特に適切である。例としては、カソードエレクトロコートなどの芳香族部分を含む樹脂（例えば、芳香族エポキシ樹脂）に基づくコーティング（基材）が挙げられる。したがって、本コーティング系は、直接接着における特別な利点をもって、エレクトロコート、例えば、クリヤコート、着色コート又は着色コートと最上層のクリヤコートからなる二層に適用することができ、ここで、本ＵＶ吸収剤は、（特に明るく着色した）着色コート又はクリヤコートのいずれかに存在する（ＥＰ−Ａ−６８２６８０をも参照）。金属基材に直接接着したエレクトロコート及び、エレクトロコートに直接接着した１以上のコーティング層を含み（すなわち、中間充填層なし）、ここでこれらの層の少なくとも１層は、式Ｉの化合物を含み、このようにして得られたコーティングは、本発明の他の好ましい目的である。このタイプのコーティング系は、特に、自動車、列車及びトラックの仕上げに有用である。
【０３２０】
新規なコーティング組成物は、慣用の方法、例えば、はけ塗り、噴霧、流し込み、浸漬又は電気泳動により基材に適用することができる。Ullmann's Encyclopedia of Industrial Chemistry, 第５版、Ａ１８巻、pp. 491-500も参照。
【０３２１】
結合剤系によっては、コーティングは、室温又は加熱により硬化させることができる。コーティングは、好ましくは、５０〜１５０℃で、粉末コーティングやコイルコーティングの場合にはより高い温度ですらも、硬化する。
【０３２２】
本発明に従って得られるコーティングは、光、酸素及び熱の損傷作用に対して優れた抵抗性を有し、特筆すべきはこのようにして得られるコーティング、例えば塗料の良好な光安定性及び耐候性である。
【０３２３】
コーティング組成物は、結合剤が可溶な有機溶媒又は溶媒混合物を含むことができる。コーティング組成物は、あるいは、水溶液又は分散液であることができる。ビヒクルはまた、有機溶媒と水の混合物であることもできる。コーティング組成物は、高固体塗料であるか、あるいは無溶媒（例えば、粉末コーティング材料）であることができる。粉末コーティングは、例えば、Ullmann's Encyclopedia of Industrial Chemistry, 第５版、Ａ１８巻、pp.438-444に記載のものである。粉末コーティング材料は、また、粉末スラリー（好ましくは水中の粉末の分散物）の形態を有していてもよい。
【０３２４】
顔料は、無機、有機又は金属顔料であることができる。新規なコーティング組成物は、好ましくは、顔料を含有せず、クリヤコートとして使用される。
【０３２５】
同様に好ましいものは、コーティング組成物の自動車産業において通用されるトップコートとしての使用、特に、塗料仕上げの着色された又は着色されていないトップコートとしての使用である。しかしながら、下層コートへのその使用も可能である。
【０３２６】
本安定剤の着色されたコーティングへの添加は、また、特に液晶顔料の場合に、ＵＶ放射の損傷作用から顔料を保護する。
【０３２７】
薄いＵＶ吸収層の製造に対して、本安定剤はまた、プラズマ蒸着を用いて基材上に適用することができる。真空条件下でプラズマを得る方法は、電気エネルギーの誘導性又は容量性結合とともに、文献中に広く記載されている。直流（ＤＣ）又は交流（ＡＣ）は、低ｋＨｚ〜ＭＨｚの範囲、更にマイクロウエーブ（ＧＨｚ）範囲の周波数を用いてもよい。
【０３２８】
好ましい基材は、金属、半導体、ガラス、石英又は熱可塑性、架橋もしくは構造的に架橋したプラスチックから選択される。
【０３２９】
好ましい半導体は、ケイ素、例えば、ウエハーの形態のものである。
【０３３０】
金属は、好ましくは、望遠鏡の鏡やビーム反射体等の高精度反射体の製造に使用されるような、アルミニウム、クロム、スチール、バナジウムである。特に好ましいものは、アルミニウムである。
【０３３１】
一次プラズマ気体は、例えば、Ｈｅ、Ａｒ、Ｘｅ、Ｎ2、Ｏ2又は空気であることができ、好ましいものは、Ｈｅ、アルゴン又はキセノンなどの不活性気体である。気化した場合、安定剤はプラズマ気体と混合し、同様にイオン化される。
【０３３２】
一般に、蒸着プロセスは、添加された気体及びエネルギー結合のタイプに関して、感受性ではない。
【０３３３】
相対的に低い圧力が重要である。好ましくは、圧力は、１０-6ミリバール〜１０-2ミリバール、特に、１０-3ミリバール〜１０-4ミリバールの範囲である。
【０３３４】
材料は、プラズマ電極上に蒸着され、直ちに気化してもよい。好ましくは、気化する材料は、プラズマ放電の範囲外で、別個に加熱されるプレート上又は坩堝中に置かれる。坩堝又はプレートは、プラズマに対して、正の電位又は負の電位であることができる。
【０３３５】
プラズマ発生と蒸着のいくつかの態様は、例えば、A. T. Bell, "Fundamentals of Plasma Chemistry" in "Technology and Application of Plasma Chemistry", ed. by J.R. Holahan and A. T. Bell, Wiley, New York (1974)、又はH. Suhr, Plasma Chem. Plasma Process 3(1), 1, (1983)に記載されている。
【０３３６】
安定剤を気化させる温度は、好ましくは２０℃〜３５０℃、特に、１００℃〜２５０℃である。
【０３３７】
このプロセスは、薄層の蒸着に特に適切である。好ましくは、プラズマ蒸着で得られる層の厚さは、１０nm〜１０００nm、より好ましくは５０nm〜５００nm、特に好ましくは１００nm〜３００nmである。
【０３３８】
同じく好ましいものは、本発明に係る化合物の記録材料中での使用である。後者は、例えば、写真再生及び他の再生技術についてのResearch Disclosure 1990, 31429（pp.474-480）に記載のものであると理解されたい。記録材料、例えば、写真材料及びその中に存在する成分は、例えば、ＵＳ６１８４３７５の３４欄９行〜６３欄５２行又はＧＢ−Ａ−２３４３００７の２２頁最後の段落〜１０６頁３５行に記載されている。式Ｉの本発明に係る化合物は、ＧＢ−Ａ−２３４３００７の９７頁第３段落〜１１０頁に記載されているＵＶ吸収剤と同様に、それらのＵＶ吸収剤に代えて又はそれらと組み合わせて、あるいはＵＳ６１８４３７５に記載の式Ｉの化合物と同様に、その中で使用することができる。
【０３３９】
本発明に係る化合物は、また、保護コーティング中のＵＶ吸収剤、ＵＶ放射に対する保護用の液晶ディスプレイ中のフィルム及びホイルとして、ならびに、ＵＶ光による損傷に対して液晶ディスプレイ中のポリマー材料及び他の成分を保護するために有利に使用することができる。そのような用途分野及び材料の例が、特に、ＪＰ−Ａ−１０−１５２５６８（９．６．１９９８）；ＪＰ−Ａ−２０００−２２７５０９（８．２．１９９９）；ＪＰ−Ａ−２０００−２２７５０８（２．８．１９９９）；ＪＰ−Ａ−１１−２５８４２５（３０．１１．１９９８）；ＪＰ−Ａ−１１−２５８４２１（１３．３．１９９８）；ＪＰ−Ａ−１１−２４２１１９（３０．１１．１９９８）；ＪＰ−Ａ−１１−１１９００３（１３．１０．１９９７）；ＪＰ−Ａ−０９−２８８２１３（１９．４．１９９６）；ＪＰ−Ａ−０９−２８８２１２（１９．４．１９９６）；ＪＰ−Ａ−０８−２１６３１６（１４．２．１９９５）；ＪＰ−Ａ−０８−２１６３２４（１４．２．１９９５）；及びChem. Abstr. 131:45869に見出される。このタイプの用途におけるポリマーフィルムの好ましいタイプは、安定化することができるポリマーのリスト中の１の３行に列挙されたような、シクロオレフィン、例えば、シクロペンテン又はノルボルネンに基づくものである。
【０３４０】
本発明に係る化合物（式Ｉ及び特に式Ｘ、下記参照）は、また有利には光学記録層及び記録媒体に使用することができ、ここで、レーザー放射、例えば青色レーザーダイオード（波長が例えば４０５nm）を用いて短波長照射によるものは、光学特性における変化を引き起こし、それを用いて、デジタル情報を記憶し、次いで記憶層又は記憶媒体から読み出すことができる。そのような用途分野及び材料の例は、特に、ＪＰ−Ａ−２００１−２７７７２０；ＪＰ−Ａ−２００２−１６０４５２に見出される。
【０３４１】
電子材料
本化合物及びそれらの誘導体のいくつかは、特に、短波長、例えば、４５０nm未満、例えば４００〜４１０nm、通常は４０５nmの青色レーザー光で作動する光学記録媒体用の染料として特に適切である。
【０３４２】
したがって、本発明は、基材と記録層を含む光学記録媒体を更に提供し、その記録層は、式Ｘ：
【０３４３】
【化６９】
2007508275.tif 000060
【０３４４】
［式中、
Ａ及びＡ′は、独立に、式ＩＩ′又はＩＶ：
【０３４５】
【化７０】
2007508275.tif 000061
【０３４６】
の一つで示される残基である
（式中、
Ｒ′1は、Ｈ；Ｃ1〜Ｃ20アルキル；Ｃ5〜Ｃ12シクロアルキル；Ｃ3〜Ｃ18アルケニル；フェニル；フェニル、ビニルフェニル、Ｃ5〜Ｃ12シクロアルキル、ＯＨ、Ｃ1〜Ｃ18アルコキシ、Ｃ5〜Ｃ12シクロアルコキシ、Ｃ3〜Ｃ18アルケニルオキシ、ハロゲン、−ＣＯＯＨ、−ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、Ｃ1〜Ｃ18アルキル−フェノキシ、フェニル−Ｃ1〜Ｃ4アルコキシ、Ｃ6〜Ｃ15ビシクロアルコキシ、Ｃ7〜Ｃ15ビシクロアルキル−アルコキシ、Ｃ7〜Ｃ15ビシクロアルケニル−アルコキシ、Ｃ6〜Ｃ15トリシクロアルコキシで置換されているＣ1〜Ｃ18アルキルであるか；又はＲ′1は、ＯＨ、Ｃ1〜Ｃ4アルキル、Ｃ2〜Ｃ6アルケニル、−Ｏ−ＣＯ−Ｒ5で置換されているＣ5〜Ｃ12シクロアルキルであるか；又はＲ′1は、−ＣＯ−Ｒ9；−ＳＯ2−Ｒ10；１個以上の酸素、ＮＲ7で中断されているか、及び／もしくはＯＨ、フェノキシ、Ｃ7〜Ｃ18アルキルフェノキシで置換されているＣ3〜Ｃ50アルキルであり；
Ｒ′2は、水素であり；
Ｒ′3は、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；ＯＨ；ＮＨ2；ＯＲ4；ＮＨＲ4；ＮＲ4Ｒ′4；−Ｎ＝Ｃ（Ｒ′4）Ｒ4；−Ｎ＝ＣＨ−Ｒ4；フェニル、Ｍｅｃ、−ＣＯ−Ｍｅｃ、ビニルフェニル、ＯＨ、＝Ｏ、Ｃ1〜Ｃ18アルコキシ、Ｃ5〜Ｃ12シクロアルコキシ、Ｃ3〜Ｃ18アルケニルオキシ、Ｃ1〜Ｃ18アルキルチオ、フェニルチオ、−Ｓ−Ｍｅｃ、Ｃ1〜Ｃ18アルキルで置換されているフェニルチオ、フェニル−Ｃ1〜Ｃ4−アルキルチオ、ハロゲン、−ＣＯＯＨ、ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、−Ｏ−Ｍｅｃ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又はＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであるか；あるいはＲ′3は、−Ｃ＝Ｏ−Ｒ5；−Ｃ＝ＯＯＲ6；Ｃ＝Ｏ−Ｃ＝ＯＯＲ6；−Ｃ＝Ｏ−ＮＨ−Ｒ30；−Ｃ＝ＯＮＲ30Ｒ31；ＳＯ2Ｒ10；ＳＯＲ11であり；
Ｍｅｃは、メタロセニル又はメタロセニルメチルであり；
Ｒ4及びＲ′4は、独立に、Ｃ1〜Ｃ18アルキル；Ｃ3〜Ｃ18アルケニル；フェニル；Ｃ7〜Ｃ11フェニルアルキル；Ｃ5〜Ｃ12シクロアルキル；−Ｏ−、−ＮＨ−、−ＮＲ7−、−Ｓ−で中断されているか、及び／又はＯＨ、フェノキシもしくはＣ7〜Ｃ18アルキルフェノキシもしくはＭｅｃで置換されていることができるＣ3〜Ｃ50アルキルであるか；あるいはＣ2〜Ｃ12ヒドロキシアルキルであり；
Ｒ5は、Ｈ；Ｃ1〜Ｃ18アルキル；Ｍｅｃ；ＣＯＯＨ、ＣＯＯＲ4で置換されているＣ1〜Ｃ18アルキル；Ｃ2〜Ｃ18アルケニル；ＣＯＯＨ又はＣＯＯＲ4で置換されているＣ2〜Ｃ18アルケニル；Ｃ5〜Ｃ12シクロアルキル；フェニル；Ｃ7〜Ｃ11フェニルアルキル；Ｃ7〜Ｃ11アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ6は、Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ′6は、Ｈ；Ｃ1〜Ｃ18アルキル；Ｃ3〜Ｃ18アルケニル；フェニル；Ｃ7〜Ｃ11フェニルアルキル；Ｃ5〜Ｃ12シクロアルキルであり；
Ｒ7及びＲ8は、独立に、フェニル；Ｃ1〜Ｃ12アルキル；Ｃ7〜Ｃ13アラルキル；Ｃ7〜Ｃ13アルキルアリール；Ｃ3〜Ｃ12アルコキシアルキル；Ｃ4〜Ｃ16ジアルキルアミノアルキル；又はＣ5〜Ｃ12シクロアルキルであるか；あるいは、一緒になって、Ｃ3〜Ｃ9アルキレンを形成するか、又は−Ｏ−、−ＮＲ′6−、−Ｓ−で中断されているか、及び／もしくは、ＯＨ、Ｃ6〜Ｃ10アリールで置換されているＣ3〜Ｃ9アルキレンを形成し、
Ｒ9は、Ｃ1〜Ｃ18アルキル；Ｃ2〜Ｃ18アルケニル；フェニル；Ｃ5〜Ｃ12シクロアルキル；Ｃ7〜Ｃ11フェニルアルキル；Ｃ6〜Ｃ15ビシクロアルキル、Ｃ6〜Ｃ15ビシクロアルキル−アルキル、Ｃ6〜Ｃ15ビシクロアルケニル；又はＣ7〜Ｃ15トリシクロアルキルであり；
Ｒ10は、Ｃ1〜Ｃ12アルキル；フェニル；ナフチル又はＣ7〜Ｃ14アルキルフェニルであり；
Ｒ11は、Ｈ；Ｃ1〜Ｃ18アルキル；Ｃ3〜Ｃ6アルケニル；Ｃ5〜Ｃ12シクロアルキル；フェニル；ナフチル；ビフェニリル；Ｃ7〜Ｃ11フェニルアルキル；Ｃ7〜Ｃ14アルキルフェニル；ハロゲン；Ｃ1〜Ｃ18アルコキシであり；
Ｒ30、Ｒ31は、独立に、Ｃ1〜Ｃ12アルキル；フェニル；あるいは、同一の原子に結合している場合、一緒になって、Ｃ3〜Ｃ9アルキレンを形成するか、又は−Ｏ−、−ＮＨ−、−ＮＲ7−、−Ｓ−で中断されているか、及び／もしくはＯＨ、Ｃ6〜Ｃ10アリールで置換されているＣ3〜Ｃ9アルキレンを形成し、
Ｒ41は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＮＨ2；ＮＨＲ7；ＮＲ7Ｒ8；ＳＲ1；ハロゲン；ＣＯＯＨ；ＣＯＯＲ4；−Ｏ−ＣＯ−Ｒ5；−Ｏ−ＣＯ−Ｏ−Ｒ6；−ＣＯＮＨ2；ＣＯＮＨＲ7；ＣＯＮＲ7Ｒ8；ＣＯＲ9；ＳＯ2−ＯＲ4；ＳＯ2Ｒ10；ＳＯＲ11；ＮＯ2であり；
Ｒ44は、Ｈ；Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；ＯＨ；ＯＲ49；ＮＲ7Ｒ8；ＳＲ1；ハロゲン；ＣＯＯＨ；ＣＯＯＲ4；ＣＯＮＨ2；ＣＯＮＨＲ7；ＣＯＮＲ7Ｒ8；ＣＯＲ9；ＳＯ2−ＯＲ4；ＳＯ2Ｒ10；ＳＯ−Ｒ11；ＮＯ2であり；
Ｒ45、Ｒ48は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50であり；
Ｒ46、Ｒ47は、互いに独立に、水素；Ｃ1〜Ｃ18アルキル；Ｃ4〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；ＣＨ2ＣＨ（ＯＲ52）ＣＨＯＲ50であるか；あるいはＲ46、Ｒ47は、一緒になって、−Ｏ−、−ＮＨ−、−ＮＲ7−、−Ｓ−で中断されていてもよいか、及び／又はＯＨ、Ｃ6〜Ｃ10アリールで置換されていてもよいＣ3〜Ｃ9アルキレンを形成し；
Ｒ49は、Ｃ1〜Ｃ18アルキル；Ｃ5〜Ｃ12シクロアルキル；Ｃ2〜Ｃ18アルケニル；フェニル；Ｃ7〜Ｃ11フェニルアルキル；Ｃ7〜Ｃ11アルキルフェニル；−ＣＨ2ＣＨ（ＯＲ50）Ｒ51；−ＣＨ2ＣＨ（ＯＲ52）ＣＨＯＲ50；−ＣＯＲ5であり；
Ｒ50、Ｒ52は、互いに独立に、Ｈ；Ｃ1〜Ｃ18アルキル；Ｃ3〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニルであり；
Ｒ51は、Ｃ1〜Ｃ18アルキル；Ｃ2〜Ｃ18アルケニル；Ｃ5〜Ｃ12シクロアルキル；Ｃ1〜Ｃ4アルキル−シクロヘキシル；Ｃ6〜Ｃ14アリール；Ｃ7〜Ｃ11フェニルアルキル；Ｃ7〜Ｃ14アルキルフェニル；Ｃ6〜Ｃ15ビシクロアルキル；Ｃ6〜Ｃ15ビシクロアルケニル；Ｃ6〜Ｃ15トリシクロアルキルであり；
Ｒ54、Ｒ55は、互いに独立に、Ｈ；Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ1〜Ｃ18アルキルであり；
Ｒ56、Ｒ57及びＲ58は、独立に、Ｃ6〜Ｃ18アリール；Ｃ1〜Ｃ18アルキル、Ｃ1〜Ｃ18アルコキシで置換されているＣ6〜Ｃ18アリール；Ｃ1〜Ｃ18アルキル；−Ｏ−で中断されているＣ3〜Ｃ18アルキルである）］で示される化合物を含む光学記録媒体。
【０３４７】
Ｍｅｃは、通常、直接又はメチレンブリッジを介して結合している遷移金属メタロセン基である。Ｍｅｃ中の好ましい遷移金属は、Ｆｅ、Ｎｉ、Ｃｏ、特に、基：
【０３４８】
【化７１】
2007508275.tif 000062
【０３４９】
中のような、Ｆｅである。
【０３５０】
Ｒ′1は、最も好ましくは、Ｈ又はＣ1〜Ｃ12アルキルのようなアルキルである。
【０３５１】
Ｒ′3は、好ましくは、水素；Ｃ1〜Ｃ20アルキル；Ｃ2〜Ｃ18アルケニル；Ｃ6〜Ｃ14アリール；Ｃ4〜Ｃ12シクロアルキル；Ｃ7〜Ｃ13アラルキル；Ｃ7〜Ｃ13アルキルアリール；ＯＨ；ＮＨ2；ＯＲ4；ＮＨＲ4；ＮＲ4Ｒ′4；−Ｎ＝Ｃ（Ｒ′4）Ｒ4；−Ｎ＝ＣＨ−Ｒ4；フェニル、Ｍｅｃ、−ＣＯ−Ｍｅｃ、ビニルフェニル、ＯＨ、＝Ｏ、Ｃ1〜Ｃ18アルコキシ、Ｃ5〜Ｃ12シクロアルコキシ、Ｃ3〜Ｃ18アルケニルオキシ、Ｃ1〜Ｃ18アルキルチオ、フェニルチオ、−Ｓ−Ｍｅｃ、Ｃ1〜Ｃ18アルキルで置換されているフェニルチオ、フェニル−Ｃ1〜Ｃ4−アルキルチオ、ハロゲン、−ＣＯＯＨ、ＣＯＯＲ4、−Ｏ−ＣＯ−Ｒ5、−Ｏ−ＣＯ−Ｏ−Ｒ6、−ＣＯ−ＮＨ2、−ＣＯ−ＮＨＲ7、−ＣＯ−Ｎ（Ｒ7）（Ｒ8）、ＣＮ、ＮＨ2、ＮＨＲ7、−Ｎ（Ｒ7）（Ｒ8）、−ＮＨ−ＣＯ−Ｒ5、フェノキシ、−Ｏ−Ｍｅｃ、Ｃ1〜Ｃ18アルキルで置換されているフェノキシ、フェニル−Ｃ1〜Ｃ4アルコキシ、Ｃ6〜Ｃ15ビシクロアルコキシ、Ｃ6〜Ｃ15ビシクロアルキル−アルコキシ、Ｃ6〜Ｃ15ビシクロアルケニル−アルコキシもしくはＣ6〜Ｃ15トリシクロアルコキシで置換されているか、及び／又はＣＯ−、−ＣＯＯ−、−ＯＣＯＯ−、−Ｓ−、−ＳＯ−、−ＳＯ2−、−Ｏ−、−ＮＲ7−、−ＳｉＲ56Ｒ57−、−ＰＯＲ58−、−ＣＲ54＝ＣＲ55で中断されているＣ1〜Ｃ18アルキルであり；Ｒ′3は、最も好ましくは、Ｈ；ＯＨ；ＮＨ2；ＯＲ4；ＮＨＲ4；Ｃ1〜Ｃ1２アルキル；Ｍｅｃ、ＣＯＯＨ、ＣＯＯＲ4で置換されているＣ1〜Ｃ1２アルキル；又はＯＨ、Ｏ−Ｍｅｃ、ＯＣＯＲ5で置換されているＣ2〜Ｃ12アルキルである。
【０３５２】
Ｒ4は、最も好ましくは、Ｃ1〜Ｃ12アルキル又はＣ2〜Ｃ12ヒドロキシアルキルである。
【０３５３】
Ｒ5は、最も好ましくは、Ｃ1〜Ｃ12アルキル、フェニル又はＭｅｃである。
【０３５４】
Ｒ41は、最も好ましくは、水素である。
【０３５５】
Ｒ44は、最も好ましくは、水素、アルキル又はハロゲン、例えば、Ｆ、Ｃｌ、もしくは特にＢｒである。好ましいものは、同一の化合物内又は異なる化合物中のいずれかで、Ｒ44がＣｌ及びＢｒの混合物である化合物である。
【０３５６】
式Ｘの最も好ましい化合物は、Ａ及びＡ′の双方が式ＩＶであるものである。
【０３５７】
Ｒ′2が水素であり、Ｒ′3が水素以外の先の定義を包含するものであり、他の全ての記号が式Ｘについて先に定義されたとおりである、式Ｘのいくつかの新規な化合物は、本発明のもう一つの好ましい目的である。
【０３５８】
式Ｘの更なる好ましいものは、式Ｉ又は式Ｉ′について更に上記されたとおりである。
【０３５９】
上記式Ｘの化合物は、また、フルカラーのディスプレイに適切なエレクトロルミネセンス装置の製造に有用である（例えば、ＥＰ−Ａ−１０１３７４０中に記載のエレクトロルミネセンス材料、例えば、その式Ｃ１の化合物の使用を参照）。したがって、本発明は、更に、アノード、カソード及びその間に挟みこまれた１又は複数の有機化合物層を含むエレクトロルミネセンス装置に関し、その有機化合物層は、１以上の式Ｘの化合物を含有する有機化合物を含む。
【０３６０】
本式Ｘの有用な化合物の一般例としては、
【０３６１】
【化７２】
2007508275.tif 000063
【０３６２】
ならびに、構造：
【０３６３】
【化７３】
2007508275.tif 000064
【０３６４】
で示される化合物及び上記式Ｘにしたがうそれらの誘導体が挙げられる。
【０３６５】
光学情報記憶用の記録染料としての本式Ｘの化合物を用いる機能及び方法は、本分野で公知の方法、例えばＪＰ−Ａ−２００２−１６０４５２，特に段落［００１１］〜［００１６］及び［０１１０］〜［０１４０］ならびに対応する図に記載の方法に従うことができる。光学情報記憶材料は、最も好ましくは、例えばBlue Ray（登録商標）又はＨＤ−ＤＶＤ Blu Laser（登録商標））標準に従う記録可能ディスク（Blu Ray Disc、ＤＶ−Ｒ、ＣＤ−Ｒ：７８０nm、ＤＶＤ−Ｒ：６５０nm）であり、好ましくは、アクリル樹脂、スチレン樹脂、エポキシ樹脂、特にポリカーボネート等のポリマー材料を含む層状構造である。式Ｘの化合物を好ましくは３０〜１００重量％で含む記録層の厚さは、通常、１〜１０００nm、特に１〜３００nmである。
【０３６６】
本発明に係る光学記録材料は、固体アモルファス記録層の優れたスペクトル特性を示す。吸収帯は狭くて強く、長波長側で特に高度の鋭さを有する。書き込み及び読み取り波長の領域における層の反射性は、非記録状態において高い。
【０３６７】
それらの優れた層特性の故に、高度の感度、高レベルの再現性、及び幾何的に非常に正確なピット境界を有する迅速な光学記録が可能であり、屈折率及び反射率は実質的に変性され、高レベルのコントラストをもたらす。ピット長及びギャップ距離（「ジッター」）の変化は非常に小さい。これは、相対的に小さいトラック分離（「ピッチ」）での比較的薄い記録チャンネルの結果として、高記憶密度が可能となる。更に、記録データは、驚くほどに低いエラー率で再生され、エラー補正は、ほんの少しの記憶スペースのみを必要とする結果となる。
【０３６８】
優れた溶解性の結果、非極性溶媒中においても、例えば保存中に生じる面倒な析出を伴うことなく、高濃度の溶液を使用することも可能であるので、スピンコーティング中の問題点は殆ど解消される。
【０３６９】
記録及び再生は、同一の波長で行うことができる。したがって、有利には、３５０nm〜５００nm、特に４８０nmまで、好ましくは３７０〜４５０nmの単一レーザー源で、単一レンズが有利には使用される。波長は、特に好ましくは、３７０〜３９０nm、特に約３８０nmのＵＶ領域、又は特に、３９０〜４３０nm、特に、約４０５±５nmの可視領域のマージンである。高開口数を有するレンズでのコンパクトな青色又は紫色レーザーダイオード（例えば、日亜ＧａＮ４０５nm）の範囲において、記録層あたり約２０〜２５Gbまでが１２０mmディスク上で達成することができる程に、ピットは小さく、またトラックは狭いことが可能である。３８０nmで、インジウムドープＵＶ−ＶＣＳＥＬ（垂直穴表面発光レーザー、Vertical-Cavity Surface-Emitting Laser）を使用することが可能であり、そのようなレーザー源は、既にプロトタイプとして存在する（Jung Hanら、MRS Internet J. Nitride Semicond. Res. 5S1, W6.2 (2000)を参照）。更に、より高い波長のレーザー源、例えば波長７００〜１０００nmのレーザー源の第二高調波の変換により、３５０〜５００nmの波長を作り出すことも知られている。
【０３７０】
したがって、本発明は、また、本発明に係る光学記録媒体上に、３５０〜５００nmの波長でデータを記録又は再生することを含む、記録又は再生方法に関する。
【０３７１】
記録媒体は、公知の記録媒体の構造に基づくものであり、例えば透明な基材；少なくとも１種の式（Ｘ）の化合物を含む記録層；反射層；及び被覆層から構築され、書き込み及び読み出しは基材を通して行われてもよい。
【０３７２】
適切な基材として、例えば、ガラス、無機物、セラミック及び熱硬化性又は熱可塑性プラスチックが挙げられる。好ましい支持体は、ガラス及びホモポリマー又はコポリマーのプラスチックである。適切なプラスチックとしては、例えば、熱可塑性ポリカーボネート、ポリアミド、ポリエステル、ポリアクリレート及びポリメタクリレート、ポリウレタン、ポリオレフィン、ポリ塩化ビニル、ポリフッ化ビニリデン、ポリイミド、熱硬化性ポリエステル及びエポキシ樹脂が挙げられる。特に好ましいものは、ポリカーボネート基材であり、それは、例えば、射出成形により製造することができる。基材は純粋な形態であってもよく、あるいは慣用の添加剤、記録層の光安定化として例えば、ＪＰ−Ａ−０４／１６７２３９で提案されているような、例えばＵＶ吸収剤又は色素をも含んでいてもよい。後者の場合、支持基材に添加される染料は、書き込み波長（レーザーの発光波長）の範囲において、全く吸収を示さないか、最大でも少量しか吸収を示さない（好ましくは記録層上に集中されるレーザー光の最大で約２０％までの吸収しか示さない）ことが有利である。
【０３７３】
有利には、基材が３５０〜５００nmの範囲の少なくとも一部にわたって透明である場合には、例えば、その上に投射された書き込み又は読み出し波長の光の少なくとも８０％まで透過する。基材は、有利には、１０μm〜２mm、特に１００〜１２００μm、とりわけ６００〜１１００μmの厚さを有しており、好ましくはコーティング側にらせん状のガイド溝（トラック）を、１０〜２００nm、好ましくは８０〜１５０nmの溝深さで、１００〜４００nm、好ましくは１５０〜２５０nmの溝幅で、及び２００〜６００nm、好ましくは３５０〜４５０nmの２回転の間のスペースを有する。種々の断面形状を有する溝が知られており、例えば、長方形、台形状又はＶ型である。公知のＣＤ−Ｒ及びＤＶＤ−Ｒ媒体と同様に、ガイド溝は、更に、小さな周期的な又は準周期的な側方偏移（「揺らぎ（wobble）」）をうけることができ、回転の速度の同期化及び読み出しヘッドの絶対的な位置決め（「ピックアップ」）を可能にする。同じ機能は、偏移に代わって、又は加えて、隣接する溝の間のマーキング（「プレピット」）により、遂行することができる。
【０３７４】
記録装置は、例えば、溶液をスピンコーティングすることにより適用され、その意図は、できる限りアモルファスな層を、表面（「ランド」）での厚さが有利には０〜４０nm、特に１〜２０nm、とりわけ２〜１０nmであり、溝での厚さが、溝の幾何学的形状にもよるが、有利には、２０〜１５０nm、特に５０〜１２０nm、とりわけ６〜１００nmである。
【０３７５】
適切な反射層用の反射材料は、記録及び再生に使用されるレーザー放射を直ちに反射する金属、例えば、化学元素の周期表の３族、４族及び５族の主族と亜族の金属である。以下：Ａｌ、Ｉｎ、Ｓｎ、Ｐｂ、Ｓｂ、Ｂｉ、Ｃｕ、Ａｇ、Ａｕ、Ｚｎ、Ｃｄ、Ｈｇ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｆｅ、Ｃｏ、Ｎｉ、Ｒｕ、Ｒｈ、Ｐｄ、Ｏｓ、Ｉｒ、Ｐｔ及びランタニド金属Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ及びＬｕ、ならびにそれらの合金が特に適切である。高レベルの反射率及び製造の容易さから、好ましいものは、特に、アルミニウム、銀、金又はそれらの合金の反射層であり、経済的かつ環境的な理由から、好ましいものは、とりわけアルミニウムである。反射層は、有利には、５〜２００nm、特に１０〜１００nm、とりわけ４０〜６０nmの厚さを有するが、より厚い反射層、例えば１μm厚又はそれ以上のものも可能である。
【０３７６】
被覆層に適切な材料は、主にプラスチックであり、それは、反射層に直接又は接着促進剤を用いて、薄層で適用される。有利には、依然として変性、例えば書き込みを受けることができる、良好な表面特性を有する機械的に、そして熱的に安定なプラスチックが選択される。プラスチックは、熱硬化性又は熱可塑性のいずれであることもできる。直接的に適用された被覆層としては、（例えばＵＶ放射を用いて）放射硬化されるコーティングが好ましく、製造するのに、特に簡単で経済的である。非常に多数の放射線硬化性材料が公知である。放射線硬化性モノマー及びオリゴマーの例として、ジオール、トリオール及びテトラオールのアクリレート及びメタクリレート、芳香族テトラカルボン酸及びアミノ基の少なくとも二つのオルト位にＣ1〜Ｃ4アルキル基を有する芳香族ジアミンのポリイミドならびにジアルキルマレインイミジル基、例えばジメチルマレインイミジル基を有するオリゴマーが挙げられる。接着促進剤を用いて適用される被覆層としては、基材層に使用されるのと同じ材料、特にポリカーボネートが好ましく使用される。使用される接着促進剤は同様に、好ましくは、放射線硬化性モノマー及びオリゴマーである。接着促進剤を用いて適用される被覆層の代わりに、記録層及び反射層を含む第二の基材を用いることができ、その結果、記録媒体は両面で再生できる。接着促進剤を用いて直接的に、又は中間層を介して、反射側に二つの部分が互いに結合した対称構造が好ましい。
【０３７７】
その構造形態において、硬化が、適切であれば、例えばＵＶ放射を用いて行われる場合を除いて、被覆層又は被覆材料の光学特性自体は、本質的に関与しない。被覆層の主な機能は、記録媒体の全体として機械強度及び、必要に応じて、薄い反射層の機械強度を確保することである。記録媒体が十分に安定である場合、例えば、厚い反射層が存在する場合、完全に被覆層なしで済ませることさえ可能である。被覆層の厚さは、記録媒体全体の厚さに依存し、好ましくは、最高で約２mmであるべきである。被覆層は、好ましくは、１０μm〜１mmの厚さである。
【０３７８】
本発明に係る記録媒体はまた、付加的な層、例えば干渉層又はバリヤー層を有していてもよい。記録媒体が、複数（例えば２〜１０）の記録層で構築されていることも可能である。構造及びそのような材料の使用は当業者に公知である。適切な場合には、記録層と反射層の間に、及び／又は記録層と基材の間に配置され、かつＥＰ−Ａ−０３５３３９３に記載のような、例えばＴｉＯ2、Ｓｉ3Ｎ4、ＺｎＳ又はシリコーン樹脂の誘電材料からなる干渉層が好ましい。
【０３７９】
本発明に係る記録媒体は、それ自体公知の方法に従って製造することができ、用いられる材料及びそれらの操作モードに依存して、種々のコーティング方法を、使用することができる。
【０３８０】
適切なコーティング方法として、例えば、浸漬、流し込み、はけ塗り、ナイフコーティング、及びスピン流し込み、ならびに高真空で行われる蒸着方法が挙げられる。例えば、流し込み方法が使用される場合には、有機溶媒の溶液が一般に使用される。溶媒が使用される場合には、使用される支持体がそれらの溶媒に感受性ではないことが確保される必要がある。適切なコーティング方法及び溶媒は、例えば、ＥＯ−Ａ−０４０１７９１に記載されている。
【０３８１】
記録層は、好ましくは、染料溶液をスピンコーティングすることにより適用され、特に適切であることが判明した溶媒は、アルコール類、例えば、２−メトキシエタノール、イソプロパノール又はｎ−ブタノール、ヒドロキシケトン、例えば、ジアセトンアルコール又は３−ヒドロキシ−３−メチル−２−ブタノン、ヒドロキシエステル、例えば、乳酸メチルエステル又はイソ酪酸メチルエステル、又は好ましくはフッ素化アルコール、例えば、２，２，２−トリフルオロエタノールもしくは２，２，３，３−テトラフルオロ−１−プロパノール、及びそれらの混合物である。更なる適切な溶媒は、例えば、ＥＰ−Ａ−０４８３３８７に記載されている。
【０３８２】
金属反射層は、好ましくは、アトミゼーション（スパッタリング）又は真空での蒸着により適用される。それらの手法は公知であり、専門書（例えば、J. L. Vossen and W. Kern, "The Film Processes", Academic Press, 1978）に記載されている。その方法は、有利には、連続的に行うことができ、金属反射層の良好な反射性と高レベルの接着が達成される。
【０３８３】
記録は、記録層の表面にわたって、一定速度又は変動速度で導かれる、変調され焦点を合わせたレーザービームを用いて、固定長又は変動長のピット（マーク）を書き込むことにより、公知の方法に従って行われる。情報は、例えば、"CD-Player und R-DAT Recorder" (Claus Biaesch-Wiepke, Vogel Buchverlag, Wuzburg 1992)に記載のように、レーザー放射を用いて、反射の変動を自記記録することにより、それ自体公知の方法に従って読み出される。その要件は、当業者に公知である。
【０３８４】
本発明に係る情報含有媒体は、特に、ＷＯＲＭ型の光学情報材料である。それは、例えば、コンピューターの中でＣＤ−Ｒ（compact disc - recordable、記録可能なコンパクトディスク）又はＤＶＤ−Ｒ（digital video disc - recordable、記録可能なデジタルビデオディスク）と同様に使用することができ、また、身分証明カード及び保安カード用の記憶材料、あるいは回折光学素子、例えばホログラムの作成用の記憶材料として使用することができる。
【０３８５】
しかしながら、ＣＤ−Ｒ又はＤＶＤ−Ｒと比較して、この構造は非常により薄い基材を原料として、その結果、製造手順は、かなり手の込んだものである。高い記憶密度及び対応して小さなピットを有する記録媒体を製造するために、正確な焦点合わせが必要であることがわかった。
【０３８６】
層の順序が、基材、反射層、記録層及び被覆層である、反対の層構造が、したがって好ましい。記録層は、反射層と被覆層の間に位置する。記録及び再生は、したがって、基材を通してではなく、被覆層を通して行われる。上記構造に対して、被覆層と基材の各々の役割、特に幾何形状及び光学特性は、逆である。いくつかの対応するデザイン配置が、青色ＧａＮレーザーダイオードに関連するデジタルビデオ記録について、Proceedings SPIE-Int. Soc. Opt. Eng. 1999, 3864に記載されている。
【０３８７】
反対の層構造は、記録物質について、実質的により高い要求をもたらすことが見出され、それらの要求は、本発明に従って使用される化合物により、驚くほどよく満たされた。したがって、固体記録層への明らかな変化なしに、摩擦、光酸化、指紋、湿度、及び他の環境的な影響から記録層が適切に保護される、薄い被覆層をそこに適用することが可能である。
【０３８８】
記録層は、好ましくは、主成分として式Ｘの化合物又はそのような化合物の混合物を、例えば少なくとも２０重量％、特に少なくとも５０重量％、とりわけ少なくとも８０重量％含む。更なる慣用の成分、例えば、他の発色団（例えば、３００〜１０００nmに吸収極大を有するもの）、安定剤、フリーラジカル捕集剤（例えば、1Ｏ2に対する）、もしくルミネッセンス消光剤、融点降下剤、分解促進剤、又は光学記録媒体について既に記載されている任意の他の添加剤が可能である。
【０３８９】
記録層が更に発色団を含む場合、そのような発色団は、原則として、記録中にレーザー放射により分解又は変性されることができるか、あるいはレーザー放射に不活性である、任意の染料であることができる。更なる発色団がレーザー放射により分解又は変性される場合、これは、レーザー放射の吸収により直接生起することができ、あるいは、例えば熱的に、本発明に係る式Ｘの化合物の分解により間接的に誘起されることができる。
【０３９０】
更なる発色団又は着色された安定剤は、記録層の光学特性に影響を与えうるであろうことが理解されよう。したがって、更なる発色団又は着色された安定剤を使用することが好ましく、その光学特性は、式Ｘの化合物のものとできる限り一致するか、又はできる限り異なり、あるいは更なる発色団の量は少なく保たれる。
【０３９１】
それらの例は、式Ｘの色素に浅色性であるＵＶ吸収剤であるか、あるいは式Ｘの色素に深色性であり、例えばＮＩＲ又はＩＲ域にある吸収極大を有する着色された安定剤である。他の色素は、また、カラーコード同定、カラーマスキング（「ダイヤモンド色素」）、又は記録層の美観を向上させる目的で、添加することができる。
【０３９２】
式Ｘの化合物の光学特性とできる限り一致する光学特性を有する、更なる発色団を使用する場合、好ましくは、これは最も長波長吸収側の範囲での場合である。好ましくは、更なる発色団及び式Ｘの化合物の反転点（invertion point）の波長は、最大４０nm、特に最大２０nm離れている。更なる発色団と式Ｘの化合物がレーザー放射に関して同様の挙動を示す場合に、更なる発色団として、その作用が式Ｘの化合物により相乗的に向上又は高められる、公知の記録組成物を使用することが可能である。
【０３９３】
式Ｘの化合物の光学特性とできる限り異なる光学特性を有する、更なる発色団又は着色された安定剤が使用される場合、それらは、有利には、式Ｘの色素に対して浅色的に又は深色的にシフトする吸収極大を有する。その場合、吸収極大は、好ましくは、少なくとも５０nm、特に少なくとも１００nm離れている。
【０３９４】
式Ｘの化合物の光学特性を変性するために他の色素を添加する場合、その量は、達成されるべき光学特性に依存する。当業者は、所望の結果が得られるまで、追加の色素と式Ｘの化合物との比率を変化させることに殆ど困難を覚えないであろう。
【０３９５】
発色団又は着色された安定剤が他の目的で使用される場合、その量は、好ましくは、３５０〜４５０nmの範囲での記録層の全吸収に対するそれらの寄与が最大２０％、好ましくは最大１０％であるように、少量であるべきである。そのような場合、追加の色素又は安定剤の量は、有利には、記録層に対して、最大５０重量％、好ましくは最大１０重量％である。
【０３９６】
しかしながら、特に好ましくは、着色された安定剤でない限り、追加の発色団を添加しない。
【０３９７】
式Ｘの化合物に加えて、記録層に使用できる更なる発色団は、例えば、シアニン及びシアニン金属錯体（ＵＳ５９５８６５０）、スチリル化合物（ＵＳ６１０３３３１）、オキソノール色素（ＥＰ−Ａ−８３３３１４）、アゾ色素及びアゾ金属錯体（ＪＰ−Ａ−１１／０２８８６５）、フタロシアニン（ＥＰ−Ａ−２３２４２７、ＥＰ−Ａ−３３７２０９、ＥＰ−Ａ−３７３６４３、ＥＰ−Ａ−４６３５５０、ＥＰ−Ａ−４９２５０８、ＥＰ−Ａ−５０９４２３、ＥＰ−Ａ−５１１５９０、ＥＰ−Ａ−５１３３７０、ＥＰ−Ａ−５１４７９９、ＥＰ−Ａ−５１８２１３、ＥＰ−Ａ−５１９４１９、ＥＰ−Ａ−５１９４２３、ＥＰ−Ａ−５７５８１６、ＥＰ−Ａ−６００４２７、ＥＰ−Ａ−６７６７５１、ＥＰ−Ａ−７１２９０４、ＷＯ９８／１４５２０、ＷＯ００／０９５２２、ＷＯ０２／０８３７９６）、ポルフィリン、ジピロメタン色素及びそれらの金属キレート化合物（ＥＰ−Ａ−８２２５４４、ＥＰ−Ａ−９０３７３３）、キサンテン色素及びそれらの金属錯体塩（ＵＳ５８５１６２１）又は二次酸化合物（ＥＰ−Ａ−５６８８７７）、また、オキサジン、ジオキサジン、ジアザスチリル、ホルマザン、アントラキノン又はフェノチアジン、あるいは他のポルフィラジン（ＥＰ−Ａ−８２２５４６、ＵＳ５９９８０９３、ＪＰ−Ａ−２００１／２７７７２３）である。このリストは、決して網羅的なものではなく、当業者は、更なる公知の色素、例えば、刊行物ＷＯ０２／０８２４３８又は出願番号ＰＣＴ／ＥＰ０２／１２４２５又はＰＣＴ／ＥＰ０３／００４８４に記載のものを含むものとして解釈するであろう。
【０３９８】
記録層が更なる発色団を含む場合、それらの発色団の量は、好ましくは少量に保たれるべきであるので、全体として、固体層の吸収の最長波長側の反転点の波長での吸収が、同じ波長で、全体として固体層中の式Ｘの純粋な化合物の吸収の、ごく少量の、有利には１／３未満、特に１／５未満、とりわけ１／１０未満である。吸収極大は、好ましくは４２５nmより高く、特に５００nmより高い。
【０３９９】
安定剤又はルミネッセンス消光剤は、例えば、Ｎ−もしくはＳ−含有エノレート、フェノレート、ビスフェノレート、チオレート又はビスチオレートの金属錯体、あるいはアゾ、アゾメチン又はホルマザン色素のもの、例えば、Igalan Bordeaux EL（登録商標、Ciba Specialty Chemicals Inc.）；Cibafast N（登録商標、Ciba Specialty Chemicals Inc.）又は類似の化合物、ヒンダードフェノール及びそれらの誘導体（場合により、また対イオンＸとして）、例えば、Cibafast AO（登録商標）、ｏ−ヒドロキシ−フェニル−トリアゾールもしくは−トリアジン又は他のＵＶ吸収剤、例えばCibafast W（登録商標）又はCibafast P（登録商標）又はヒンダードアミン（ＴＥＭＰＯ又はＨＡＬＳ、同じく、ニトロキシド又はＮＯＲ−ＨＡＬＳ、場合により、同じく、対イオンＸとして）、ならびにまた、カチオンとして、ジインモニウム、Paraquat（商標）又はOrthoquat（商標）塩、例えばKayasorb IRG 022（登録商標）又はKayasorb IRG 040（登録商標）である。Irgalan（登録商標）及びCibafast（登録商標）ブランドは、Ciba Specialty Chemicals Inc.製であり、Kayasorb（登録商標）ブランドは、日本化薬株式会社製である。
【０４００】
このタイプの多くの構造が公知であり、それらのいくつかはまた、例えば、ＵＳ５２１９７０７、ＪＰ−Ａ−０６／１９９０４５、ＪＰ−Ａ−０７／７６１６９又はＪＰ−Ａ−０７／２６２６０４からの、光学記録媒体に関連する。それらはまた、例えば、ＵＳ−５８５１６２１又はＵＳ６２２８９１１に開示のカチオンとの金属錯体の塩であることができる。
【０４０１】
同じく適切なものは、中性金属錯体、例えば、刊行物ＷＯ０２／０８２４３８、あるいはＰＣＴ／ＥＰ０２／１２４２５又はＰＣＴ／ＥＰ０３／００４８４に記載のものであり、これらは本明細書中に特に、組み込まれる。
【０４０２】
言及することができる、そのような金属錯体添加剤の特定例は、例えば、式：
【０４０３】
【化７４】
2007508275.tif 000065
【０４０４】
で示される化合物により例示される、銅錯体である。
【０４０５】
例えば、式：
【０４０６】
【化７５】
2007508275.tif 000066
【０４０７】
で示される化合物により例示される、ニッケルビスフェノレートが同様に特に挙げられる。
【０４０８】
当業者は、どの濃度のどの添加剤がどの用途に特によく適しているかを、他の光学情報媒体から知るであろうし、あるいは容易に認識するであろう。添加剤の適切な濃度は、例えば、式Ｘの記録剤に対して、０．００１〜１０００重量％、好ましくは１〜５０重量％である。
【０４０９】
本発明は、更に４５０nm未満の波長のレーザー放射を用いて、記録層にデジタル情報を書き込み又は読み出しする方法であって、記録層が、式Ｘの化合物を含むことを特徴とする方法、ならびに、４５０nm未満の波長のレーザー放射を用いる光学情報記憶用の記録染料としての、式Ｘの化合物の使用に関する。
【０４１０】
調製例
一般注：すべての反応は、窒素下又はアルゴン下で実施された。特記のない限り、全ての反応混合物は撹拌され、百分率は重量により示し、また室温とは２０〜２５℃の範囲の温度を意味し、M.p.とは融点又は融解範囲を意味する。特記のない限り、化合物番号は調製例の番号と同一である。
【０４１１】
実施例１：エダクトの調製
【０４１２】
【化７６】
2007508275.tif 000067
【０４１３】
ＴＨＦ（テトラヒドロフラン）４０ml中のマグネシウム９．７２ｇ（０．４００mol）の懸濁液に、ＴＨＦ１４０ml中の４−ブロモ−フルオロベンゼン７０．０ｇ（０．４００mol）の溶液を滴下した。添加の速度は、反応混合物の還流の程度によりコントロールした。反応混合物を、４−ブロモ−フルオロベンゼンを加えた後、１時間撹拌した。この溶液に、ＴＨＦ１２０ml中の塩化シアヌル１８．４ｇ（０．１００mol）の溶液を０〜５℃で加えた。反応混合物を、塩化シアヌルを加えた後、１時間撹拌した。反応混合物を氷で加水分解した。水相をジクロロメタンで抽出した。有機相をＭｇＳＯ４で乾燥させた。溶媒を減圧下で除去した。生成物を精製しないで次の反応工程（実施例２を参照）に使用した。
融点：１７７〜１８０℃
【０４１４】
実施例２：エダクトの調製
【０４１５】
【化７７】
2007508275.tif 000068
【０４１６】
２，４−ビス−（４−フルオロフェニル）−６−クロロ−トリアジン（実施例１の生成物）１５．２ｇ（０．０５mol）、ｏ−ジクロロベンゼン５０mL、スルホラン５mL及び塩化アルミニウム８．１８ｇ（０．０６mol）の混合物に、レゾルシノール６．６１ｇ（０．０６mol）を８０℃で加えた。反応混合物を１３０℃で１時間撹拌した。反応混合物を２０％ＨＣｌで加水分解した。ｏ−ジクロロベンゼンを留去した。生成物（トリアジン１）を濾取し、精製しないで次の反応工程に使用した。分解点：３４０〜３４４℃
【０４１７】
実施例３：エダクトの調製
【０４１８】
【化７８】
2007508275.tif 000069
【０４１９】
ＴＨＦ（テトラヒドロフラン）１０mL中のマグネシウム５．５６ｇ（０．２２９mol）の懸濁液に、ＴＨＦ１００mL中の４−ブロモ−フルオロベンゼン４０．０ｇ（０．２２９mol）の溶液を滴下した。添加の速度は、反応混合物の還流の程度によりコントロールした。反応混合物を、４−ブロモ−フルオロベンゼンを加えた後、１時間撹拌した。
この溶液を、ＴＨＦ４５０mL中の塩化シアヌル４２．２ｇ（０．２２９mol）の溶液に０℃で加えた。反応混合物を、塩化シアヌルを加えた後、１時間撹拌した。反応混合物を、氷と２０％ＨＣｌとの混合物で加水分解した。水相をジクロロメタンで抽出した。有機相をＭｇＳＯ４で乾燥させた。溶媒を減圧下で除去した。生成物を精製しないで次の反応工程（実施例４を参照）に使用した。融点：１１２〜１１５℃
【０４２０】
実施例４：エダクトの調製
【０４２１】
【化７９】
2007508275.tif 000070
【０４２２】
２−（４−フルオロフェニル）−４，６−ジクロロ−１，３，５−トリアジン１２１ｇ（０．４９６mol）、ｏ−ジクロロベンゼン３５０mL、スルホラン６５．５mL及び塩化アルミニウム１４５ｇ（１．０９mol）の混合物に、レゾルシノール１２０ｇ（１．０９mol）を８０℃で加えた。反応混合物を１１０℃で３時間撹拌した。反応混合物を２０％ＨＣｌで加水分解した。ｏ−ジクロロベンゼンを留去した。生成物（トリアジン２）を濾取し、精製しないで次の反応工程に使用した。
融点：２９０℃
【０４２３】
実施例５
【０４２４】
【化８０】
2007508275.tif 000071
【０４２５】
上記２−（４−フルオロフェニル）−４，６−レゾルシニル−トリアジン（トリアジン２；実施例４の生成物）５．００ｇ（０．０１２８mol）を、ＤＭＳＯ（ジメチル−スルホキシド）８０mLに溶解し、ピロリジン１．８２ｇ（０．０２５６mol）を加えた。反応混合物を１１０℃で２０時間撹拌した。反応混合物を２５℃に冷却し、次に水５００mlで希釈した。水相をジクロロメタンで抽出した。有機相をＭｇＳＯ４で乾燥させた。溶媒を減圧下で除去した。生成物（トリアジン４）を、精製しないで次の反応工程に使用した。分解点：＞２５０℃
【０４２６】
実施例６
【０４２７】
【化８１】
2007508275.tif 000072
【０４２８】
上記２，４−ビス−（４−フルオロフェニル）−６−レゾルシニル−トリアジン（トリアジン１；実施例２の生成物）５．００ｇ（０．０３３mol）を、ＤＭＳＯ（ジメチル−スルホキシド）８０mLに溶解し、ピロリジン３．７７ｇ（０．０５３０mol）を加えた。反応混合物を１００℃で２０時間撹拌した。反応混合物を２５℃に冷却し、次に水５００mlで希釈した。水相をジクロロメタン及びＴＨＦ（テトラヒドロフラン）で抽出した。有機相をＭｇＳＯ４で乾燥させた。溶媒を減圧下で除去した。生成物（トリアジン３）を、精製しないで次の反応工程に使用した。分解点：＞２５０℃
【０４２９】
実施例７：実施例６の化合物の更なる誘導体化
【０４３０】
【化８２】
2007508275.tif 000073
【０４３１】
トリアジン３の６．４５ｇ（０．０１３５mol）を、ＤＭＦ（ジメチルホルムアミド）８０mlに溶解した。この溶液に、Ｋ２ＣＯ３  ２．０４ｇ（０．０１４８mol）及び２−ブロム−プロピオン酸−エチルエステル２．６８ｇ（０．０１４８mol）を加えた。反応混合物を９０℃に２時間加熱した。反応混合物を２５℃に冷却し、次に水で希釈した。水相をジクロロメタンで抽出した。有機相をＭｇＳＯ４で乾燥させた。溶媒を減圧下で除去した。トルエン／酢酸エチル  ３９／１を用いるシリカゲルのクロマトグラフィーに付して、目的生成物を得た。融点：２１７〜２１８℃
【０４３２】
実施例８：実施例６の化合物の更なる誘導体化
【０４３３】
【化８３】
2007508275.tif 000074
【０４３４】
キシレン５０mL中のトリアジン３の５．００ｇ（０．０１０４mol）の懸濁液に、ブチル−２，３−エポキシプロピルエーテル１．４９ｇ（０．０１１５mol）及びエチル−トリフェニル−ホスホニウム−ブロミド０．９９ｇ（０．００２２９mol）を加えた。反応混合物を７日間還流した。９６時間、１１９時間、１２４時間、１４３時間、１５２時間及び１６７時間の後、追加のトリフェニル−ホスホニウム−ブロミド０．１５ｇを加えた。反応混合物を濾過し、溶媒を留去した。トルエン／酢酸エチル  １９／１、次に１８／２を用いるシリカゲルのクロマトグラフィーに付して、目的生成物を得た。
融点：１７９．０〜１８１．０℃
【０４３５】
実施例９
【０４３６】
【化８４】
2007508275.tif 000075
【０４３７】
トリアジン４の５．４５ｇ（０．０１２３mol）を、ジエチレン−グリコール−ジメチル−エーテル（ＤＩＧＬＹＭＥ）７０mlに溶解した。この溶液に、Ｋ２ＣＯ３  ３．７５ｇ（０．０２７１mol）及び２−ブロモ−プロピオン酸−エチルエステル４．９１ｇ（０．０２７１mol）を加えた。反応混合物を８０℃に１６時間加熱した。反応混合物を２５℃に冷却し、次に水及び１０％ＤＬ−酒石酸で希釈した。水相をジクロロメタンで抽出した。有機相をＭｇＳＯ４で乾燥させた。溶媒を減圧下で除去した。トルエン／酢酸エチル  ３９／１を用いるシリカゲルのクロマトグラフィーに付して、目的生成物を得た。
1H-NMR (300 MHz, CDCl3) δ: 13.79 (s, 1H); 8.40 (s 広帯域, 2 H); 8.19 (s 広帯域, 2 H); 6.57 (m, 4 H); 6.46 (d, J = 2.5 Hz, 2H); 4.84 (q, J = 7 Hz, 2 H); 4.26 (q, J = 7 Hz, 4H); 3.37 (m, 4H); 2.05 (m, 4H); 1.67 (d, J = 7 Hz, 6H); 1.29 (t, J= 7 Hz).
【０４３８】
実施例１０
【０４３９】
【化８５】
2007508275.tif 000076
【０４４０】
ＤＭＦ５０mL中のトリアジン１の１５．１ｇ（０．０４mol）の溶液に、炭酸カリウム８．２９ｇ（０．０６mol）及びヘキシル−ブロミド６．６０ｇ（０．０４mol）を加えた。反応混合物を１００℃で２時間撹拌した。反応混合物を２０％ＨＣｌで加水分解した。水相をジクロロメタンで抽出した。有機相をＭｇＳＯ４で乾燥させた。溶媒を減圧下で除去した。生成物を精製しないで次の反応工程に使用した。融点：１２２〜１２７℃
【０４４１】
実施例１１
【０４４２】
【化８６】
2007508275.tif 000077
【０４４３】
ＤＭＳＯ（ジメチル−スルホキシド）１５mL中のトリアジン５（実施例１０の生成物）の３．４６ｇ（０．００７５mol）の溶液に、モルホリン１３．１ｇ（０．１５mol）を加えた。反応混合物を９０℃で２４時間撹拌した。反応混合物を水で加水分解した。水相をジクロロメタンで抽出した。有機相をＭｇＳＯ４で乾燥させた。溶媒を減圧下で除去した。トルエン／酢酸エチル  １／１を用いるシリカゲルのクロマトグラフィーに付して、目的生成物を得た。
1H-NMR (300 MHz, CDCl3) δ: 13.92 (s, 1H); 8.56 (d, J = 9 Hz, 1 H); 8.48 (s 広帯域, 4 H); 6.95 (d, J = 9 Hz, 4 H); 6.56 (dd, J= 2.3 Hz, J= 9 Hz, 1H); 6.51 (d, J = 2.3 Hz, 1H); 4.02 (t; J = 6.5 Hz, 3 H); 3.87 (m, 8 H); 3.31 (m, 8 H); 1.80 (m, 2H); 1.46 (m, 2H); 1.36 (m, 4H); 0.92 (m, 3H).
【０４４４】
実施例１２
【０４４５】
【化８７】
2007508275.tif 000078
【０４４６】
ＤＭＳＯ（ジメチル−スルホキシド）２０mL中のトリアジン５（実施例１０の生成物）の４．６２ｇ（０．０１mol）の溶液に、エチレンジアミン１２．０ｇ（０．２００mol）を加えた。反応混合物を１１０℃で２４時間撹拌した。反応混合物を水で加水分解した。生成物を濾取し、水で洗浄した。
【０４４７】
実施例１３
【０４４８】
【化８８】
2007508275.tif 000079
【０４４９】
ＤＭＳＯ（ジメチル−スルホキシド）２０mL中のトリアジン５の９．２３ｇ（０．０２mol）の溶液に、エタノールアミン３０．０ｇ（０．４９２mol）を加えた。反応混合物を１１０℃で２４時間撹拌した。反応混合物を水で加水分解した。有機相をＭｇＳＯ４で乾燥させた。溶媒を減圧下で除去した。
1H-NMR (300 MHz, CDCl3) δ: 14.13 (s, 1H); 8.52 (d, J = 9 Hz, 1 H); 8.38 (s 広帯域, 4 H); 6.66 (d, J = 9 Hz, 4H); 6.54 (dd, J = 3 Hz, J= 9 Hz, 2 H); 6.46 (d, J = 2.5 Hz, 2H); 4.65 (m, 2H); 4.01 (t, J = 7 Hz, 2H); 3.85 (t, J = 5 Hz, 4H); 3.36 (q, J = 5 Hz, 4H); 1.81 (m, 2H); 1.48 (m, 2H); 1.36 (m, 4 H); 0.93 (m, 3H).
【０４５０】
実施例１４
【０４５１】
【化８９】
2007508275.tif 000080
【０４５２】
ＤＭＳＯ（ジメチル−スルホキシド）２０mL中のトリアジン５の９．２３ｇ（０．０２mol）の溶液に、２−（メチルアミノ）−エタノール３０．０ｇ（０．４００mol）を加えた。反応混合物を１１０℃で２４時間撹拌した。反応混合物を水で加水分解した。有機相をＭｇＳＯ４で乾燥させた。溶媒を減圧下で除去した。生成物を高温イソ−プロパノールで洗浄した。
融点：１９２．０〜１９３．０℃
【０４５３】
実施例１５
【０４５４】
【化９０】
2007508275.tif 000081
【０４５５】
トリアジン２の１５．０ｇ（０．０３８３mol）を、ジグリム（ジエチレン−グリコール−ジメチル−エーテル）７０mlに溶解した。この混合物に、Ｋ２ＣＯ３  １１．７ｇ（０．０８４３mol）及びｎ−ヘキシルブロミド１２．７ｇ（０．０７６７mol）を加えた。反応混合物を１１０℃に１３時間加熱した。反応混合物を２５℃に冷却し、次に水で希釈した。生成物を濾取し、水で洗浄した。生成物をｔ−ブチル−メチル−エーテル（ＴＢＭＥ）５０mLから結晶化させた。
融点：１４６〜１４７℃
【０４５６】
実施例１６
【０４５７】
【化９１】
2007508275.tif 000082
【０４５８】
ＤＭＳＯ（ジメチル−スルホキシド）３０mL中のトリアジン６の２．００ｇ（０．００３５７mol）の溶液に、ピロリジン０．５１０ｇ（０．００７１５mol）を加えた。反応混合物を１１０℃で２時間撹拌した。反応混合物を水及び炭酸水素ナトリウムで加水分解した。水相をジクロロメタンで抽出した。有機相をＭｇＳＯ４で乾燥させた。溶媒を減圧下で除去した。トルエン／ヘキサン  １／１を用いるシリカゲルのクロマトグラフィーに付して、目的生成物を得た。
融点：１５６〜１５８℃
【０４５９】
実施例１７
【０４６０】
【化９２】
2007508275.tif 000083
【０４６１】
ＤＭＳＯ（ジメチル−スルホキシド）２０mL中のトリアジン５の４．６２ｇ（０．０１mol）の溶液に、２−アミノ−アセトアルデヒド−ジメチルアセタール２１．０ｇ（０．２００mol）を加えた。反応混合物を１１０℃で２４時間撹拌した。反応混合物を水で加水分解した。水相をジクロロメタンで抽出した。有機相をＭｇＳＯ４で乾燥させた。溶媒を減圧下で除去した。トルエン／酢酸エチル  ５／１を用いるシリカゲルのクロマトグラフィーに付して、目的生成物を得た。融点：１４４〜１４５．５℃
【０４６２】
実施例１８
【０４６３】
【化９３】
2007508275.tif 000084
【０４６４】
ＤＭＦ（ジメチルホルムアミド）２５０mL中のトリアジン２の５０．０ｇ（０１２８mol）の溶液に、ｎ−ヘキシルブロミド６３．３ｇ（０．３８３mol）及びＫ２ＣＯ３  １０６ｇ（０７６７mol）を加えた。反応混合物を１２５℃で３時間撹拌した。固体塩を濾取し、濾液を水で希釈した。水相をジクロロメタンで抽出した。有機相をＭｇＳＯ４で乾燥させた。溶媒を減圧下で除去した。トルエン／ヘキサン  １／２、次にトルエン／ヘキサン  ２／３を用いるシリカゲルのクロマトグラフィーに付して、目的生成物６及び７を得た。
化合物６の融点：１４６〜１４７℃
化合物７の融点：６３．５〜６４．５℃
【０４６５】
実施例１９
【０４６６】
【化９４】
2007508275.tif 000085
【０４６７】
ＤＭＳＯ（ジメチル−スルホキシド）５０mL中の化合物７の５．００ｇ（０．００７７７mol）の溶液に、ピペリジン１．３２ｇ（０．０１５５mol）を加えた。反応混合物を１１０℃で４時間撹拌した。反応混合物を水及び炭酸水素ナトリウムで加水分解した。水相をジクロロメタンで抽出した。有機相をＭｇＳＯ４で乾燥させた。溶媒を減圧下で除去した。トルエンを用いるシリカゲルのクロマトグラフィーに付して、目的生成物を得た。融点：８２．０〜８４．０℃
【０４６８】
実施例２０
【０４６９】
【化９５】
2007508275.tif 000086
【０４７０】
２，４，６−トリス−（４−フルオロ−フェニル）−１，３，５−トリアジン（ＣＡＳ  Ｎｏ．１３０１５６−１０−４）１ｇ及び２−エチルヘキシルアミン３．６０ｇを、ジメチルスルホキシド（ＤＭＳＯ）１０mLに加えた。次に混合物を１１０℃で２４時間加熱した。次に反応混合物を水に注ぎ、酢酸エチルで抽出した。次に得られた樹脂状生成物を、トルエンを溶媒として用いるシリカゲルのカラムクロマトグラフィーにより精製した。橙色の油状物０．５３ｇを得た。ＮＭＲによる同定により、上記生成物及び対応するジ置換生成物（モノ−フルオロ：化合物２０ａ）の他に、微量のモノ置換（ビス−フルオロ）化合物を示した。
化合物２０：0.53g; 1H-NMR (CDCl3, 300MHz, (ppm)): 6H d 8.60; 6H d 6.73; 3H s(広帯域) 4.11; 6H d(広帯域) 3.16; 27H m 1.67-1.34; 9H t 0.97; 9H t 0.95.
化合物２０ａ： 0.78g; 1H-NMR (CDCl3, 300MHz, (ppm)): 2H dxd 8.76; 4H d 8.62; 2H dxd 7.21; 4H d 6.73; 2H s(広帯域) 4.15; 4H d(広帯域) 3.16; 18H m 1.66-1.34; 6H t 0.98; 6H t 0.95.
【０４７１】
実施例２１
【０４７２】
【化９６】
2007508275.tif 000087
【０４７３】
２，４，６−トリス−（４−フルオロ−フェニル）−１，３，５−トリアジン（ＣＡＳ  Ｎｏ．１３０１５６−１０−４）１ｇ及び２−アミノ−１−ブタノール２．４５ｇを、ジメチルスルホキシド１０mLに加え、次に窒素下、１３０℃で２４時間加熱した。次に反応混合物を水３００mLに注ぎ、濾過し、水で洗浄した。次に乾燥させた生成物を、１：１  トルエン−酢酸エチルの混合物を用いるシリカゲルのカラムクロマトグラフィーにより精製した。化合物２１の０．０５ｇを得た。
1H-NMR (CDCl3, 300MHz, (ppm)): 6H d 8.48; 6H d 6.67; 3H s (広帯域) 3.95; 3H d (広帯域) 3.72; 6H m 3.57-3.41; 3H s(広帯域) 1.78; 6H m 1.68-1.45; 6H t 0.95;
【０４７４】
実施例２２
【０４７５】
【化９７】
2007508275.tif 000088
【０４７６】
化合物２１の０．０７ｇを、フェロセンカルボン酸０．１２ｇ、ジシクロカルボジイミド０．１０ｇ及び４−ジメチルアミノピリジン０．０６ｇと共に、ジクロロメタン５mLに、窒素下、室温で加えた。混合物を７時間撹拌し、次に酢酸／水の混合物、及び水で洗浄した。有機溶媒を乾燥させ、蒸発させた。残渣を生成物を、トルエン／酢酸エチルの２：１の混合物を用いるシリカゲルのクロマトグラフィーにより精製した。化合物２２の０．１０ｇを得た。注入ＡＰＣＩ−ＭＳは、分子ピークを１２０６で示した。
【０４７７】
実施例２３
【０４７８】
【化９８】
2007508275.tif 000089
【０４７９】
化合物２の３０ｇを、ＤＭＦ１２０mLに加え、１００℃に加熱した。次に炭酸カリウム１４．３７ｇを加え、２−エチルヘキシルブロミド１９．５ｇを滴下した。反応混合物を１００℃で６時間撹拌し、次に室温に冷却し、水５００mLに注いだ。次にこの混合物を酢酸エチルで抽出し、有機相を乾燥させた。化合物２３の３８．５ｇを得た。
1H-NMR (DMSO-d6, 300MHz, (ppm)): 1H s 12.98; 4H dxd 8.45; 1H d 8.33; 4H dxd 7.37; 1H d 6.51; 1H s 6.40; 2H d 3.87; 1H m 1.69; 8H m 1.48-1.32; 3H t 0.91; 3H t 0.90.
【０４８０】
実施例２４
【０４８１】
【化９９】
2007508275.tif 000090
【０４８２】
化合物２３の５．０ｇ及びヒドラジン一水和物５．１ｇを、ジメチルスルホキシド１５mLに加え、次に窒素下、１００℃に加熱した。混合物を１００℃で４時間撹拌し、次に室温に冷却し、水１００mLに注いだ。生成物を沈殿させ、濾過し、水で洗浄した。次に生成物をトルエンから再結晶化させた。化合物２４の２．２４ｇを得た。
1H-NMR (DMSO-d6, 300MHz, (ppm)): 1H s 14.06; 1H d 8.48; 4H d 8.31; 2H s 7.76; 4H d 6.90; 1H d 6.62; 1H s 6.53; 4H s 4.30; 2H d 3.95; 1H m 1.71; 8H m 1.46-1.30; 3H t 0.91; 3H t 0.89.
【０４８３】
実施例２５
【０４８４】
【化１００】
2007508275.tif 000091
【０４８５】
４−アミノフェニル−ベンゾニトリル２５ｇを、トリフルオロメタンスルホン酸３１．７ｇ及びクロロホルム５０mLに加えた。次に混合物を２０℃で２４時間撹拌した。２つの相を分離し、下側の相を氷−水の混合物にゆっくりと滴下した。沈殿した生成物を濾過し、水で洗浄し、次に乾燥させた。次に生成物をＤＭＦ／メタノールから再結晶化させて、化合物２５の１０．３２ｇを得た。
1H-NMR (DMSO-d6, 300MHz, (ppm)): 6H d 8.49; 6H d 6.84; 6H s 6.06.
【０４８６】
実施例２６
【０４８７】
【化１０１】
2007508275.tif 000092
【０４８８】
４−シアノフェニルヒドラジン−ヒドロクロリド６ｇを、トリフルオロメタンスルホン酸５３．１ｇ及びクロロホルム１０mLに加えた。次に混合物を２０℃で２４時間撹拌した。２つの相を分離し、下側の相を氷−水の混合物にゆっくりと滴下した。褐色の溶液に、水中のＮａＯＨ  １．４５ｇの溶液２５mLを、ｐＨ７．５に達するまでゆっくりと加えた。沈殿した生成物を濾過し、水で洗浄し、次に乾燥させた。次に生成物をＤＭＦ／ジブチルエーテルから再結晶化させて、化合物２６の１．５１ｇを得た。
1H-NMR (DMSO-d6, 300MHz, (ppm)): 6H d 8.42; 3H s 7.53; 6H d 6.91; 6H s (広帯域) 4.26.
【０４８９】
実施例２７
【０４９０】
【化１０２】
2007508275.tif 000093
【０４９１】
３−アミノフェノール３０．６ｇ及びＮａＨＣＯ３  ４８．５ｇを、ＤＭＦ２００mLに加え、次に混合物を１００℃に加熱した。次に２−エチルヘキシルブロミド１１７．４ｇを滴下した。混合物を１００℃で一晩撹拌した。室温に冷却した後、酢酸エチル及び水を加え、生成物を抽出した。有機相を水で洗浄し、乾燥させ、蒸発させた。粗生成物を、カラムクロマトグラフィーにより精製した。化合物２７の２４ｇを得た。
1H-NMR (CDCl3, 300MHz, (ppm)): 1H dxd 7.02; 1H d 6.24; 1H s 6.13; 1H d 6.08; 1H s 4.56; 4H m 3.25-3.09; 2H m 1.79; 16H m 1.40-1.21; 6H t 0.89; 6H t 0.87.
【０４９２】
実施例２８
【０４９３】
【化１０３】
2007508275.tif 000094
【０４９４】
化合物２７の１０ｇ及びＤＭＦ８．６ｇを１０℃に冷却した。次にＰＯＣｌ３  ４．６ｇを滴下した。混合物を２０℃で３時間撹拌し、次に氷／水に注いだ。次にＮａＯＨを、ｐＨ６に達するまで加え、生成物がガムとして沈殿した。生成物をジエチルエーテルで抽出し、有機相を水で洗浄し、乾燥させ、蒸発させた。生成物をカラムクロマトグラフィーにより精製して、化合物２８の８．７３ｇを得た。
1H-NMR (DMSO-d6, 300MHz, (ppm)): 1H s 11.23; 1H s 9.62; 1H d 7.40; 1H d 6.33; 1H s 6.05; 4H d 3.32; 2H m 1.73; 16H m 1.31-1.14; 6H t 0.86; 6H t 0.84.
【０４９５】
実施例２９
【０４９６】
【化１０４】
2007508275.tif 000095
【０４９７】
化合物２８の４．４７ｇ及びヒドロキシルアミン−ヒドロクロリド１．１２ｇ及びギ酸１３．５４ｇを混合し、窒素下、加熱還流した。混合物を還流下、２時間撹拌し、次に室温に冷却した。生成物を水／ジエチルエーテルで抽出した。有機相を乾燥させ、蒸発させた。生成物をカラムクロマトグラフィーにより精製して、化合物２９の３．９ｇを得た。
1H-NMR (DMSO-d6, 300MHz, (ppm)): 1H s 10.41; 1H d 7.24; 1H d 6.21; 1H s 6.18; 4H d 3.21; 2H m 1.70; 16H m 1.29-1.12; 6H t 0.86; 6H t 0.84.
【０４９８】
実施例３０
【０４９９】
【化１０５】
2007508275.tif 000096
【０５００】
化合物２９の１．２ｇを、トリフルオロメタンスルホン酸０．５ｇ及びクロロホルム１０mLに加えた。次に混合物を２０℃で２４時間撹拌した。２つの相を分離し、下側の相を氷−水の混合物にゆっくりと滴下した。生成物をジクロロメタンで抽出し、水で洗浄し、次に乾燥させた。生成物をカラムクロマトグラフィーにより精製して、化合物３０の０．５２ｇを得た。
1H-NMR (CDCl3, 300MHz, (ppm)): 3H s 13.94; 3H d 7.91; 3H d 6.34; 3H s 6.19; 12H d 3.32; 6H m 1.87; 48H m 1.43-1.26; 36H t 0.90.
【０５０１】
実施例３１：実施例６の化合物の更なる誘導体化
【０５０２】
【化１０６】
2007508275.tif 000097
【０５０３】
実施例７の手順に従い、２−ブロモ−プロピオン酸−イソオクチルエステル（ここで、上記式中のイソオクチル又はオクチル（octyl(i)）は、オクチル異性体の混合物を意味する）の当量を、２−ブロモ−プロピオン酸−エチルエステルの代わりに使用して、上記化合物３１を良好な収率で得た。
【０５０４】
応用例
Ａ：熱硬化性コーティング組成物
本発明のＵＶ吸収剤を、配合物の固形分（固形分：５０．４％）に基づき１％又は２％の濃度で熱硬化アクリル／メラミンクリアコート（Viacryl（登録商標）SC 303／Viacryl（登録商標）SC 370／Maprenal（登録商標）MF 650）に混和した。幾つかの配合物は、立体障害アミン（ＨＡＬＳ）を更なる安定剤として含む。
【０５０５】
【化１０７】
2007508275.tif 000098
【０５０６】
比較のために、更なる配合物を、安定剤を加えないで調製した。塗料を、ACT Laboratories（ACT Laboratories,Inc., Southfield, Michigan 48 075, USA）から市販されている電着アルミニウムパネル（１０×３０ｃｍ）に噴霧し、硬化の後（１３０℃／３０分）で、乾燥フィルム厚４０μmを得た。続いてパネルを、SAE J 1960に従って、Xenon - WOM weather-o-meter（登録商標）（Atlas Corp.）で曝露した。クリアコートと感光性電着との間の粘着力を、クロスハッチ（ISO 2409）によって、続いてテープ試験によって一定間隔で測定した。
【０５０７】
クリアコート配合物：
ａ）Viacryl SC 3031)                                            ２７．５１ｇ
（キシレン／ブタノール（２６：９  wt./wt.）中の６５％溶液）
ｂ）Viacryl SC 3702)                                            ２３．３４ｇ
（Solvesso 100中の７５％）3)
ｃ）Maprenal MF 6504)                                           ２７．２９ｇ
（イソブタノール中の５５％）
ｄ）（ブチルアセテート／ブタノール（３７：８  wt./wt．）         ４．３３ｇ
ｅ）イソブタノール                                               ４．８７ｇ
ｆ）Solvesso 1505）                                               ２．７２ｇ
ｇ）Crystal oil 306)                                              ８．７４ｇ
ｈ）Baysilone MA7)（Solvesso 150中の１％）                        １．２０ｇ
合計                                                   １００．００ｇ

原材料：
1Viacryl SC 303：アクリル樹脂（Solutia、旧Vianova Resins）
2Viacryl SC 370：アクリル樹脂（Solutia、旧Vianova Resins）
3Solvesso 100：芳香族炭化水素、沸点１６３〜１８０℃（Exxon Corp.）
4Maprenal MF 650：メラミン樹脂（Solutia、旧Vianova Resins）
5Solvesso 150：芳香族炭化水素、沸点１８０〜２０３℃（Exxon Corp.）
6Crystal oil 30：脂肪族炭化水素、沸点１４５〜２００℃（Shell Corp.）
7Baysilone MA：レベリング剤（Bayer AG）
【０５０８】
本発明によるＵＶＡを用いて得た結果を、単独で、又はＨＡＬＳと組み合わされて、下記表Ａに複写した。本発明の化合物の番号は、調製例を参照のこと。
【０５０９】
【表１】
2007508275.tif 000099
【０５１０】
本発明のコーティングは、クリアコートを通す紫外線（ＵＶ光）の低い透過率及びコーティングの効果的な安定化を示し、クリアコートと電着との間の良好な粘着力を表わしている。
【０５１１】
Ｂ：光学式情報記憶
式：
【０５１２】
【化１０８】
2007508275.tif 000100
【０５１３】
を有するChem. Abstr. Reg. No. 14544-47-9の化合物の５０nm層を、予め溝をつけたポリカルボナート基板（厚さ１．１mm、直径１２０mm、溝深さ３０nm、溝幅１６０nm、トラック間距離３２０nm）に、抵抗加熱るつぼから、高真空下（１．８mPa）、真空蒸着装置（Balzers）中、コーティング速度０．３nm／sで、蒸着により調製した。次に、このようにして形成された情報層を、ＲＦスパッタリング法を適用してＳｉＯ２の４０nm厚層で覆った。感圧粘着剤を、粘着層及び追加の被膜層（ポリカルボナート）として媒体の入射ビーム側上に最後に塗布した。粘着層及び被膜層の総厚みは、１００μmであった。４０５nmにて、記録媒体は反射率２３％であった。
【０５１４】
同様に、上記化合物を板ガラス基板（厚み１．２mm、直径１２０mm）に、抵抗加熱るつぼから、高真空下（１．８mPa）、真空蒸着装置（Balzers）中、コーティング速度０．３nm／sで、蒸着した。このようにして形成された層の屈折率ｎ及び吸光係数ｋを、光学測定システム（ETA-RT、ETA-Optik）を使用して測定してきた。４０５nmにおける値は：ｎ（４０５nm）＝２．０７、ｋ（４０５nm）＝０．０３４であり、ここで、ｎは屈折率及びｋは吸光係数を意味する。
【０５１５】
結果は、情報記憶媒体を青いレーザーの光（例えば４０５nm）での操作において、良好な特性を示した。
【０５１６】
Ｃ：エレクトロコートによるコーティングの離層抵抗
本発明のＵＶ吸収剤を、配合物の固形分（固形分：５０．４％）に基づき２％及び３％の各々の濃度で、熱硬化アクリル／メラミンクリアコート（Viacryl（登録商標）SC 303 / Viacryl（登録商標）SC 370 / Maprenal（登録商標）MF 650に基づき下記に記載）に混和した。ＵＶ吸収剤を含有しない更なる配合物を、比較のために調製した。塗料の各サンプルを、ACT Laboratories（ACT Laboratories,Inc.,Southfield,Michigan 48 075,USA）から市販されている電着アルミニウムパネル（１０×３０cm）に噴霧し、硬化の後（１３０℃／３０分）で、乾燥フィルム厚４０μmを得た。続いてパネルを、SAE J 1960に従って、Xenon - WOM wetherometer（Atlas Corp.）で曝露した。クリアコートと感光性電着との間の粘着力を、クロスハッチ（ISO 2409）によって、続いてテープ試験によって一定間隔で測定した。試験結果を下記（表１）にまとめた。
【０５１７】
【表２】
2007508275.tif 000101
【０５１８】
クリアコート配合物：
ａ）Viacryl SC 3031                                         ２７．５１ｇ
（キシレン／ブタノール、２６：９  wt./wt.中６５％溶液）
ｂ）Viacryl SC 3702                                         ２３．３４ｇ
（Solvesso 1003中の７５％）
ｃ）Maprenal MF 6504                                        ２７．２９ｇ
（イソブタノール中の５５％）
ｄ）ブチルアセテート／ブタノール（３７：８  wt./wt.）        ４．３３ｇ
ｅ）イソブタノール                                           ４．８７ｇ
ｆ）Solvesso 1505                                             ２．７２ｇ
ｇ）Crystal oil 306                                           ８．７４ｇ
ｈ）Baysilone MA7（Solvesso 150中の１％）                     １．２０ｇ
＿＿＿＿＿＿＿＿＿＿＿＿＿＿＿＿＿＿＿＿＿＿＿＿＿＿＿＿＿＿＿＿＿＿＿＿＿
合計                                               １００．００ｇ
原材料：
1Viacryl SC 303：アクリル樹脂（Solutia、旧Vianova Resins）
2Viacryl SC 370：アクリル樹脂（Solutia、旧Vianova Resins）
3Solvesso 100：芳香族炭化水素、沸点１６３〜１８０℃（Exxon Corp.）
4Maprenal MF 650：メラミン樹脂（Solutia、旧Vianova Resins）
5Solvesso 150：芳香族炭化水素、沸点１８０〜２０３℃（Exxon Corp.）
6Crystal oil 30：脂肪族炭化水素、沸点１４５〜２００℃（Shell Corp.）
7Baysilone MA：レベリング剤（Bayer AG）
【国際調査報告】
2007508275.tif 000115
2007508275.tif 000116
2007508275.tif 000117
2007508275.tif 000118
2007508275.tif 000119